(57)【要約】  耐擦傷性が高く、指紋拭き取り性が良好な物品を提供する。樹脂組成物の硬化物を含む微細凹凸構造を表面に有する物品であって、前記硬化物の押し込み弾性率（Ｘ）［ＭＰａ］およびクリープ変形率（Ｙ）［％］が下記式（１）および（２）を満たす物品。    ８０≦Ｘ≦５６０    （１）    Ｙ≦（０．０００２２Ｘ−０．０１）×１００    （２）
2013187528.tif 000002
【特許請求の範囲】
【請求項１】
樹脂組成物の硬化物を含む微細凹凸構造を表面に有する物品であって、
前記硬化物の押し込み弾性率（Ｘ）［ＭＰａ］およびクリープ変形率（Ｙ）［％］が下記式（１）および（２）を満たす物品。
８０≦Ｘ≦５６０    （１）
Ｙ≦（０．０００２２Ｘ−０．０１）×１００    （２）
【請求項２】
前記硬化物の押し込み弾性率（Ｘ）［ＭＰａ］およびクリープ変形率（Ｙ）［％］が下記式（１’）を満たす請求項１に記載の物品。
１２０≦Ｘ≦３６０    （１’）
【請求項３】
前記微細凹凸構造の隣り合う凸部同士の平均間隔が１２０〜３８０ｎｍであり、該微細凹凸構造の凸部の平均高さが１００〜３００ｎｍである請求項１に記載の物品。
【請求項４】
前記物品が、更に基材を備え、該基材の少なくとも一方の表面に活性エネルギー線硬化性樹脂組成物の硬化物を含む微細凹凸構造層を備える請求項１に記載の物品。
【請求項５】
前記活性エネルギー線硬化性樹脂組成物のアクリル当量が２００以上、３２０以下である請求項４に記載の物品。
【請求項６】
前記活性エネルギー線硬化性樹脂組成物のアクリル当量が２３０以上、３１０以下である請求項４に記載の物品。
【請求項７】
前記硬化物におけるオキシエチレン基が占める割合が５５．０質量％以上、７４．０質量％以下である請求項４に記載の物品。
【請求項８】
前記活性エネルギー線硬化性樹脂組成物が、
分子内に３個以上のアクリロイル基を有し、かつ該アクリロイル基１個当たりの分子量が１１０未満である多官能アクリレート（Ａ１）０〜２０質量％と、
分子内に３個以上のアクリロイル基を有し、かつ該アクリロイル基１個当たりの分子量が１１０以上である多官能アクリレート（Ｂ１）１５〜７５質量％と、
分子内に２個のアクリロイル基を有し、かつ分子量が３００以上であるポリエチレングリコール構造を含む２官能アクリレート（Ｃ１）２０〜８５質量％と、
を含む重合性成分（Ｚ）と、
光重合開始剤（Ｄ）と、を含む請求項４に記載の物品。
【請求項９】
前記活性エネルギー線硬化性樹脂組成物が、分子内に３個以上の（メタ）アクリロイル基を有し且つ該（メタ）アクリロイル基１個当たりのオキシエチレン基数の平均値が５以上である多官能（メタ）アクリレート（Ａ２）を含む重合性成分（Ｚ）、及び、光重合開始剤（Ｄ）を含む請求項４に記載の物品。
【請求項１０】
前記多官能（メタ）アクリレート（Ａ２）が、下記式（１）：
【化１】
2013187528.tif 000016
（式中、Ｘは有機残基であり、Ｒは水素原子又はメチル基であり、ｍ≧５、ｎ≧３である。）
で表される化合物である請求項９に記載の物品。
【請求項１１】
前記多官能（メタ）アクリレート（Ａ２）が、（ポリ）ペンタエリスリトール、（ポリ）グリセリン及び（ジ）トリメチロールプロパンのエチレンオキサイド変性（ポリ）（メタ）アクリレートからなる群より選ばれる１種類以上の化合物である請求項９に記載の物品。
【請求項１２】
前記活性エネルギー線硬化性樹脂組成物が、多官能（メタ）アクリレート（Ａ２）２５〜１００質量％と、分子内に３個以上の（メタ）アクリロイル基を有し且つ該（メタ）アクリロイル基１個当たりのオキシエチレン基数の平均値が５未満である多官能（メタ）アクリレート（Ｂ２）０〜７５質量％と、を含む重合性成分（Ｚ）、及び、光重合開始剤（Ｄ）を含む請求項４に記載の物品。
【請求項１３】
前記活性エネルギー線硬化性樹脂組成物に含有される重合性化合物が、下記式（ａ）で表される（メタ）アクリルモノマー（Ａ３）中のポリアルキレングリコール含有率（ＰＡＧ）が５０％以上８７％以下である４官能以上の（メタ）アクリルモノマー（Ａ３）である請求項４に記載の物品。
ＰＡＧ＝Ｍ（ＰＡＧ）／［Ｍ（ＡＣＲ）＋Ｍ（ＰＡＧ）］×１００    （ａ）
Ｍ（ＰＡＧ）：ポリアルキレングリコール構造部分の合計化学式量
Ｍ（ＡＣＲ）：（メタ）アクリロイル構造部分の合計化学式量
【請求項１４】
分子内に３個以上のアクリロイル基を有し、かつ該アクリロイル基１個当たりの分子量が１１０未満である多官能アクリレート（Ａ１）０〜２０質量％と、
分子内に３個以上のアクリロイル基を有し、かつ該アクリロイル基１個当たりの分子量が１１０以上である多官能アクリレート（Ｂ１）１５〜７５質量％と、
分子内に２個のアクリロイル基を有し、かつ分子量が３００以上であるポリエチレングリコール構造を含む２官能アクリレート（Ｃ１）２０〜８５質量％と、
を含む重合性成分（Ｚ）と、
光重合開始剤（Ｄ）と、を含む活性エネルギー線硬化性樹脂組成物。
【請求項１５】
分子内に３個以上の（メタ）アクリロイル基を有し且つ該（メタ）アクリロイル基１個当たりのオキシエチレン基数の平均値が５以上である多官能（メタ）アクリレート（Ａ２）を含む重合性成分（Ｚ）、及び、光重合開始剤（Ｄ）を含む活性エネルギー線硬化性樹脂組成物。
【請求項１６】
多官能（メタ）アクリレート（Ａ２）２５〜１００質量％と、
分子内に３個以上の（メタ）アクリロイル基を有し且つ該（メタ）アクリロイル基１個当たりのオキシエチレン基数の平均値が５未満である多官能（メタ）アクリレート（Ｂ２）０〜７５質量％と、
を含む重合性成分（Ｚ）、及び、
光重合開始剤（Ｄ）を含む光透過性物品活性エネルギー線硬化性樹脂組成物。
【請求項１７】
下記式（ａ）で表される（メタ）アクリルモノマー（Ａ３）中のポリアルキレングリコール含有率（ＰＡＧ）が５０％以上８７％以下である４官能以上の（メタ）アクリルモノマー（Ａ３）と、（メタ）アクリルモノマー（Ａ３）以外の３官能以上の（メタ）アクリルモノマー（Ｂ３）とを含む重合性化合物を含有し、
且つ前記重合性化合物の、（メタ）アクリルモノマー（Ａ３）及び／又は（メタ）アクリルモノマー（Ｂ３）が、アルキレングリコールに由来する構造の平均繰り返し数が５以上のポリアルキレングリコール構造を分子中に１つ以上有する活性エネルギー線硬化性樹脂組成物。
ＰＡＧ＝Ｍ（ＰＡＧ）／［Ｍ（ＡＣＲ）＋Ｍ（ＰＡＧ）］×１００    （ａ）
Ｍ（ＰＡＧ）：ポリアルキレングリコール構造部分の合計化学式量
Ｍ（ＡＣＲ）：（メタ）アクリロイル構造部分の合計化学式量
【請求項１８】
請求項１に記載の物品を備える反射防止物品。
【請求項１９】
請求項４に記載の物品を備える反射防止物品。
【発明の詳細な説明】
【技術分野】
【０００１】
本発明は物品および活性エネルギー線硬化性樹脂組成物に関する。【０００２】
この出願は、２０１２年６月１５日に出願された日本出願特願２０１２−１３５９８２、２０１２年６月１９日に出願された日本出願特願２０１２−１３８１４７、２０１２年１１月７日に出願された日本出願特願２０１２−２４５２３１、および２０１２年１１月２７日に出願された日本出願特願２０１２−２５８３４６を基礎とする優先権を主張し、その開示の全てをここに取り込む。
【背景技術】
【０００３】
可視光の波長以下の周期の微細凹凸構造を表面に有する物品は、該微細凹凸構造における連続的な屈折率の変化によって、反射防止性能を有することが知られている。また、微細凹凸構造は、ロータス効果によって超撥水性能を発現することも知られている。【０００４】
微細凹凸構造を表面に有する物品の製造方法としては、例えば、下記方法が提案されている。
（ｉ）微細凹凸構造の反転構造を表面に有するスタンパを用い、熱可塑性樹脂を射出成形またはプレス成形する際に、熱可塑性樹脂に微細凹凸構造を転写する方法。
（ｉｉ）微細凹凸構造の反転構造を表面に有するスタンパと透明基材との間に、活性エネルギー線硬化性樹脂組成物を充填し、活性エネルギー線の照射によって硬化させた後、スタンパを離型して硬化物に微細凹凸構造を転写する方法。または、前記スタンパと透明基材との間に、活性エネルギー線硬化性樹脂組成物を充填した後、スタンパを離型して活性エネルギー線硬化性樹脂組成物に微細凹凸構造を転写し、その後、活性エネルギー線の照射によって活性エネルギー線硬化性樹脂組成物を硬化させる方法。【０００５】
これらの方法のうち、微細凹凸構造の転写性がよく、物品表面の組成の自由度が高く、また、スタンパがベルト形状やロール形状の場合に連続生産が可能であり、生産性に優れる観点から、（ｉｉ）の方法が注目されている。【０００６】
（ｉｉ）の方法に用いられる活性エネルギー線硬化性樹脂組成物としては、例えば、下記の組成物が提案されている。
（１）ウレタンアクリレート等のアクリレートオリゴマーと、ラジカル重合性の官能基を有するアクリル系樹脂と、離型剤と、光重合開始剤とを含む光硬化性樹脂組成物（特許文献１）。
（２）エトキシ化ビスフェノールＡジ（メタ）アクリレート等の（メタ）アクリレートと、Ｎ−ビニルピロリドン等の反応性希釈剤と、光重合開始剤と、フッ素系界面活性剤とを含む光硬化性樹脂組成物（特許文献２）。
（３）トリメチロールプロパントリ（メタ）アクリレート等の多官能（メタ）アクリレートと、光重合開始剤と、ポリエーテル変性シリコーンオイル等のレベリング剤とを含む紫外線硬化性樹脂組成物（特許文献３）。【０００７】
また、特許文献４では、無溶剤系の活性エネルギー線硬化性樹脂組成物が提案されている。しかし、この硬化性樹脂組成物で形成された光透過性物品は、耐擦傷性の点でまだ改善の余地がある。さらに、耐擦傷性を向上させる一般的な手法として、硬化性樹脂組成物に表面調整剤としてシリコーンオイルを配合してスリップ性を付与する方法（例えば、特許文献５）、多官能アクリレートモノマーを使用する方法（例えば、特許文献６）などが挙げられる。【０００８】
また、微細凹凸構造を表面に有する物品は、少なくとも透明基体と、その上に形成される微細凹凸構造が転写された活性エネルギー線硬化性樹脂組成物の硬化物によって形成される層との２層を有することが開示されている（特許文献７）。さらに、透明基体と活性エネルギー線硬化性樹脂組成物の硬化物によって形成される層との密着性、および高硬度化などの機能性を持たせるために、機能層を追加する検討がなされている（特許文献８）。
【先行技術文献】
【特許文献】
【０００９】
【特許文献１】特許第４１５６４１５号公報
【特許文献２】特開２００７−８４６２５号公報
【特許文献３】特開２０００−７１２９０号公報
【特許文献４】国際公開第２００８／０９６８７２号
【特許文献５】特開２０００−２３４０７３号公報
【特許文献６】特許第４３１８５７７号公報
【特許文献７】特開２０１１−３３８９２号公報
【特許文献８】特開２０１１−８５６号公報
【発明の概要】
【発明が解決しようとする課題】
【００１０】
しかしながら、（１）の光硬化性樹脂組成物には下記の課題がある。
・擦れによって傷がつきやすい。
・硬化物の親水性が不十分であるため、硬化物（微細凹凸構造）に付着した指紋等の汚れを水拭きしようとしても、汚れが水で浮き上がらず、指紋等を拭き取ることが困難である。【００１１】
また、（２）の光硬化性樹脂組成物には、下記の課題がある。
・硬化物の親水性が不十分であるため、硬化物（微細凹凸構造）に付着した指紋等の汚れを水拭きしようとしても、汚れが水で浮き上がらず、指紋等を拭き取ることが困難である。【００１２】
また、（３）の紫外線硬化性樹脂組成物は、硬化物の疎水性が十分に高いため指紋等の汚れは付着しにくいが、下記の課題がある。
・重合性成分が低分子量のため、硬化物が硬く脆くなり、擦れによって傷がつきやすい。【００１３】
また、ナノ凹凸構造体は特異な表面構造を持つので、平滑面と同じような方法で耐擦傷性を付与することは困難である。例えば、特許文献５のようにシリコーンオイル等の表面調整剤を配合する方法では、要求される耐擦傷性を十分に満たすことができない。しかも、表面調整剤の影響によって付着した汚れが取れ難くなることもある。【００１４】
また、特許文献６の多官能モノマーのエチレンオキシド変性化合物を使用する方法では、金型から剥離する際にひびが入る等の剥離不良が発生する場合がある。また、硬い部材との接触によってナノ凹凸構造の突起が折れて反射防止性能が低下する場合もある。更に、エチレンオキシドが多過ぎるとナノ凹凸構造の突起同士が寄り添う現象が生じ、フィルムが白濁する場合もある。【００１５】
また、特許文献７に記載のように透明基体とその上に形成される微細凹凸構造が転写された活性エネルギー線硬化性樹脂組成物の硬化物によって形成される層との２層構造にした場合、２層間の密着性を高くすることが難しいという問題、２層間の屈折率差によって生じる界面反射による反射防止性能低下、さらには基材コストが高くなるなどの問題があった。【００１６】
微細凹凸構造を表面に有するフィルム状の反射防止物品を画像表示装置用途で使用する場合に透明基体として多く使用されるトリアセチルセルロースやアクリル系高分子を主成分とするものは、比較的高価であることが多い。また、トリアセチルセルロースやアクリル系高分子を主成分とする透明基体はフィルムとしての取り扱い性を向上させるために軟らかいため、活性エネルギー線硬化性樹脂組成物の硬化物によって物品全体での硬度を高くすることが困難であった。【００１７】
ポリエチレンテレフタレート（ＰＥＴ）製のフィルムは薄いものを選択すれば比較的安価ではあるものの、ガラスやアクリルの前面板との屈折率差が大きく、反射防止フィルム用の透明基体としては好ましくなかった。さらに、ポリエチレンテレフタレートはアクリル系の活性エネルギー線硬化性樹脂組成物の硬化物との屈折率差が大きいため、界面反射が生じて反射防止性能が大きく低下しまうという問題があった。一方、アクリル系の活性エネルギー線硬化性樹脂組成物の硬化物や粘着剤、アクリル板、ガラス板はお互いの屈折率差が非常に小さい。【００１８】
また、特許文献８に記載のように透明基体と活性エネルギー線硬化性樹脂組成物の硬化物によって形成される層の間に新たな機能層を追加する方法は、処理工程数の増加によりコストが高くなるという問題がある。【００１９】
本発明は、耐擦傷性が高く、指紋拭き取り性が良好な物品および該物品の製造に用いられる活性エネルギー線硬化性樹脂組成物を提供することを目的とする。
【課題を解決するための手段】
【００２０】
本発明は、以下の［１］から［１９］に係る発明である。【００２１】
［１］樹脂組成物の硬化物を含む微細凹凸構造を表面に有する物品であって、
前記硬化物の押し込み弾性率（Ｘ）［ＭＰａ］およびクリープ変形率（Ｙ）［％］が下記式（１）および（２）を満たす物品。
８０≦Ｘ≦５６０    （１）
Ｙ≦（０．０００２２Ｘ−０．０１）×１００    （２）。【００２２】
［２］前記硬化物の押し込み弾性率（Ｘ）［ＭＰａ］およびクリープ変形率（Ｙ）［％］が下記式（１’）を満たす［１］に記載の物品。
１２０≦Ｘ≦３６０    （１’）。【００２３】
［３］前記微細凹凸構造の隣り合う凸部同士の平均間隔が１２０〜３８０ｎｍであり、該微細凹凸構造の凸部の平均高さが１００〜３００ｎｍである［１］または［２］に記載の物品。【００２４】
［４］前記物品が、更に基材を備え、該基材の少なくとも一方の表面に活性エネルギー線硬化性樹脂組成物の硬化物を含む微細凹凸構造層を備える［１］から［３］のいずれかに記載の物品。【００２５】
［５］前記活性エネルギー線硬化性樹脂組成物のアクリル当量が２００以上、３２０以下である［４］に記載の物品。【００２６】
［６］前記活性エネルギー線硬化性樹脂組成物のアクリル当量が２３０以上、３１０以下である［４］に記載の物品。【００２７】
［７］前記硬化物におけるオキシエチレン基が占める割合が５５．０質量％以上、７４．０質量％以下である［４］から［６］のいずれかに記載の物品。【００２８】
［８］前記活性エネルギー線硬化性樹脂組成物が、
分子内に３個以上のアクリロイル基を有し、かつ該アクリロイル基１個当たりの分子量が１１０未満である多官能アクリレート（Ａ１）０〜２０質量％と、
分子内に３個以上のアクリロイル基を有し、かつ該アクリロイル基１個当たりの分子量が１１０以上である多官能アクリレート（Ｂ１）１５〜７５質量％と、
分子内に２個のアクリロイル基を有し、かつ分子量が３００以上であるポリエチレングリコール構造を含む２官能アクリレート（Ｃ１）２０〜８５質量％と、
を含む重合性成分（Ｚ）と、
光重合開始剤（Ｄ）と、を含む［４］から［７］のいずれかに記載の物品。【００２９】
［９］前記活性エネルギー線硬化性樹脂組成物が、分子内に３個以上の（メタ）アクリロイル基を有し且つ該（メタ）アクリロイル基１個当たりのオキシエチレン基数の平均値が５以上である多官能（メタ）アクリレート（Ａ２）を含む重合性成分（Ｚ）、及び、光重合開始剤（Ｄ）を含む［４］から［７］のいずれかに記載の物品。【００３０】
［１０］前記多官能（メタ）アクリレート（Ａ２）が、下記一般式（１）：【００３１】
【化１】
2013187528.tif 000003
【００３２】
（式中、Ｘは有機残基であり、Ｒは水素原子又はメチル基であり、ｍ≧５、ｎ≧３である。）
で表される化合物である［９］に記載の物品。【００３３】
［１１］前記多官能（メタ）アクリレート（Ａ２）が、（ポリ）ペンタエリスリトール、（ポリ）グリセリン及び（ジ）トリメチロールプロパンのエチレンオキサイド変性（ポリ）（メタ）アクリレートからなる群より選ばれる１種類以上の化合物である［９］に記載の物品。【００３４】
［１２］前記活性エネルギー線硬化性樹脂組成物が、多官能（メタ）アクリレート（Ａ２）２５〜１００質量％と、分子内に３個以上の（メタ）アクリロイル基を有し且つ該（メタ）アクリロイル基１個当たりのオキシエチレン基数の平均値が５未満である多官能（メタ）アクリレート（Ｂ２）０〜７５質量％と、を含む重合性成分（Ｚ）、及び、光重合開始剤（Ｄ）を含む［４］から［７］のいずれかに記載の物品。【００３５】
［１３］前記活性エネルギー線硬化性樹脂組成物に含有される重合性化合物が、下記式（ａ）で表される（メタ）アクリルモノマー（Ａ３）中のポリアルキレングリコール含有率（ＰＡＧ）が５０％以上８７％以下である４官能以上の（メタ）アクリルモノマー（Ａ３）である［４］から［７］のいずれかに記載の物品。
ＰＡＧ＝Ｍ（ＰＡＧ）／［Ｍ（ＡＣＲ）＋Ｍ（ＰＡＧ）］×１００    （ａ）
Ｍ（ＰＡＧ）：ポリアルキレングリコール構造部分の合計化学式量
Ｍ（ＡＣＲ）：（メタ）アクリロイル構造部分の合計化学式量。【００３６】
［１４］分子内に３個以上のアクリロイル基を有し、かつ該アクリロイル基１個当たりの分子量が１１０未満である多官能アクリレート（Ａ１）０〜２０質量％と、
分子内に３個以上のアクリロイル基を有し、かつ該アクリロイル基１個当たりの分子量が１１０以上である多官能アクリレート（Ｂ１）１５〜７５質量％と、
分子内に２個のアクリロイル基を有し、かつ分子量が３００以上であるポリエチレングリコール構造を含む２官能アクリレート（Ｃ１）２０〜８５質量％と、
を含む重合性成分（Ｚ）と、
光重合開始剤（Ｄ）と、を含む活性エネルギー線硬化性樹脂組成物。【００３７】
［１５］分子内に３個以上の（メタ）アクリロイル基を有し且つ該（メタ）アクリロイル基１個当たりのオキシエチレン基数の平均値が５以上である多官能（メタ）アクリレート（Ａ２）を含む重合性成分（Ｚ）、及び、光重合開始剤（Ｄ）を含む活性エネルギー線硬化性樹脂組成物。【００３８】
［１６］多官能（メタ）アクリレート（Ａ２）２５〜１００質量％と、
分子内に３個以上の（メタ）アクリロイル基を有し且つ該（メタ）アクリロイル基１個当たりのオキシエチレン基数の平均値が５未満である多官能（メタ）アクリレート（Ｂ２）０〜７５質量％と、を含む重合性成分（Ｚ）、及び、光重合開始剤（Ｄ）を含む光透過性物品活性エネルギー線硬化性樹脂組成物。【００３９】
［１７］下記式（ａ）で表される（メタ）アクリルモノマー（Ａ３）中のポリアルキレングリコール含有率（ＰＡＧ）が５０％以上８７％以下である４官能以上の（メタ）アクリルモノマー（Ａ３）と、（メタ）アクリルモノマー（Ａ３）以外の３官能以上の（メタ）アクリルモノマー（Ｂ３）とを含む重合性化合物を含有し、
且つ前記重合性化合物の、（メタ）アクリルモノマー（Ａ３）及び／又は（メタ）アクリルモノマー（Ｂ３）が、アルキレングリコールに由来する構造の平均繰り返し数が５以上のポリアルキレングリコール構造を分子中に１つ以上有する活性エネルギー線硬化性樹脂組成物。
ＰＡＧ＝Ｍ（ＰＡＧ）／［Ｍ（ＡＣＲ）＋Ｍ（ＰＡＧ）］×１００    （ａ）
Ｍ（ＰＡＧ）：ポリアルキレングリコール構造部分の合計化学式量
Ｍ（ＡＣＲ）：（メタ）アクリロイル構造部分の合計化学式量。【００４０】
［１８］［１］から［１３］のいずれかに記載の物品を備える反射防止物品。
【発明の効果】
【００４１】
本発明によれば、耐擦傷性が高く、指紋拭き取り性が良好な物品および該物品の製造に用いられる活性エネルギー線硬化性樹脂組成物を提供することができる。
【図面の簡単な説明】
【００４２】
【図１】本発明に係る物品の一例を示す断面図である。
【図２】陽極酸化アルミナを表面に備えるスタンパの製造工程を示す断面図である。
【図３】本発明に係る物品の製造装置の一例を示す断面図である。
【図４】本発明の光透過性物品の一例を示す模式的断面図である。
【図５】実施例Ａおよび比較例Ａにおける押し込み弾性率（Ｘ）とクリープ変形率（Ｙ）との関係を示すグラフである。
【発明を実施するための形態】
【００４３】
以下、本発明の各実施形態について説明するが、本発明はこれらの実施形態に限定されない。また、本発明に係る物品は光透過性物品に限定されず、他の物品も含み得る。
【００４４】
［第一の実施形態］
本発明に係る光透過性物品は、光透過性基材の少なくとも一方の表面に活性エネルギー線硬化性樹脂組成物の硬化物を含む微細凹凸構造層を備える光透過性物品であって、前記微細凹凸構造層の隣り合う凸部同士の間隔が１４０〜２６０ｎｍ、前記微細凹凸構造の凸部のアスペクト比が０．７〜１．４であり、且つ前記硬化物の押し込み弾性率（Ｘ）［ＭＰａ］およびクリープ変形率（Ｙ）［％］が下記式（１）および（２）を満たす。
【００４５】
８０≦Ｘ≦５６０    （１）
Ｙ≦（０．０００２２Ｘ−０．０１）×１００    （２）。
【００４６】
本発明に係る反射防止物品は、本発明に係る光透過性物品を備える。
【００４７】
本発明によれば、耐擦傷性が高く、指紋拭き取り性が良好な光透過性物品を提供できる。
【００４８】
本発明に係る光透過性物品は、微細凹凸構造層の耐擦傷性が高く、指紋拭き取り性が良好である。また、本発明に係る活性エネルギー線硬化性樹脂組成物によれば、耐擦傷性が高く、指紋拭き取り性が良好な硬化物を形成できる。
【００４９】
本発明に係る光透過性物品が備える微細凹凸構造層の微細凹凸構造としては、略円錐形状、角錐形状等の突起（凸部）が複数並んだ、いわゆるモスアイ構造が好ましい。突起間の間隔が可視光の波長（４００ｎｍ）以下であるモスアイ構造は、空気の屈折率から材料の屈折率へと連続的に屈折率が増大していくため、反射防止の手段として有効であることが知られている。
【００５０】
前記微細凹凸構造層において、反射防止性能と耐擦傷性とを両立させるためには、隣り合う凸部同士の間隔、および隣り合う凸部同士の間隔と凸部の高さとのバランスであるアスペクト比（凸部の高さ／隣り合う凸部同士の間隔）が特定の範囲内であることが重要である。
【００５１】
隣り合う凸部同士の間隔は、可視光の波長（４００ｎｍ）以下であれば反射防止性能が得られる。該間隔が４００ｎｍを超えると、可視光の散乱が起こるため、反射防止物品等の光学用途に適さない。本発明に係る光透過性物品が備える微細凹凸構造層の隣り合う凸部同士の間隔は、１４０〜２６０ｎｍであり、１５０〜２４０ｎｍであることが好ましく、１５５ｎｍ〜２２０ｎｍであることがより好ましく、１６０ｎｍ〜２００ｎｍがさらに好ましい。１４０ｎｍ〜２６０ｎｍであれば隣り合う凸部同士が突起合一することもなく好ましい。
【００５２】
なお、隣り合う凸部同士の間隔は、電子顕微鏡（商品名：ＪＳＭ７４００Ｆ、日本電子製）によって隣り合う凸部同士の間隔（凸部の中心から隣接する凸部の中心までの距離）を５０点測定し、これらの値を平均した値である。
【００５３】
隣り合う凸部同士の間隔が前記範囲内である場合、光透過性物品の反射防止性能は概ね突起の高さによって決まる。良好な反射防止性能を得るためには、凸部の高さは、１２０〜２５０ｎｍが好ましく、１５０〜２２０ｎｍがより好ましく、１８０〜１９０ｎｍがさらに好ましい。凸部の高さが１２０ｎｍ以上であれば、反射率が十分低くなり、かつ反射率の波長依存性が少ない。凸部の高さが２５０ｎｍ以下であれば、凸部先端同士が密着する現象を抑えやすくなる。
【００５４】
なお、凸部の高さは、前記電子顕微鏡によって倍率３００００倍で観察したときにおける、凸部の最頂部と、凸部間に存在する凹部の最底部との間の距離を５０点測定し、これらの値を平均した値である。
【００５５】
本発明に係る光透過性物品が備える微細凹凸構造層の、微細凹凸構造の凸部のアスペクト比（凸部の高さ／隣り合う凸部同士の間隔）は、０．７〜１．４であり、０．８〜１．３が好ましく、０．８５〜１．２５がより好ましく、０．９〜１．２がさらに好ましい。アスペクト比が０．７未満の場合、十分に反射率が低下しない。アスペクト比が１．４をこえる場合、凸部の十分な耐擦傷性が得られない。
【００５６】
本発明に係る活性エネルギー線硬化性樹脂組成物は、活性エネルギー線を照射することで、重合反応が進行し、硬化する樹脂組成物である。
【００５７】
本発明において、活性エネルギー線硬化性樹脂組成物の硬化物の押し込み弾性率（Ｘ）は８０ＭＰａ以上、５６０ＭＰａ以下であり、１００ＭＰａ以上、５５０ＭＰａ以下が好ましく、１２０ＭＰａ以上、５００ＭＰａ以下がより好ましく、１４０ＭＰａ以上、４００ＭＰａ以下がさらに好ましく、１６０ＭＰａ以上、３６０ＭＰａ以下が特に好ましい。押し込み弾性率（Ｘ）が８０ＭＰａ未満の場合、硬化物が軟らかすぎ、外から力が加えられた際に微細凹凸構造の無い部分まで硬化物が大きく削れたり、えぐれたりして傷付くなど、耐擦傷性が低下する。一方、押し込み弾性率（Ｘ）が５６０ＭＰａをこえる場合、外部から力が加えられることにより微細凹凸構造が変形した際に、凸部が折れたり削れたりして原状回復することできない。
【００５８】
本発明において、押し込み弾性率（Ｘ）とクリープ変形率（Ｙ）とは前記式（２）の関係を満たす。押し込み弾性率（Ｘ）が前記式（１）の範囲内にある場合にも、クリープ変形率（Ｙ）が前記式（２）を満たさない場合、外部から加わる力に対する微細凹凸構造および硬化物の追従性が低く、突起部分が耐え切れずに折れたり削り取られたりする。
【００５９】
なお、押し込み弾性率（Ｘ）とクリープ変形率（Ｙ）は以下の方法により測定した値である。
【００６０】
微細凹凸構造層について、ビッカース圧子（四面ダイアモンド錐体）と、微小硬度計（商品名：フィッシャースコープＨＭ２０００ＸＹｐ、フィッシャーインスツルメンツ製）とを用いて、恒温室（温度２３℃、湿度５０％）内で測定を行う。測定プログラムは、［押し込み（５０ｍＮ／１０秒）］→［クリープ（５０ｍＮ、６０秒）］→［徐荷（５０ｍＮ／１０秒）］とする。
【００６１】
このような方法で測定した結果から、活性エネルギー線硬化性樹脂組成物の硬化物の押し込み弾性率（Ｘ）を解析ソフト（商品名：ＷＩＮ−ＨＣＵ、フィッシャーインスツルメンツ社製）により算出する。
【００６２】
または、大型スライドガラス（商品名：Ｓ９２１３、松浪硝子工業（株）製）を基材として用い、該基材に塗膜の厚みが約５００μｍになるように、活性エネルギー線硬化性樹脂組成物を塗布し、高圧水銀灯を用いて約３０００ｍＪ／ｃｍ２で該活性エネルギー線硬化性樹脂組成物に紫外線を照射したものを押し込み弾性率（Ｘ）およびクリープ変形率（Ｙ）の測定用サンプルとして用いてもよい。
【００６３】
また、前記測定プログラムにおいて、クリープ開始時における押し込み深さをｈ０、クリープ終了時の押し込み深さをｈ１とし、これらｈ０およびｈ１をもとにクリープ変形率（Ｙ）を次の式で求める。
【００６４】
クリープ変形率（％）＝（ｈ０＋ｈ１）／ｈ０×１００。
【００６５】
活性エネルギー線硬化性樹脂組成物は、そのアクリル当量を調整することにより硬化物の押し込み弾性率（Ｘ）を適切な範囲に調整することができる。アクリル当量とは、活性（メタ）アクリロイル基数１モル当たりの分子量で表される数値である。アクリル当量が小さいほど（メタ）アクリロイル基の濃度が大きくなり、架橋密度の高い硬化物が得られる。一方、アクリル当量が大きいほど（メタ）アクリロイル基の濃度は小さくなり、架橋密度の低い硬化物が得られる。
【００６６】
本発明に係る活性エネルギー線硬化性樹脂組成物のアクリル当量は、２００以上、３２０以下が好ましく、２１５以上、３１０以下がより好ましく、２３０以上、２８５以下がさらに好ましく、２４０以上、２８０以下が特に好ましい。
【００６７】
活性エネルギー線硬化性樹脂組成物のアクリル当量が２００以上であることにより、架橋密度が高くなりすぎることによる突起の破損を防ぐことができ、耐擦傷性が向上する。一方、活性エネルギー線硬化性樹脂組成物のアクリル当量が３２０以下であることにより、架橋密度が低いことによる硬化物の軟化を防ぐことができ、微細凹凸構造の無い部分まで硬化物が大きく削れたり、えぐれたりして傷付くことがなく、耐擦傷性が向上する。
【００６８】
微細凹凸構造層の突起を折れにくくすることと、硬化物が削れたりえぐれたりしにくくすることとは互いにトレードオフの関係になりやすい。この相反する二つの特性を合わせ持つ硬化物を設計するためには、押し込み弾性率（Ｘ）を適正な範囲に調整しつつ、且つ外部からの応力による変形と回復とのバランスを保つが肝要である。
【００６９】
本発明者らは鋭意検討した結果、微細凹凸構造を特定の構造に調整し、且つ活性エネルギー線硬化性樹脂組成物の硬化物の押し込み弾性率（Ｘ）とクリープ変形率（Ｙ）を特定の範囲内に調整することにより、微細凹凸構造層に高い耐擦傷性を与えることを見出した。
【００７０】
また、活性エネルギー線硬化性樹脂組成物のアクリル当量だけではなく、硬化物が特定の構造を特定の割合で含むことにより、押し込み弾性率（Ｘ）とクリープ変形率（Ｙ）の値を前記式（１）および（２）の範囲に調整することができる。
【００７１】
本発明者らは鋭意検討の結果、オキシエチレン基（−ＣＨ２ＣＨ２Ｏ−）を分子中に多く有するモノマーを、活性エネルギー線硬化性樹脂組成物に含まれるモノマーとして使用することで、耐擦傷性に優れる本発明の物性を実現できることを見出した。具体的には、活性エネルギー線硬化性樹脂組成物の硬化物におけるオキシエチレン基が占める割合は、５５．０質量％以上、７４．０質量％以下が好ましく、５８．０質量％以上、７２．０質量％以下であることがより好ましく、６０．０質量％以上、７０．０質量％以下であることがさらに好ましく、６２．０質量％以上、６８．０質量％以下であることが特に好ましい。
【００７２】
硬化物がオキシエチレン基を特定の割合で含むことにより、架橋構造中でも分子の運動性が保たれ、微細凹凸構造の変形と回復を調整することが可能となり、結果として高い耐擦傷性が発現する。
【００７３】
＜活性エネルギー線硬化性樹脂組成物＞
本発明に係る活性エネルギー線硬化性樹脂組成物は、後述する重合性成分（Ｚ）と、光重合開始剤（Ｄ）とを含むことが好ましい。また、本発明に係る活性エネルギー線硬化性樹脂組成物は、必要に応じて、紫外線吸収剤および／または酸化防止剤（Ｅ）等の他の成分を含むことができる。
【００７４】
本明細書において、ラジカル重合性の官能基とは、（メタ）アクリロイル基、ビニル基等を意味する。また、（メタ）アクリロイル基は、アクリロイル基および／またはメタクリロイル基を意味する。また、（メタ）アクリレートは、アクリレートおよび／またはメタクリレートを意味する。また、活性エネルギー線は、可視光線、紫外線、電子線、プラズマ、熱線（赤外線等）等を意味する。
【００７５】
（重合性成分（Ｚ））
重合性成分（Ｚ）は、重合性を有する化合物であり、特定の多官能アクリレート（Ａ１）、特定の多官能アクリレート（Ｂ１）および特定の２官能アクリレート（Ｃ１）を含む。また、重合性成分（Ｚ）は、必要に応じて、単官能モノマー（Ｆ）、他の重合性成分（多官能アクリレート（Ａ１）、多官能アクリレート（Ｂ１）、２官能アクリレート（Ｃ１）および単官能モノマー（Ｆ）を除く。）を含む。
【００７６】
（多官能アクリレート（Ａ１））
多官能アクリレート（Ａ１）は、分子内に３個以上のアクリロイル基を有し、かつ該アクリロイル基１個あたりの分子量が１１０未満の化合物である。
【００７７】
アクリロイル基１個あたりの分子量とは、多官能アクリレート（Ａ１）の分子量を１分子中のアクリロイル基の数で除した値である。
【００７８】
例えば、代表的な３官能アクリレートであるトリメチロールプロパントリアクリレートは、その分子量は２９６であり、アクリロイル基の数は３であるため、アクリロイル基１個あたりの分子量は９８．６７である。したがって、トリメチロールプロパントリアクリレートのアクリロイル基１個あたりの分子量は１１０未満である。
【００７９】
分子内に３個以上のアクリロイル基を有し、かつ該アクリロイル基１個あたりの分子量が１１０未満である多官能アクリレートを用いることで、重合性成分（Ｚ）全体としての架橋密度を確保し、硬化物の弾性率や硬度を向上させることができる。
【００８０】
多官能アクリレート（Ａ１）のアクリロイル基１個あたりの分子量は１１０未満であり、１００未満が好ましい。また、多官能アクリレート（Ａ１）のアクリロイル基１個あたりの分子量は８５以上が好ましい。
【００８１】
多官能アクリレート（Ａ１）は、重合性成分（Ｚ）に含まれなくてもよい。多官能アクリレート（Ａ１）としては、例えば、ペンタエリスリトールトリアクリレート、ペンタエリスリトールテトラアクリレート、ジペンタエリスリトールペンタアクリレート、ジペンタエリスリトールヘキサアクリレート、トリメチロールプロパントリアクリレート、ジトリメチロールプロパンテトラアクリレート等が挙げられる。多官能アクリレート（Ａ１）は、１種を単独で用いてもよく、２種以上を併用してもよい。
【００８２】
重合性成分（Ｚ）に含まれる多官能アクリレート（Ａ１）の割合は、重合性成分（Ｚ）全体を１００質量％とする場合、０〜２０質量％であり、０〜１５質量％が好ましく、０〜１０質量％がより好ましく、０〜５質量％がさらに好ましい。多官能アクリレート（Ａ１）の割合が２０質量％以下であることにより、活性エネルギー線硬化性樹脂組成物のアクリル当量を適した範囲に調整することができる。
【００８３】
（多官能アクリレート（Ｂ１））
多官能アクリレート（Ｂ１）は、分子内に３個以上のアクリロイル基を有し、かつ該アクリロイル基１個あたりの分子量が１１０以上である化合物である。
【００８４】
多官能アクリレート（Ｂ１）は、その他成分とのバランスで活性エネルギー線硬化性樹脂組成物のアクリル当量を適正な範囲に調整することができる。
【００８５】
多官能アクリレート（Ｂ１）のアクリロイル基１個あたりの分子量は１１０以上であり、１５０以上が好ましい。多官能アクリレート（Ｂ１）のアクリロイル基１個あたりの分子量は３００以下が好ましく、２００以下がより好ましい。また、分子内のアクリロイル基数は、３個以上が好ましく、４個以上がより好ましく、５個以上がさらに好ましい。
【００８６】
また、多官能アクリレート（Ｂ１）が分子内にオキシエチレン基を有することにより、活性エネルギー線硬化性樹脂組成物に含まれるオキシエチレン基の量を適正な範囲に調整しやすくなる。
【００８７】
多官能アクリレート（Ｂ１）としては、例えば、アルキレンオキサイド変性ペンタエリスリトールトリアクリレート、アルキレンオキサイド変性イソシアヌル酸トリアクリレート、アルキレンオキサイド変性グリセリントリアクリレート、アルキレンオキサイド変性ペンタエリスリトールテトラアクリレート、アルキレンオキサイド変性ジペンタエリスリトールペンタアクリレート、アルキレンオキサイド変性ジペンタエリスリトールヘキサアクリレート、カプロラクトン変性ペンタエリスリトールトリアクリレート、カプロラクトン変性イソシアヌル酸トリアクリレート、カプロラクトン変性グリセリントリアクリレート、カプロラクトン変性ペンタエリスリトールテトラアクリレート、カプロラクトン変性ジペンタエリスリトールペンタアクリレート、カプロラクトン変性ジペンタエリスリトールヘキサアクリレート等が挙げられる。ここで、アルキレンオキサイド変性としては、エチレンオキサイド変性、プロピレンオキサイド変性等が挙げられる。中でも、オキシエチレン基を付与できる点でエチレンオキサイド変性が好ましい。多官能アクリレート（Ｂ１）は、１種を単独で用いてもよく、２種以上を併用してもよい。
【００８８】
重合性成分（Ｚ）に含まれる多官能アクリレート（Ｂ１）の割合は、重合性成分（Ｚ）全体を１００質量％とする場合、１５質量％以上であり、２５質量％以上が好ましく、３０質量％以上がより好ましく、３５質量％以上がさらに好ましい。また、７５質量％以下であり、６５質量％以下が好ましく、６０質量％以下がより好ましく、５５質量％以下がさらに好ましい。多官能アクリレート（Ｂ１）の割合が１５〜７５質量％であることにより、活性エネルギー線硬化性樹脂組成物のアクリル当量と、その硬化物におけるオキシエチレン基が占める割合を適した範囲に調整することができる。
【００８９】
（２官能アクリレート（Ｃ１））
２官能アクリレート（Ｃ１）は、分子内に２個のアクリロイル基を有し、分子内にオキシエチレン基が連なったポリエチレングリコール構造を含む化合物である。
【００９０】
ポリエチレングリコール構造部分の分子量は３００以上であり、４００以上が好ましい。また、ポリエチレングリコール構造部分の分子量が大きいと結晶化して取り扱い性が低下する場合があるため、ポリエチレングリコール構造部分の分子量は１０００以下が好ましい。
【００９１】
重合性成分（Ｚ）に含まれる２官能アクリレート（Ｃ１）の割合は、重合性成分（Ｚ）全体を１００質量％とする場合、２０質量％以上であり、３０質量％以上が好ましく、３５質量％以上がより好ましく、４０質量％以上がさらに好ましい。また、８５質量％以下であり、８０質量％以下が好ましく、７５質量％以下がより好ましく、７０質量％以下がさらに好ましい。２官能アクリレート（Ｃ１）の割合が２０〜８５質量％であることにより、活性エネルギー線硬化性樹脂組成物のアクリル当量と、その硬化物におけるオキシエチレン基が占める割合を好ましい範囲に調整することができる。また、微細凹凸構造層の表面を十分に親水化でき、指紋等の油汚れを水拭きで除去することができる。
【００９２】
（単官能モノマー（Ｆ））
単官能モノマー（Ｆ）は、分子内に１個のラジカル重合性の官能基を有し、多官能アクリレート（Ａ１）、多官能アクリレート（Ｂ１）および２官能アクリレート（Ｃ１）と共重合可能な化合物である。単官能モノマー（Ｆ）は必要に応じて重合性成分（Ｚ）に添加される。
【００９３】
通常、活性エネルギー線硬化性樹脂組成物を単独で硬化させることは少なく、後述するように基材の上で活性エネルギー線硬化性樹脂組成物を硬化させ、基材と一体化させて用いる。光透過性基材と硬化物との密着性を向上させるために、分子量が小さく、光透過性基材への浸透性が高い単官能モノマー（Ｆ）を添加することができる。単官能モノマー（Ｆ）としては、光透過性基材の材料に応じて、適宜添加するモノマーが選択される。
【００９４】
単官能モノマー（Ｆ）としては、硬化物の指紋拭き取り性の観点から、親水性のモノマーが好ましい。親水性のモノマーとは、２５℃の水１００ｇに１ｇ以上溶解できるモノマーである。
【００９５】
単官能モノマー（Ｆ）としては、例えば、アルキル（メタ）アクリレート（メチル（メタ）アクリレート、エチル（メタ）アクリレート、ｎ−ブチル（メタ）アクリレート、ｉ−ブチル（メタ）アクリレート、ｔ−ブチル（メタ）アクリレート、２−エチルヘキシル（メタ）アクリレート、ラウリル（メタ）アクリレート等）、ベンジル（メタ）アクリレート、脂環構造を有する（メタ）アクリレート（イソボルニル（メタ）アクリレート、テトラヒドロフルフリル（メタ）アクリレート、アダマンチル（メタ）アクリレート、ジシクロペンタニル（メタ）アクリレート、ジシクロペンテニル（メタ）アクリレート等）、アミノ基を有する（メタ）アクリレート（ジメチルアミノエチル（メタ）アクリレート、ジメチルアミノプロピル（メタ）アクリレート等）、水酸基を有する（メタ）アクリレート（ヒドロキシエチル（メタ）アクリレート、ヒドロキシプロピル（メタ）アクリレート等）、（メタ）アクリルアミド誘導体（（メタ）アクリロイルモルホリン、Ｎ，Ｎ−ジメチル（メタ）アクリルアミド等）、２−ビニルピリジン、４−ビニルピリジン、Ｎ−ビニルピロリドン、Ｎ−ビニルホルムアミド、酢酸ビニル等が挙げられる。単官能モノマー（Ｆ）は、１種を単独で用いてもよく、２種以上を併用してもよい。
【００９６】
単官能モノマー（Ｆ）としては、重合反応性の観点から、あまり嵩高くないモノマーが好ましい。また、防汚性の観点から、疎水性の低いモノマーが好ましい。具体的には、単官能モノマー（Ｆ）としては、アクリロイルモルホリン、ヒドロキシエチルアクリレート、Ｎ，Ｎ−ジメチルアクリルアミド、Ｎ−ビニルピロリドン、Ｎ−ビニルホルムアミド、メチルアクリレート、エチルアクリレート等が好ましい。光透過性基材の材料がアクリル系樹脂の場合、単官能モノマー（Ｆ）としては、メチルアクリレート、エチルアクリレートが特に好ましい。
【００９７】
重合性成分（Ｚ）に含まれる単官能モノマー（Ｆ）の割合は、重合性成分（Ｚ）全体を１００質量％とする場合、０〜１５質量％が好ましく、０〜１０質量％がより好ましく、０〜５質量％がさらに好ましい。単官能モノマー（Ｆ）の割合が１５質量％以下であることにより、基材との密着性を向上させ、活性エネルギー線硬化性樹脂組成物が十分に硬化し、硬化の完結した微細凹凸構造を表面に有する光透過性物品が得られる。また、硬化物内に未反応の単官能モノマー（Ｆ）が残存しないため、未反応の単官能モノマー（Ｆ）が可塑剤として働き、硬化物の弾性率を低下させ、耐擦傷性を損なうことを防ぐことができる。
【００９８】
（他の重合性成分）
重合性成分（Ｚ）は、本発明の効果を損なわない範囲で、多官能アクリレート（Ａ１）、多官能アクリレート（Ｂ１）、２官能アクリレート（Ｃ１）および単官能モノマー（Ｆ）以外の他の重合性成分を含んでもよい。他の重合性成分としては、多官能アクリレート（Ａ１）、多官能アクリレート（Ｂ１）および２官能アクリレート（Ｃ１）以外の２官能以上のモノマー、ラジカル重合性の官能基を有するオリゴマーやポリマー等が挙げられる。
【００９９】
他の重合性成分としては、例えば、ウレタンオリゴマー、ウレタンアクリレート、ポリエステルアクリレート、エポキシアクリレート、ビニルエーテル類、などが挙げられる。他の重合性成分は、１種を単独で用いてもよく、２種以上を併用してもよい。
【０１００】
重合性成分（Ｚ）に含まれる他の重合性成分の割合は、重合性成分（Ｚ）全体を１００質量％とする場合、３０質量％以下が好ましく、２０質量％以下がより好ましく、１０質量％以下がさらに好ましい。
【０１０１】
（光重合開始剤（Ｄ））
光重合開始剤（Ｄ）とは、活性エネルギー線を照射することで開裂し、重合反応を開始させるラジカルを発生する化合物である。活性エネルギー線としては、装置コストや生産性の点から、紫外線が好ましい。
【０１０２】
紫外線によってラジカルを発生する光重合開始剤（Ｄ）としては、例えば、ベンゾフェノン、４，４−ビス（ジエチルアミノ）ベンゾフェノン、２，４，６−トリメチルベンゾフェノン、メチルオルソベンゾイルベンゾエート、４−フェニルベンゾフェノン、ｔ−ブチルアントラキノン、２−エチルアントラキノン、チオキサントン類（２，４−ジエチルチオキサントン、イソプロピルチオキサントン、２，４−ジクロロチオキサントン等）、アセトフェノン類（ジエトキシアセトフェノン、２−ヒドロキシ−２−メチル−１−フェニルプロパン−１−オン、ベンジルジメチルケタール、１−ヒドロキシシクロヘキシル−フェニルケトン、２−メチル−２−モルホリノ（４−チオメチルフェニル）プロパン−１−オン、２−ベンジル−２−ジメチルアミノ−１−（４−モルホリノフェニル）−ブタノン等）、ベンゾインエーテル類（ベンゾインメチルエーテル、ベンゾインエチルエーテル、ベンゾインイソプロピルエーテル、ベンゾインイソブチルエーテル等）、アシルホスフィンオキシド類（２，４，６−トリメチルベンゾイルジフェニルホスフィンオキシド、ビス（２，６−ジメトキシベンゾイル）−２，４，４−トリメチルペンチルホスフィンオキシド、ビス（２，４，６−トリメチルベンゾイル）−フェニルホスフィンオキシド等）、メチルベンゾイルホルメート、１，７−ビスアクリジニルヘプタン、９−フェニルアクリジン等が挙げられる。光重合開始剤は、１種を単独で用いてもよく、２種以上を併用してもよい。併用する場合は、吸収波長の異なる２種以上を併用することが好ましい。
【０１０３】
また、必要に応じて、過硫酸塩（過硫酸カリウム、過硫酸アンモニウム等）、過酸化物（ベンゾイルパーオキシド等）、アゾ系開始剤等の熱重合開始剤を併用してもよい。
【０１０４】
光重合開始剤（Ｄ）の配合量は、重合性成分（Ｚ）全体１００質量部に対して、０．０１〜１０質量部が好ましく、０．１〜５質量部がより好ましく、０．２〜３質量部がさらに好ましい。光重合開始剤（Ｄ）の割合が０．０１質量部以上であることにより、活性エネルギー線硬化性樹脂組成物が十分に硬化し、十分な機械物性を有する光透過性物品が得られる。また、光重合開始剤（Ｄ）の割合が１０質量部以下であることにより、硬化物内に未反応の光重合開始剤（Ｄ）が残存しないため、残存した光重合開始剤（Ｄ）が可塑剤として働き、硬化物の弾性率を低下させ、耐擦傷性を損なうことを防ぐことができる。また、着色の発生を抑制することができる。
【０１０５】
（紫外線吸収剤および／または酸化防止剤（Ｅ））
本発明に係る活性エネルギー線硬化性樹脂組成物は、紫外線吸収剤および／または酸化防止剤（Ｅ）を含んでもよい。
【０１０６】
紫外線吸収剤としては、例えば、ベンゾフェノン系、ベンゾトリアゾール系、ヒンダードアミン系、ベンゾエート系、トリアジン系の紫外線吸収剤が挙げられる。市販品としては、ＢＡＳＦ社製の「チヌビン４００」および「チヌビン４７９」、共同薬品（株）製の「Ｖｉｏｓｏｒｂ１１０」等が挙げられる。
【０１０７】
酸化防止剤としては、例えば、ヒンダードフェノール系、ベンズイミダゾール系、リン系、イオウ系、ヒンダードアミン系の酸化防止剤が挙げられる。市販品としては、ＢＡＳＦ社製の「ＩＲＧＡＮＯＸ」シリーズなどが挙げられる。
【０１０８】
これら紫外線吸収剤および／または酸化防止剤は、１種を単独で用いてもよく、２種以上を併用してもよい。
【０１０９】
紫外線吸収剤および／または酸化防止剤（Ｅ）の配合量は、重合性成分（Ｚ）全体１００質量部に対して、合計で０．０１〜５質量部が好ましい。
【０１１０】
（他の成分）
本発明に係る活性エネルギー線硬化性樹脂組成物は、必要に応じて、界面活性剤、離型剤、滑剤、可塑剤、帯電防止剤、光安定剤、難燃剤、難燃助剤、重合禁止剤、充填剤、シランカップリング剤、着色剤、強化剤、無機フィラー、耐衝撃性改質剤等の公知の添加剤を含んでもよい。
【０１１１】
また、本発明に係る活性エネルギー線硬化性樹脂組成物は、必要に応じて、ラジカル重合性の官能基を有さないオリゴマーやポリマー、微量の有機溶媒等を含んでもよい。
【０１１２】
活性エネルギー線硬化性樹脂組成物の粘度は、活性エネルギー線硬化性樹脂組成物のスタンパ表面の微細凹凸構造への流れ込みやすさの観点から、高すぎないことが好ましい。具体的には、２５℃において、回転式Ｂ型粘度計で測定した活性エネルギー線硬化性樹脂組成物の粘度は、１００００ｍＰａ・ｓ以下が好ましく、５０００ｍＰａ・ｓ以下がより好ましく、２０００ｍＰａ・ｓ以下がさらに好ましい。
【０１１３】
ただし、活性エネルギー線硬化性樹脂組成物の粘度が１００００ｍＰａ・ｓを超える場合にも、スタンパとの接触の際にあらかじめ加温して粘度を下げることが可能であるならば特に問題はない。この場合、７０℃において、回転式Ｂ型粘度計で測定した活性エネルギー線硬化性樹脂組成物の粘度は、５０００ｍＰａ・ｓ以下が好ましく、２０００ｍＰａ・ｓ以下がより好ましい。
【０１１４】
一方、１０ｍＰａ・ｓ以上であれば、濡れ広がらずに、光透過性物品を効率よく製造することができるため好ましい。
【０１１５】
以上説明した本発明に係る活性エネルギー線硬化性樹脂組成物は、特定の多官能アクリレート（Ａ１）、特定の多官能アクリレート（Ｂ１）および特定の２官能アクリレート（Ｃ１）を特定の割合で含むことにより、高い耐擦傷性を示す。また、特定の２官能アクリレート（Ｃ１）を特定の割合で含むことにより、指紋拭き取り性の良好な硬化物を得ることができる。
【０１１６】
（光透過性物品）
本発明に係る光透過性物品は、光透過性基材の少なくとも一方の表面に活性エネルギー線硬化性樹脂組成物の硬化物を含む微細凹凸構造層を備える。本発明に係る光透過性物品の微細凹凸構造の形成方法は特に限定されないが、例えば、活性エネルギー線硬化性樹脂組成物を、微細凹凸構造の反転構造を表面に有するスタンパと接触、硬化させることによって形成することができる。
【０１１７】
図１は、本発明に係る光透過性物品の一例を示す断面図である。光透過性物品４０は、光透過性基材４２と、光透過性基材４２の表面に形成された微細凹凸構造層４４とを有する。
【０１１８】
光透過性基材４２としては、光を透過する成形体が好ましい。光透過性基材４２の材料としては、例えば、アクリル系樹脂（ポリメチルメタクリレート等）、ポリカーボネート、スチレン（共）重合体、メチルメタクリレート−スチレン共重合体、セルロースジアセテート、セルローストリアセテート、セルロースアセテートブチレート、ポリエステル（ポリエチレンテレフタレート等）、ポリアミド、ポリイミド、ポリエーテルスルフォン、ポリスルフォン、ポリオレフィン（ポリエチレン、ポリプロピレン等）、ポリメチルペンテン、ポリ塩化ビニル、ポリビニルアセタール、ポリエーテルケトン、ポリウレタン、ガラス等が挙げられる。これらの材料は一種のみを用いてもよく、二種以上を併用してもよい。
【０１１９】
光透過性基材４２は、射出成形体でもよく、押出成形体でもよく、キャスト成形体でもよい。光透過性基材４２の形状は、シート状でもよく、フィルム状でもよい。光透過性基材４２の表面は、密着性、帯電防止性、耐擦傷性、耐候性等の改良のために、コーティング処理、コロナ処理等が施されていてもよい。
【０１２０】
微細凹凸構造層４４は、活性エネルギー線硬化性樹脂組成物の硬化物を含む膜であり、表面に微細凹凸構造を有する。
【０１２１】
後述する陽極酸化アルミナのスタンパを用いて微細凹凸構造を形成する場合、光透過性物品４０の表面の微細凹凸構造は、陽極酸化アルミナの表面の微細凹凸構造を転写して形成されたものである。また、微細凹凸構造層４４は、活性エネルギー線硬化性樹脂組成物の硬化物を含む複数の凸部４６を有する。
【０１２２】
凸部の形状は、高さ方向と直交する方向の凸部断面積が最表面から深さ方向に連続的に増加する形状、すなわち、凸部の高さ方向の断面形状が、三角形、台形、釣鐘型等の形状が好ましい。
【０１２３】
微細凹凸構造層４４の屈折率と光透過性基材４２の屈折率との差は、０．２以下が好ましく、０．１以下がより好ましく、０．０５以下がさらに好ましい。屈折率差が０．２以下であれば、微細凹凸構造層４４と光透過性基材４２との界面における反射が抑えられる。
【０１２４】
（スタンパ）
前述したように、本発明に係る微細凹凸構造層の微細凹凸構造は、例えば、活性エネルギー線硬化性樹脂組成物を、微細凹凸構造の反転構造を表面に有するスタンパと接触、硬化させることによって形成することができる。
【０１２５】
スタンパは、微細凹凸構造の反転構造を表面に有する。スタンパの材料としては、金属（表面に酸化皮膜が形成されたものを含む）、石英、ガラス、樹脂、セラミックス等が挙げられる。スタンパの形状としては、ロール状、円管状、平板状、シート状等が挙げられる。
【０１２６】
スタンパの作製方法としては、例えば、下記方法（Ｉ−１）、方法（Ｉ−２）などが挙げられる。しかしながら、大面積化が可能であり、かつ作製が簡便である観点から、方法（Ｉ−１）が好ましい。
（Ｉ−１）アルミニウム基材の表面に、複数の細孔（凹部）を有する陽極酸化アルミナを形成する方法。
（Ｉ−２）スタンパ基材の表面に、電子ビームリソグラフィ法、レーザ光干渉法等によって微細凹凸構造の反転構造を形成する方法。
【０１２７】
方法（Ｉ−１）としては、下記の工程（ａ）〜（ｆ）を含む方法が好ましい。
（ａ）アルミニウム基材を電解液中、定電圧下で陽極酸化してアルミニウム基材の表面に酸化皮膜を形成する工程、
（ｂ）酸化皮膜を除去し、アルミニウム基材の表面に陽極酸化の細孔発生点を形成する工程、
（ｃ）工程（ｂ）の後、アルミニウム基材を電解液中、再度陽極酸化し、細孔発生点に細孔を有する酸化皮膜を形成する工程、
（ｄ）工程（ｃ）の後、細孔の径を拡大させる工程、
（ｅ）工程（ｄ）の後、電解液中、再度陽極酸化する工程、
（ｆ）工程（ｄ）と工程（ｅ）を繰り返し行い、複数の細孔を有する陽極酸化アルミナがアルミニウム基材の表面に形成されたスタンパを得る工程。
【０１２８】
＜工程（ａ）＞
図２に示すように、アルミニウム基材１０を陽極酸化することにより、細孔１２を有する酸化皮膜１４が形成される。
【０１２９】
アルミニウム基材の形状としては、ロール状、円管状、平板状、シート状等が挙げられる。アルミニウム基材は、所定の形状に加工する際に用いた油が付着していることがあるため、あらかじめ脱脂処理されることが好ましい。また、アルミニウム基材は、表面状態を平滑にするために、電解研磨処理（エッチング処理）されていることが好ましい。アルミニウムの純度は、９９％以上が好ましく、９９．５％以上がより好ましく、９９．８％以上がさらに好ましい。アルミニウムの純度が低いと、陽極酸化した時に、不純物の偏析により可視光を散乱する大きさの凹凸構造が形成されたり、陽極酸化で得られる細孔の規則性が低下したりする場合がある。
【０１３０】
電解液としては、硫酸、シュウ酸、リン酸等が挙げられる。
【０１３１】
シュウ酸を電解液として用いる場合：
シュウ酸の濃度は、０．８Ｍ以下が好ましい。シュウ酸の濃度が０．８Ｍ以下であることにより、電流値の上昇を防ぎ、酸化皮膜の表面が粗くなるのを抑制することができる。化成電圧が３０〜１００Ｖの時、周期が１００ｎｍ〜２００ｎｍの規則性の高い細孔を有する陽極酸化アルミナを得ることができる。化成電圧がこの範囲より高くても低くても規則性が低下する傾向がある。電解液の温度は、６０℃以下が好ましく、４５℃以下がより好ましい。電解液の温度が６０℃以下であることにより、いわゆる「ヤケ」と呼ばれる現象の発生を防ぐことができ、細孔の破損や、表面が溶けて細孔の規則性が乱れることを抑制することができる。
【０１３２】
硫酸を電解液として用いる場合：
硫酸の濃度は０．７Ｍ以下が好ましい。硫酸の濃度が０．７Ｍ以下であることにより、電流値の上昇を防ぎ、定電圧を維持することができる。化成電圧が２５〜３０Ｖの時、周期が６３ｎｍの規則性の高い細孔を有する陽極酸化アルミナを得ることができる。化成電圧がこの範囲より高くても低くても規則性が低下する傾向がある。電解液の温度は、３０℃以下が好ましく、２０℃以下がよりに好ましい。電解液の温度が３０℃以下であることにより、いわゆる「ヤケ」と呼ばれる現象の発生を防ぐことができ、細孔の破損や、表面が溶けて細孔の規則性が乱れることを抑制することができる。
【０１３３】
＜工程（ｂ）＞
図２に示すように、酸化皮膜１４を一旦除去し、これを陽極酸化の細孔発生点１６とすることにより、細孔の規則性を向上させることができる。酸化皮膜１４を除去する方法としては、アルミニウムを溶解せず、酸化皮膜１４を選択的に溶解できる溶液に酸化皮膜１４を溶解させて除去する方法が挙げられる。このような溶液としては、例えば、クロム酸／リン酸混合液等が挙げられる。
【０１３４】
＜工程（ｃ）＞
図２に示すように、酸化皮膜１４を除去したアルミニウム基材１０を再度、陽極酸化することにより、円柱状の細孔１２を有する酸化皮膜１４が形成される。陽極酸化は、工程（ａ）と同様の条件で行うことができる。陽極酸化の時間を長くするほど深い細孔を得ることができる。
【０１３５】
＜工程（ｄ）＞
図２に示すように、細孔１２の径を拡大させる処理（以下、細孔径拡大処理と記す）を行う。細孔径拡大処理は、酸化皮膜１４を溶解できる溶液に浸漬して陽極酸化で得られた細孔の径を拡大させる処理である。このような溶液としては、例えば、５質量％程度のリン酸水溶液等が挙げられる。細孔径拡大処理の時間を長くするほど、細孔径は大きくなる。
【０１３６】
＜工程（ｅ）＞
図２に示すように、再度、陽極酸化を行うことにより、円柱状の細孔１２の底部からさらに下に延びる、直径の小さい円柱状の細孔１２がさらに形成される。陽極酸化は、工程（ａ）と同様の条件で行うことができる。陽極酸化の時間を長くするほど深い細孔を得ることができる。
【０１３７】
＜工程（ｆ）＞
図２に示すように、工程（ｄ）の細孔径拡大処理と、工程（ｅ）の陽極酸化を繰り返すことにより、直径が開口部から深さ方向に連続的に減少する形状の細孔１２を有する酸化皮膜１４が形成される。これにより、アルミニウム基材１０の表面に陽極酸化アルミナ（アルミニウムの多孔質の酸化皮膜（アルマイト））を有するスタンパ１８が得られる。最後は工程（ｄ）で終わることが好ましい。繰り返し回数は、合計で３回以上が好ましく、５回以上がより好ましい。繰り返し回数が３回以上であることにより、連続的に細孔の直径が減少し、十分な反射率低減効果を有するモスアイ構造が得られる。
【０１３８】
細孔１２の形状としては、略円錐形状、角錐形状、円柱形状等が挙げられる。円錐形状、角錐形状等のように、深さ方向と直交する方向の細孔断面積が最表面から深さ方向に連続的に減少する形状が好ましい。
【０１３９】
細孔１２間の間隔は、可視光の波長以下、すなわち４００ｎｍ以下である。細孔１２間の平均間隔は、１４０〜２６０ｎｍであり、１５０〜２４０ｎｍであることが好ましく、１５５ｎｍ〜２２０ｎｍであることがより好ましく、１６０ｎｍ〜２００ｎｍがさらに好ましい。なお、細孔１２間の間隔は、電子顕微鏡（商品名：ＪＳＭ７４００Ｆ、日本電子製）によって隣接する細孔１２間の間隔（細孔１２の中心から隣接する細孔１２の中心までの距離）を５０点測定し、これらの値を平均した値である。
【０１４０】
細孔１２の深さは、１２０〜２５０ｎｍが好ましく、１５０〜２２０ｎｍがより好ましく、１８０〜１９０ｎｍがさらに好ましい。なお、細孔１２の深さは、前記電子顕微鏡観察によって倍率３００００倍で観察したときにおける、細孔１２の最底部と、細孔１２間に存在する凸部の最頂部との間の距離を測定した値である。
【０１４１】
細孔１２のアスペクト比（細孔１２の深さ／細孔１２間の間隔）は、０．７〜１．４であり、０．８〜１．３が好ましく、０．８５〜１．２５がより好ましく、０．９〜１．２がさらに好ましい。
【０１４２】
スタンパの微細凹凸構造が形成された側の表面は、離型剤で処理されていてもよい。離型剤としては、シリコーン樹脂、フッ素樹脂、フッ素化合物、リン酸エステル等が挙げられ、リン酸エステルが好ましい。リン酸エステルとしては、（ポリ）オキシアルキレンアルキルリン酸化合物が好ましい。市販品としては、ＪＰ−５０６Ｈ（商品名、城北化学工業（株）製）、モールドウイズＩＮＴ−１８５６（商品名、アクセル社製）、ＴＤＰ−１０、ＴＤＰ−８、ＴＤＰ−６、ＴＤＰ−２、ＤＤＰ−１０、ＤＤＰ−８、ＤＤＰ−６、ＤＤＰ−４、ＤＤＰ−２、ＴＬＰ−４、ＴＣＰ−５、ＤＬＰ−１０（以上、商品名、日光ケミカルズ（株）製）などが挙げられる。離型剤は一種のみを用いてもよく、二種以上を併用してもよい。
【０１４３】
（光透過性物品の製造方法）
本発明に係る微細凹凸構造層を備える光透過性物品は、例えば、図３に示す製造装置を用いて、下記のようにして製造される。
【０１４４】
表面に微細凹凸構造の反転構造（図示略）を有するロール状スタンパ２０と、ロール状スタンパ２０の表面に沿って移動する帯状フィルムである光透過性基材４２との間に、タンク２２から活性エネルギー線硬化性樹脂組成物を供給する。
【０１４５】
ロール状スタンパ２０と、空気圧シリンダ２４によってニップ圧が調整されたニップロール２６との間で、光透過性基材４２および活性エネルギー線硬化性樹脂組成物をニップする。これにより、活性エネルギー線硬化性樹脂組成物を、光透過性基材４２とロール状スタンパ２０との間に均一に行き渡らせると同時に、ロール状スタンパ２０の微細凹凸構造の凹部内に充填する。
【０１４６】
ロール状スタンパ２０の下方に設置された活性エネルギー線照射装置２８から、光透過性基材４２を介して活性エネルギー線硬化性樹脂組成物に活性エネルギー線を照射し、活性エネルギー線硬化性樹脂組成物を硬化させる。これにより、ロール状スタンパ２０の表面の微細凹凸構造が転写された微細凹凸構造層４４を形成する。
【０１４７】
剥離ロール３０により、表面に微細凹凸構造層４４が形成された光透過性基材４２をロール状スタンパ２０から剥離することによって、図１に示すような光透過性物品４０を得る。
【０１４８】
活性エネルギー線照射装置２８としては、高圧水銀ランプ、メタルハライドランプ等が好ましい。光照射エネルギー量は、１００〜１００００ｍＪ／ｃｍ２が好ましい。
【０１４９】
光透過性基材４２としては、光透過性フィルムを用いることができる。光透過性フィルムの材料としては、アクリル系樹脂、ポリカーボネート、スチレン系樹脂、ポリエステル、セルロース系樹脂（トリアセチルセルロース等）、ポリオレフィン、脂環式ポリオレフィン等が挙げられる。これらの材料は一種のみを用いてもよく、二種以上を併用してもよい。
【０１５０】
（用途）
本発明に係る光透過性物品は、反射防止物品（反射防止フィルム、反射防止膜等）、光学物品（光導波路、レリーフホログラム、レンズ、偏光分離素子等）、細胞培養シートとしての用途展開が期待できる。この中でも、本発明に係る光透過性物品は、特に反射防止物品としての用途に適している。
【０１５１】
反射防止物品としては、例えば、画像表示装置（液晶表示装置、プラズマディスプレイパネル、エレクトロルミネッセンスディスプレイ、陰極管表示装置等）、レンズ、ショーウィンドウ、眼鏡等の表面に設けられる反射防止膜、反射防止フィルム、反射防止シート等が挙げられる。反射防止物品を画像表示装置に用いる場合には、画像表示面に反射防止フィルムを直接貼り付けてもよく、画像表示面を構成する部材の表面に反射防止膜を直接形成してもよく、前面板に反射防止膜を形成してもよい。
【０１５２】
以上説明した本発明に係る光透過性物品は、特定の微細凹凸構造層を備えるため、微細凹凸構造層の耐擦傷性が高く、指紋拭き取り性が良好である。
【０１５３】
［第二の実施形態］
突起が折れにくくすることと、樹脂自体が削れたりえぐれたりし難くすることは互いにトレードオフの関係になり易い。この相反する二つの特性を合わせ持つ樹脂の設計には、使用するモノマーの分子設計が重要である。
【０１５４】
本発明者らは、オキシエチレン基（−ＣＨ２ＣＨ２Ｏ−）を分子中に多く有するモノマーを使用することで耐擦傷性に優れた微細凹凸構造が得られることを見出し、ポリエチレングリコールジ（メタ）アクリレートに関する検討を続けた。そして、ポリエチレングリコールジ（メタ）アクリレートは、その分子中のポリエチレングリコール鎖の平均分子量が３００〜１０００程度（エチレンオキサイドのモル数が７〜２３程度）であることが耐擦傷性の点で好ましいことが分かった。
【０１５５】
さらに本発明者らは、鋭意検討の結果、活性エネルギー線硬化性樹脂組成物中の重合性成分（Ｚ）に、分子内に３個以上の（メタ）アクリロイル基を有し、且つ該（メタ）アクリロイル基１個当たりのオキシエチレン基数の平均が５以上である多官能（メタ）アクリレート（Ａ２）を使用することによって、微細凹凸構造に従来に無い高い耐擦傷性を与えることに成功し、本発明を完成した。
【０１５６】
すなわち本発明は、光透過性基材の少なくとも一方の表面に活性エネルギー線硬化性樹脂組成物の硬化物を含む微細凹凸構造層を備える光透過性物品であって、前記活性エネルギー線硬化性樹脂組成物が、分子内に３個以上の（メタ）アクリロイル基を有し且つ該（メタ）アクリロイル基１個当たりのオキシエチレン基数の平均値が５以上である多官能（メタ）アクリレート（Ａ２）を含む重合性成分（Ｚ）、及び、光重合開始剤（Ｄ）を含むことを特徴とする光透過性物品である。
【０１５７】
本発明においては、（メタ）アクリレート（Ａ２）の官能基数と（メタ）アクリロイル基１個当たりのエチレンオキサイド変性のモル数を最適化することで、微細凹凸構造に柔軟性を付与して突起の折れを防止することと、摩擦を受けた際に硬化物自身が大きく破壊されることを防止することとを両立させることに成功した。また（メタ）アクリロイル基１個当たりのオキシエチレン基数の平均値が大きいので、微細凹凸構造表面を十分に親水化でき、指紋などの油汚れを水拭きで除去可能にすることができる。
【０１５８】
したがって本発明によれば、耐擦傷性が高く、指紋拭き取り性が良好な微細凹凸構造層を備える光透過性物品を提供できる。
【０１５９】
＜活性エネルギー線硬化性樹脂組成物＞
活性エネルギー線硬化性樹脂組成物は、活性エネルギー線を照射することで重合反応が進行し、硬化する樹脂組成物である。本発明に用いる活性エネルギー線硬化性樹脂組成物は、特定の重合性成分（Ｚ）と光重合開始剤（Ｄ）とを含むことを特徴とする。
【０１６０】
（重合性成分（Ｚ））
本発明に用いる重合性成分（Ｚ）は、特定の多官能（メタ）アクリレート（Ａ２）を必須成分として含み、必要に応じて特定の多官能（メタ）アクリレート（Ｂ２）、特定の２官能（メタ）アクリレート（Ｃ）、単官能モノマー（Ｆ）、及び他の重合性成分を含んでいても良い。なお、本発明において（メタ）アクリレートは、アクリレート及び／又はメタクリレートを意味する。
【０１６１】
（多官能（メタ）アクリレート（Ａ２））
本発明に用いる多官能（メタ）アクリレート（Ａ２）は、分子内に３個以上の（メタ）アクリロイル基を有し且つ該（メタ）アクリロイル基１個当たりのオキシエチレン基数の平均値が５以上の化合物である。なお、本発明において（メタ）アクリロイル基は、アクリロイル基及び／又はメタクリロイル基を意味する。
【０１６２】
多官能（メタ）アクリレート（Ａ２）が分子内に３個以上の（メタ）アクリロイル基を有することで、摩擦を受けた際に硬化物自身が深くえぐられて破壊されることを防ぐことができる。
【０１６３】
耐擦傷性のさらなる向上の点からは、多官能（メタ）アクリレート（Ａ２）の（メタ）アクリロイル基の数は４個以上が好ましい。ただし（メタ）アクリロイル基の数が多くなると、多官能（メタ）アクリレート（Ａ２）の粘度が高くなる傾向にある。したがって、活性エネルギー線硬化性樹脂組成物の粘度が低いことが要求される場合は、その（メタ）アクリロイル基の数は、好ましくは９個以下、より好ましくは６個以下である。
【０１６４】
多官能（メタ）アクリレート（Ａ２）の（メタ）アクリロイル基１個当たりのオキシエチレン基数の平均値が５以上であることで、微細凹凸構造に十分な柔軟性を付与できる。また、その平均値が１６以下であれば、オキシエチレン基の繰り返し部分の結晶性が高くなり過ぎて多官能（メタ）アクリレート（Ａ２）がワックス状や固体になってしまうことがないので、液体として取り扱い性が良好となり好ましい。したがって、多官能（メタ）アクリレート（Ａ２）の（メタ）アクリロイル基１個当たりのオキシエチレン基数の平均値は、好ましくは５〜１６、より好ましくは７〜１４、特に好ましくは８．３７〜１４である。
【０１６５】
多官能（メタ）アクリレート（Ａ２）の（メタ）アクリロイル基１個当たりのオキシエチレン基数の平均値とは、代表的には、（メタ）アクリロイル基と結合するポリオキシエチレン鎖中のオキシエチレン基の数（繰返し単位の数）の平均値である。
【０１６６】
また、オキシエチレン基の繰り返しの途中にオキシプロピレン基やオキシブチレン基などを共重合成分として加えることもできる。この場合、結晶性の改善などが期待できる。しかし、オキシプロピレン基やオキシブチレン基はメチル基を有するため親水性を阻害する傾向がある。したがって、オキシプロピレン基やオキシブチレン基を含まず、オキシエチレン基のみを含む化合物の方が優れている。
【０１６７】
多官能（メタ）アクリレート（Ａ２）が、オキシエチレン基が連なった構造を有する場合は、下記一般式（１）：
【０１６８】
【化２】
2013187528.tif 000004
【０１６９】
［式中、Ｘは有機残基であり、Ｒは水素原子又はメチル基であり、ｍ≧５、ｎ≧３である。］
で表すことができる。式（１）中、Ｘは有機残基であり、本発明では特に限定されない。Ｘの代表例としては、３個以上の水酸基を有するアルコール化合物の水酸基部分が変性された場合の残基、３個以上のイソシアネート基を有するポリイソシアネート化合物のイソシアネート基部分が変性された場合の残基が挙げられる。ｍは、多官能（メタ）アクリレート（Ａ２）における（メタ）アクリロイル基１個当たりのオキシエチレン基数の平均値に相当する。ｍは５以上であり、好ましくは５〜１６、より好ましくは７〜１４が、特に好ましくは８．３７〜１４である。ｎは、多官能（メタ）アクリレート（Ａ２）における（メタ）アクリロイル基の数に相当する。ｎは３以上であり、耐擦傷性向上の点からは４以上が好ましい。一方、活性エネルギー線硬化性樹脂組成物の低粘度化が要求される場合には、ｎは好ましくは９以下、より好ましくは６以下である。
【０１７０】
多官能（メタ）アクリレート（Ａ２）は、例えば、３個以上の水酸基を有するアルコール化合物をエチレンオキサイド変性し、（メタ）アクリルエステル化することで得られる。３個以上の水酸基を有するアルコール化合物としては、例えば、ペンタエリスリトール、ジペンタエリスリトール、トリペンタエリスリトール、ポリペンタエリスリトール、グリセリン、ジグリセリン、ポリグリセリン、トリメチロールプロパン、ジトリメチロールプロパン、ソルビトール、ポリビニルアルコールが挙げられる。
【０１７１】
さらに多官能（メタ）アクリレート（Ａ２）は、例えば、片末端に水酸基を有するポリエチレングリコールモノ（メタ）アクリレートと、３個以上のイソシアネート基を有するポリイソシアネート化合物を反応させることでで得られる。この場合の多官能（メタ）アクリレート（Ａ２）は、多官能ウレタン（メタ）アクリレートである。
【０１７２】
片末端に水酸基を有するポリエチレングリコールモノ（メタ）アクリレートのとしては、例えば、ポリエチレングリコール（ＥＯ繰り返し数≒１０）モノアクリレート（日油社製、製品名ブレンマーシリーズ：ＡＥ−４００）が挙げられる。３個以上のイソシアネート基を有するポリイソシアネート化合物としては、例えば、ヘキサメチレンジイソシアネートのビウレット（旭化成ケミカルズ社製、製品名デュラネートシリーズ：２４Ａ−１００）、ヘキサメチレンジイソシアネートのイソシアヌレート（同ＴＰＡ−１００）、ヘキサメチレンジイソシアネートのアダクト（同Ｐ３０１−７５Ｅ）が挙げられる。なお、「ＥＯ」はエチレンオキサイドの略号である。
【０１７３】
多官能（メタ）アクリレート（Ａ２）として使用できる市販品としては、例えば、新中村化学工業社製の製品名ＮＫシリーズ：ＡＴ−２０Ｅ（トリメチロールプロパンＥＯ変性（２０モル）トリアクリレート）、Ａ−ＧＬＹ−２０Ｅ（グリセリンＥＯ変性（２０モル）トリアクリレート）、ＡＴＭ−３５Ｅ（ペンタエリスリトールＥＯ変性（３５モル）テトラアクリレート）、Ａ−ＰＧ５０５４Ｅ（ポリグリセリン（７量体）ＥＯ変性（５４モル）ポリアクリレート（９官能））が挙げられる。
【０１７４】
さらに、東邦化学工業社製の製品名Ｔ−２００ＥＡ（トリメチロールプロパンＥＯ変性（４５モル）トリアクリレート）、Ｓ−１３０ＥＡ（ソルビトールＥＯ変性（３０モル）ヘキサアクリレート）が挙げられる。
【０１７５】
さらに第一工業製薬社製の製品名ＤＰＥＡ−３０（ジペンタエリスリトールＥＯ変性（３０モル）ヘキサアクリレート、ＤＰＥＡ−３６（ジペンタエリスリトールＥＯ変性（３６モル）ヘキサアクリレート、ＤＰＥＡ−４２（ジペンタエリスリトールＥＯ変性（４２モル）ヘキサアクリレート、ＤＰＥＡ−４８（ジペンタエリスリトールＥＯ変性（４８モル）ヘキサアクリレート、ＤＰＥＡ−５４（ジペンタエリスリトールＥＯ変性（５４モル）ヘキサアクリレート、ＰＥＴＡ−３２（ペンタエリスリトールＥＯ変性（３２モル）テトラアクリレート、ＰＥＴＡ−３６（ペンタエリスリトールＥＯ変性（３６モル）テトラアクリレート、ＰＥＴＡ−４０（ペンタエリスリトールＥＯ変性（４０モル）テトラアクリレート、ＰＥＴＡ−４８（ペンタエリスリトールＥＯ変性（４８モル）テトラアクリレート、ＰＥＴＡ−５６（ペンタエリスリトールＥＯ変性（５６モル）テトラアクリレートが挙げられる。
【０１７６】
以上の化合物のうち、多官能（メタ）アクリレート（Ａ２）としては、特に、（ポリ）ペンタエリスリトール、（ポリ）グリセリン及び（ジ）トリメチロールプロパンのエチレンオキサイド変性（ポリ）（メタ）アクリレートからなる群より選ばれる１種類以上の化合物が好ましい。
【０１７７】
多官能（メタ）アクリレート（Ａ２）は、１種を単独で用いてもよく、２種以上を併用してもよい。
【０１７８】
多官能（メタ）アクリレート（Ａ２）の割合は、重合性成分（Ｚ）１００質量％中、好ましくは２５〜１００質量％、より好ましくは５０〜９０質量％、特に好ましくは６０〜８６質量％である。これら範囲の下限値は、耐擦傷性の点で意義が有る。
【０１７９】
（多官能（メタ）アクリレート（Ｂ２））
本発明に必要に応じて用いる多官能（メタ）アクリレート（Ｂ２）は、分子内に３個以上の（メタ）アクリロイル基を有し、且つその（メタ）アクリロイル基１個当たりのオキシエチレン基数の平均値が５未満である多官能（メタ）アクリレートである。
【０１８０】
多官能（メタ）アクリレート（Ｂ２）を使用する主目的は、活性エネルギー線硬化性樹脂組成物の（メタ）アクリル当量を最適な範囲に調整することにある。具体的には、（メタ）アクリル当量が大きい多官能（メタ）アクリレート（Ａ２）と、（メタ）アクリル当量が小さい多官能（メタ）アクリレート（Ｂ２）とを組み合わせることで（メタ）アクリル当量を最適な範囲に調整する。多官能（メタ）アクリレート（Ａ２）が多いほうが耐擦傷性に優れる微細凹凸構造が得られるため、多官能（メタ）アクリレート（Ｂ２）はその添加量が少なくて済むように（メタ）アクリル当量が小さいほうが好ましい。
【０１８１】
そのため、多官能（メタ）アクリレート（Ｂ２）は、（メタ）アクリル当量３２０［ｇ／ｅｑ］以下が好ましく、２００［ｇ／ｅｑ］以下がより好ましく、１５０［ｇ／ｅｑ］以下がさらに好ましい。
【０１８２】
多官能（メタ）アクリレート（Ｂ２）の具体例としては、ペンタエリスリトール（トリ）テトラアクリレート、ジペンタエリスリトール（ペンタ）ヘキサアクリレート、トリペンタエリスリトールポリアクリレート、ポリペンタエリスリトールポリアクリレート、グリセリントリアクリレート、ジグリセリンテトラアクリレート、ポリグリセリンポリアクリレート、トリメチロールプロパントリアクリレート、ジトリメチロールプロパンテトラアクリレート、ソルビトールヘキサアクリレート、イソシアヌル酸ＥＯ変性トリアクリレートが挙げられる。さらに、これら化合物のアルキレンオキサイド変性体、カプロラクトン変性体が挙げられる。さらに、これら化合物の中で水酸基を有する化合物（例えばペンタエリスリトールトリアクリレート、ジペンタエリスリトールペンタアクリレート）を、ヘキサメチレンジイソシアネートやイソホロンジイソシアネート等のイソシアネート化合物と反応させて合成したウレタンアクリレートが挙げられる。
【０１８３】
中でも、アクリル当量が特に小さいことから、ペンタエリスリトール（トリ）テトラアクリレート、ジペンタエリスリトール（ペンタ）ヘキサアクリレート、トリペンタエリスリトールポリアクリレートが好ましい。
【０１８４】
多官能（メタ）アクリレート（Ｂ２）として使用できる市販品としては、例えば、東亞合成社製の製品名アロニックスシリーズ：Ｍ−３０９、Ｍ−３１０、Ｍ−３２１、Ｍ−３５０、Ｍ−３６０、Ｍ−３１３、Ｍ−３１５、Ｍ−３２７、Ｍ−３０６、Ｍ−３０５、Ｍ−４５１、Ｍ−４５０、Ｍ−４０８、Ｍ−４０３、Ｍ−４００、Ｍ−４０２、Ｍ−４０４、Ｍ−４０６、Ｍ−４０５が挙げられる。
【０１８５】
さらに、新中村化学工業社製の製品名ＮＫシリーズ：Ａ−９３００、Ａ−９３００−１ＣＬ、Ａ−ＧＬＹ−９Ｅ、Ａ−ＴＭＭ−３、Ａ−ＴＭＭ−３Ｌ、Ａ−ＴＭＭ−３ＬＭ−Ｎ、Ａ−ＴＭＰＴ、ＡＤ−ＴＭＰ、Ａ−ＴＭＭＴ、Ａ−９５５０、Ａ−ＤＰＨ、Ａ−ＰＧ５００９Ｅ、Ａ−ＰＧ５０２７Ｅが挙げられる。
【０１８６】
さらに、大阪有機化学工業社製の製品名ビスコートシリーズ：Ｖ＃２９５、Ｖ＃３００、Ｖ＃４００、Ｖ＃３６０、Ｖ＃３ＰＡ、Ｖ＃３ＰＭＡ、Ｖ＃８０２、Ｖ＃１０００、Ｖ＃１０２０、ＳＴＡＲ−５０１が挙げられる。
【０１８７】
さらに、日本化薬社製の製品名カヤラッドシリーズ：ＧＰＯ−３０３、ＴＭＰＴＡ、ＴＨＥ−３３０、ＴＰＡ−３３０、ＰＥＴ−３０、Ｔ−１４２０（Ｔ）、ＲＰ−１０４０、ＤＰＨＡ、ＤＰＥＡ−１２、ＤＰＨＡ−２Ｃ、Ｄ−３１０、ＤＰＣＡ−２０、ＤＰＣＡ−６０が挙げられる。
【０１８８】
さらに、共栄社化学社製の製品名ＵＡ−３０６Ｈ、ＵＡ−３０６Ｔ、ＵＡ−３０６Ｉ、ＵＡ−５１０Ｈが挙げられる。
【０１８９】
多官能モノマー（Ｂ２）は、１種を単独で用いてもよく、２種以上を併用してもよい。
【０１９０】
多官能（メタ）アクリレート（Ｂ２）の割合は、重合性成分（Ｚ）１００質量％中、０〜７５質量％が好ましく、５〜４０質量％がより好ましく、１０〜３０質量％が特に好ましい。多官能（メタ）アクリレート（Ｂ２）の割合が０〜７５質量％であることで、活性エネルギー線硬化性樹脂組成物のアクリル当量を適した範囲に調整することができる。
【０１９１】
（２官能（メタ）アクリレート（Ｃ））
本発明に必要に応じて用いる２官能アクリレート（Ｃ）は、分子内に２個の（メタ）アクリロイル基を有し、かつ分子内にオキシエチレン基が連なったポリエチレングリコール構造を有する化合物である。
【０１９２】
２官能（メタ）アクリレート（Ｃ）の（メタ）アクリロイル基１個当たりのオキシエチレン基数の平均値は４〜１２が好ましく、５〜８がより好ましい。これをポリエチレングリコール構造部分の平均分子量で示すと、３５０以上１０００以下が好ましく、４００以上７００以下がより好ましい。ポリエチレングリコール構造部分の分子量が小さいと、硬化物が脆くなって微細凹凸構造の耐擦傷性が低下するので、平均分子量は３５０以上が好ましい。また、分子量が大きいと結晶化して取り扱い性が悪化するので、ポリエチレングリコール部分の平均分子量は１０００以下が好ましい。
【０１９３】
２官能（メタ）アクリレート（Ｃ）として使用できる市販品としては、例えば、新中村化学工業社製の製品名ＮＫシリーズ：Ａ−４００、Ａ−６００、Ａ−１０００が挙げられる。さらに、第一工業製薬社製の製品名ニューフロンティアシリーズ：ＰＥ−４００、ＰＥ−６００が挙げられる。２官能モノマー（Ｃ）は、１種を単独で用いてもよく、２種以上を併用してもよい。
【０１９４】
２官能（メタ）アクリレート（Ｃ）の割合は、重合性成分（Ｚ）１００質量％中、０〜５０質量％が好ましく、０〜３５質量％がより好ましい。２官能（メタ）アクリレート（Ｃ）は、多官能（メタ）アクリレート（Ａ２）が発揮する耐擦傷性を阻害しない範囲で添加できる。したがって、添加量は少ないほうが耐擦傷性の点では好ましい。２官能（メタ）アクリレート（Ｃ）は、活性エネルギー線硬化性樹脂組成物の粘度調整や、添加剤などとの相溶性確保、基材フィルムとの密着性付与、親水性の付与などの効果を発揮する。親水性を付与することで、指紋などの油汚れを水拭きで除去可能にできる。
【０１９５】
（単官能モノマー（Ｆ））
単官能モノマー（Ｆ）としては、前記第一の実施形態における単官能モノマー（Ｆ）と同様の化合物を同様の配合量で用いることができる。
【０１９６】
（他の重合性成分）
他の重合性成分としては、前記第一の実施形態における他の重合性成分と同様の化合物を用いることができる。
【０１９７】
（光重合開始剤（Ｄ））
光重合開始剤（Ｄ）としては、前記第一の実施形態における光重合開始剤（Ｄ）と同様の化合物を用いることができる。
【０１９８】
（紫外線吸収剤及び／又は酸化防止剤（Ｅ））
紫外線吸収剤及び／又は酸化防止剤（Ｅ）としては、前記第一の実施形態における紫外線吸収剤及び／又は酸化防止剤（Ｅ）と同様の化合物を用いることができる。
【０１９９】
（他の成分）
活性エネルギー線硬化性樹脂組成物は、必要に応じて、界面活性剤、離型剤、滑剤、可塑剤、帯電防止剤、光安定剤、難燃剤、難燃助剤、重合禁止剤、充填剤、シランカップリング剤、着色剤、強化剤、無機フィラー、耐衝撃性改質剤等の公知の添加剤を含んでいてもよい。
【０２００】
また、本発明の活性エネルギー線硬化性樹脂組成物は、必要に応じて、ラジカル重合性の官能基を有さないオリゴマーやポリマー、微量の有機溶媒等を含んでいてもよい。
【０２０１】
以上説明した本発明を構成する活性エネルギー線硬化性樹脂組成物にあっては、多官能（メタ）アクリレート（Ａ２）を含んでいるので、耐擦傷性が高い。また、さらに２官能（メタ）アクリレート（Ｃ）を特定の割合で含めば、さらに指紋拭き取り性が良好な硬化物を形成できる。
【０２０２】
活性エネルギー線硬化性樹脂組成物は、そのアクリル当量を調整することで硬化物の硬さを適切な範囲に調整できる。
【０２０３】
アクリル当量とは、（メタ）アクリロイル基１個当たりの分子量で表される数値である。アクリル当量が小さいほど（メタ）アクリロイル基の濃度が大きくなり、架橋密度が高い硬化物が得られる。逆に、アクリル当量が大きいほど（メタ）アクリロイル基の濃度は小さくなり、架橋密度の低い硬化物が得られる。
【０２０４】
活性エネルギー線硬化性樹脂組成物のアクリル当量は、各成分の重量比［質量％］Ｗ１，Ｗ２，Ｗ３，・・・と各成分の分子量［ｇ／ｍｏｌ］Ｍ１、Ｍ２、Ｍ３、・・・、各成分の官能基数Ｆ１、Ｆ２、Ｆ３、・・・を用いると次の式１で表される。
【０２０５】
アクリル当量［ｇ／ｅｑ］＝１／（Ｆ１×Ｗ１／Ｍ１／１００＋Ｆ２×Ｗ２／Ｍ２／１００＋・・・）  （式１）
活性エネルギー線硬化性樹脂組成物のアクリル当量は、２２０［ｇ／ｅｑ］以上が好ましく、２２０〜３２０［ｇ／ｅｑ］がより好ましく、２３０〜３００［ｇ／ｅｑ］が特に好ましい。
【０２０６】
微細凹凸構造を形成する活性エネルギー線硬化性樹脂組成物のアクリル当量が小さすぎると架橋密度が高いため突起が脆くなって折たり、削れたりし易くなるため耐擦傷性が低下する。
【０２０７】
一方、アクリル当量が大きすぎると架橋密度が低いために硬化物自体が軟らかくなりすぎ、微細凹凸構造が無い部分まで硬化物が大きく削れたりえぐれたりして傷付き、耐擦傷性が低下したり、微細凹凸構造によっては突起（凸部）同士が接触して合一しやすくなる。突起同士が合一すると、光を散乱して表面が白く濁って見える場合がある。
【０２０８】
活性エネルギー線硬化性樹脂組成物の粘度は、スタンパの表面の微細凹凸構造への流れ込み易さの点から、高過ぎないことが好ましい。よって、活性エネルギー線硬化性樹脂組成物の、２５℃における回転式Ｂ型粘度計での粘度は、１００００ｍＰａ・ｓ以下が好ましく、５０００ｍＰａ・ｓ以下がより好ましく、２０００ｍＰａ・ｓ以下がさらに好ましい。
【０２０９】
ただし、活性エネルギー線硬化性樹脂組成物の粘度が１００００ｍＰａ・ｓを超えても、スタンパとの接触の際にあらかじめ加温して粘度を下げることが可能であるならば特に問題はない。この場合、活性エネルギー線硬化性樹脂組成物の、７０℃における回転式Ｂ型粘度計での粘度は、５０００ｍＰａ・ｓ以下が好ましく、２０００ｍＰａ・ｓ以下がより好ましい。
【０２１０】
粘度があまりに低すぎると、濡れ広がってしまい、製造に支障を来たす場合もある。１０ｍＰａ・ｓ以上であれば好ましい。
【０２１１】
＜光透過性物品＞
本発明の光透過性物品は、光透過性基材の少なくとも一方の表面に活性エネルギー線硬化性樹脂組成物の硬化物を含む微細凹凸構造層を備える光透過性物品である。微細凹凸構造層は、例えば活性エネルギー線硬化性樹脂組成物を、微細凹凸構造の反転構造を表面に有するスタンパと接触、硬化させることによって形成できる。
【０２１２】
図１は、本発明の微細凹凸構造層を備える光透過性物品の一例を示す模式的断面図である。この光透過性物品４０は、光透過性基材４２と、光透過性基材４２の表面に形成された微細凹凸構造層４４とを有する。
【０２１３】
光透過性基材４２としては、光を透過する成形体が好ましい。基材の材料としては、前述した第一の実施形態における材料を用いることができる。
【０２１４】
光透過性基材４２は、射出成形体でもよく、押出成形体でもよく、キャスト成形体でもよい。基材４２の形状は、シート状でもよく、フィルム状でもよい。光透過性基材４２の表面は、密着性、帯電防止性、耐擦傷性、耐候性等改良のために、コーティング処理、コロナ処理等が施されていてもよい。
【０２１５】
微細凹凸構造層４４は、活性エネルギー線硬化性樹脂組成物の硬化物からなる膜であり、表面に微細凹凸構造を有する。
【０２１６】
後述する陽極酸化アルミナのスタンパを用いた場合の光透過性物品４０の表面の微細凹凸構造は、陽極酸化アルミナの表面の微細凹凸構造を転写して形成されたものであり、活性エネルギー線硬化性樹脂組成物の硬化物からなる複数の凸部４６を有する。
【０２１７】
微細凹凸構造としては、略円錐形状、角錐形状等の突起（凸部）が複数並んだ、いわゆるモスアイ構造が好ましい。突起間の間隔が可視光の波長以下であるモスアイ構造は、空気の屈折率から材料の屈折率へと連続的に屈折率が増大していくことで有効な反射防止の手段となることが知られている。このモスアイ構造と呼ばれる微細凹凸構造において反射防止性能と耐擦傷性を両立するためには、凸部間の平均間隔と凸部の高さのバランスである凹凸のアスペクト比（凸部の高さ／凸部間の平均間隔）を特定の範囲にすることが重要である。
【０２１８】
凸部間の平均間隔は、可視光の波長以下、すなわち４００ｎｍ以下が好ましい。平均間隔が４００ｎｍを超えると、可視光の散乱が起こるため、反射防止物品等の光学用途に適さない。凸部間の平均間隔は１２０〜３８０ｎｍがより好ましく、１４０〜２６０ｎｍ以下が特に好ましく、１６０ｎｍ〜２００ｎｍが最も好ましい。
【０２１９】
凸部間の平均間隔は、電子顕微鏡観察によって隣接する凸部間の間隔（凸部の中心から隣接する凸部の中心までの距離）を５０点測定し、これらの値を平均したものである。
【０２２０】
凸部間の平均間隔が上記の好ましい範囲にある場合、反射防止性能は概ね突起（凸部）の高さによって決まる。良好な反射防止性能を得るためには、凸部の平均高さは、１００〜３００ｎｍが好ましく、１２０〜２５０ｎｍがより好ましく、１５０〜２２０ｎｍが特に好ましく、１６０〜１９０ｎｍが最も好ましい。凸部の高さが１００ｎｍ以上であれば、反射率が十分低くなり、かつ反射率の波長依存性が少ない。凸部の高さが３００ｎｍ以下であれば、凹凸同士が接触して合一する現象を抑え易くなる。
【０２２１】
凸部の高さは、電子顕微鏡によって倍率３００００倍で観察したときにおける、凸部の最頂部と、凸部間に存在する凹部の最底部との間の距離を測定した値である。
【０２２２】
凸部のアスペクト比（凸部の高さ／凸部間の平均間隔）は、０．７〜１．４が好ましく、０．８〜１．２がより好ましい。凸部のアスペクト比が０．７以上であれば、反射率が十分に低くなる。凸部のアスペクト比が１．４以下であれば、凸部の耐擦傷性が良好となる。
【０２２３】
凸部の形状は、高さ方向と直交する方向の凸部断面積が最表面から深さ方向に連続的に増加する形状、すなわち、凸部の高さ方向の断面形状が、三角形、台形、釣鐘型等の形状が好ましい。
【０２２４】
微細凹凸構造層４４の屈折率と基材４２の屈折率との差は０．２以下が好ましく、０．１以下がより好ましく、０．０５以下が特に好ましい。屈折率差が０．２以下であれば、微細凹凸構造層４４と基材４２との界面における反射が抑えられる。
【０２２５】
（スタンパ）
スタンパ及びその作製方法は、前記第一の実施形態と同様であることができる。
【０２２６】
（光透過性物品の製造方法）
光透過性物品の製造方法は、前記第一の実施形態と同様であることができる。
【０２２７】
（用途）
本発明の用途は、前記第一の実施形態と同様であることができる。
【０２２８】
［第三の実施形態］
本発明者らは、（メタ）アクリロイル構造を有する多官能（メタ）アクリルモノマーの架橋構造に由来する硬化物の耐擦傷性と、ポリアルキレングリコール構造を有する（メタ）アクリルモノマーの硬化物の柔軟性に着目し、これら二つの構造を特定比率で有するモノマーを使用することが耐擦傷性及び柔軟性の付与に非常に効果的であることを見出し、本発明を完成するに至った。
【０２２９】
すなわち本発明は、光透過性基材と、該光透過性基材の少なくとも一方の表面に形成された活性エネルギー線硬化性樹脂組成物の硬化物からなる微細凹凸構造層とを有する光透過性物品であって、
前記活性エネルギー線硬化性樹脂組成物に含有される重合性化合物が、下記式（ａ）で表される（メタ）アクリルモノマー（Ａ３）中のポリアルキレングリコール含有率（ＰＡＧ）が５０％以上８７％以下である４官能以上の（メタ）アクリルモノマー（Ａ３）を含む光透過性物品である。
【０２３０】
ＰＡＧ＝Ｍ（ＰＡＧ）／［Ｍ（ＡＣＲ）＋Ｍ（ＰＡＧ）］×１００    （ａ）
ＰＡＧ：ポリアルキレングリコール含有率（％）、
Ｍ（ＰＡＧ）：ポリアルキレングリコール構造部分の合計化学式量、
Ｍ（ＡＣＲ）：（メタ）アクリロイル構造部分の合計化学式量
また本発明は、上記光透過性物品を用いた反射防止物品である。
【０２３１】
本発明によれば、（メタ）アクリロイル構造とポリアルキレングリコール構造を特定比率で有する特定のモノマーを使用することにより、耐擦傷性及び反射防止性能に優れた微細凹凸構造層を有する光透過性物品を提供できる。この光透過性物品は、可視光の波長領域全体で反射率が低く、またスチールウール擦傷試験でも傷が付かないような優れた耐擦傷性を示すので、当該性能が必要とされる反射防止物品として、例えば各種ディスプレイ、レンズ、窓材などの用途に非常に有用である。
【０２３２】
本発明に用いる活性エネルギー線硬化性樹脂組成物は、例えば、電子線、紫外線、可視光線などの活性エネルギー線を照射することで重合反応が進行し、硬化する樹脂組成物である。この活性エネルギー線硬化性樹脂組成物は、（メタ）アクリロイル基やビニル基などのラジカル重合性部位を有する重合性化合物、重合反応を開始させる重合開始剤、その他必要に応じて有機溶媒や界面活性剤などの助剤から構成される。
【０２３３】
活性エネルギー線硬化性樹脂組成物に含有される重合性化合物は、ポリアルキレングリコール構造を分子中に１つ以上有する４官能以上の（メタ）アクリルモノマー（Ａ３）であり、（メタ）アクリルモノマー（Ａ３）中のポリアルキレングリコール含有率（ＰＡＧ）が、５０％以上８７％以下である。
【０２３４】
ここで、ポリアルキレングリコール構造とは、アルキレングリコールの分子構造の繰返し単位（−Ｒ−Ｏ−）［Ｒはアルキレン基］からなる分子構造（−Ｒ−Ｏ−）ｎ［ｎは平均繰り返し数］を意味する。ポリアルキレングリコール構造（−Ｒ−Ｏ−）ｎは、単一種類の繰返し単位が複数連結する分子構造であってもよいし、複数種類の繰返し単位が混在して連結する分子構造であってもよい。平均繰り返し数とは、繰り返し数が異なるポリアルキレングリコール構造が１分子中に複数存在する場合、その繰り返し数の合計をポリアルキレングリコール構造の数で割って得られる平均値を意味する。
【０２３５】
この（メタ）アクリルモノマー（Ａ３）は、少なくとも１つ以上の（メタ）アクリロイル基を有し、かつ（メタ）アクリロイル基やビニル基等のラジカル重合性部位を１分子中に４つ以上有する化合物である。特に、分子中の全ての重合性部位が（メタ）アクリロイル基であること、すなわち４つ以上の（メタ）アクリロイル基を有することが好ましい。なお、「（メタ）アクリロイル基」は「アクリロイル基及び／又はメタクリロイル基」を意味し、「（メタ）アクリレート」は「アクリレート及び／又はメタクリレート」を意味する。
【０２３６】
（メタ）アクリルモノマー（Ａ３）は、前述の式（ａ）で表されるＰＡＧが、５０％以上８７％以下である。さらにＰＡＧは、５５％以上８３％以下が好ましく、７０％以上８０％以下がより好ましい。ＰＡＧを５０％以上とすることで高い耐擦傷性を発現できる。また、ＰＡＧが８７％以下であれば、光透過性物品の架橋密度に由来するマルテンス硬さ及び弾性率を良好に維持することができ、さらに、凹凸構造の突起同士が寄り添う現象による白濁を防止し、光透過性を向上できる。
【０２３７】
（メタ）アクリルモノマー（Ａ３）としては、４つ以上の水酸基を有するポリオール化合物の当該水酸基部分にポリアルキレングリコール構造を介して（メタ）アクリロイル基が結合した化合物、いわゆる（メタ）アクリルモノマーのアルキレンオキシド変性化合物を使用することが好ましい。また、ウレタン（メタ）アクリレートのアルキレンオキシド変性化合物、エポキシ（メタ）アクリレートのアルキレンオキシド変性化合物も使用できる。（メタ）アクリルモノマー（Ａ３）は、１種を単独で用いても良いし、２種以上を併用しても良い。特に付着した汚れを水拭きによって除去し易くなる点から、エチレンオキシド変性化合物（ポリエチレングリコール構造を有する化合物）が好ましい。
【０２３８】
（メタ）アクリルモノマー（Ａ３）のアルキレングリコールの分子構造の単位（−Ｒ−Ｏ−）はポリアルキレングリコール構造の柔軟性を付与する点で繰り返し数は５以上が好ましい。架橋密度と柔軟性とを両立させる観点からは繰り返し数が２〜４が好ましい。
【０２３９】
４官能の（メタ）アクリルモノマー（Ａ３）の好適な具体例としては、ペンタエリスリトールテトラ（メタ）アクリレートのＥＯ変性化合物、ＰＯ変性化合物、ＥＯ・ＰＯ変性化合物、ブチレンオキシド変性化合物、ジトリメチロールプロパンテトラ（メタ）アクリレートのＥＯ変性化合物、ＰＯ変性化合物、ＥＯ・ＰＯ変性化合物、ブチレンオキシド変性化合物が挙げられる。５官能以上の（メタ）アクリルモノマー（Ａ３）の好適な具体例としては、ジペンタエリスリトールヘキサ（メタ）アクリレートのＥＯ変性化合物、ＰＯ変性化合物、ＥＯ・ＰＯ変性化合物、ブチレンオキシド変性化合物が挙げられる。なお、「ＥＯ」とは「エチレンオキシド」を意味し、「ＰＯ」は「プロピレンオキシド」を意味する。また、「ＥＯ変性化合物」とはエチレンオキシドユニットのブロック構造（−ＣＨ２−ＣＨ２−Ｏ−）ｎを有する化合物を意味し、「ＰＯ変性化合物」とはプロピレンオキシドユニットのブロック構造（−ＣＨ２−ＣＨ（ＣＨ３）−Ｏ−）ｎを有する化合物を意味する。
【０２４０】
（メタ）アクリルモノマー（Ａ３）は、特に、下記式（１）
【０２４１】
【化３】
2013187528.tif 000005
【０２４２】
［式（１）中、Ｒ１〜Ｒ６はＨ又はＣＨ３であり、ｌ〜ｑは１２≦ｌ＋ｍ＋ｎ＋ｏ＋ｐ＋ｑ≦４８を満たす整数である。］
で表される化合物（ジペンタエリスリトールヘキサ（メタ）アクリレートのＥＯ変性化合物）及び／又は、下記式（２）
【０２４３】
【化４】
2013187528.tif 000006
【０２４４】
［式（２）中、Ｒ７〜Ｒ１０はＨ又はＣＨ３であり、ｒ〜ｕは８≦ｒ＋ｓ＋ｔ＋ｕ≦３２を満たす整数である。］
で表される化合物（ペンタエリスリトールテトラ（メタ）アクリレートのＥＯ変性化合物）であることが好ましい。
【０２４５】
活性エネルギー線硬化性樹脂組成物は、以上説明した（メタ）アクリルモノマー（Ａ３）と共に、更に（メタ）アクリルモノマー（Ａ３）以外の３官能以上の（メタ）アクリルモノマー（Ｂ３）を含むことが好ましい。この（メタ）アクリルモノマー（Ｂ３）を併用することにより、耐擦傷性が更に向上する。
【０２４６】
この（メタ）アクリルモノマー（Ｂ３）は、少なくとも１つ以上の（メタ）アクリロイル基を有し、かつ（メタ）アクリロイル基やビニル基等のラジカル重合性部位を１分子中に３つ以上有する化合物であって、（メタ）アクリルモノマー（Ａ３）以外の化合物である。特に、分子中の全ての重合性部位が（メタ）アクリロイル基であること、すなわち３つ以上の（メタ）アクリロイル基を有することが好ましい。また、３官能〜９官能の（メタ）アクリルモノマーが好ましい。
【０２４７】
（メタ）アクリルモノマー（Ｂ３）としては、３つ以上の水酸基を有するポリオール化合物の当該水酸基部分に（メタ）アクリロイル基が結合した（メタ）アクリルモノマーを使用することが好ましい。また、ウレタン（メタ）アクリレート、エポキシ（メタ）アクリレートも使用できる。（メタ）アクリルモノマー（Ｂ３）は、１種を単独で用いてもよいし、２種以上併用してもよい。また、（メタ）アクリルモノマーのアルキレンオキシド変性化合物も使用できる。光透過性物品の架橋密度に由来するマルテンス硬さ及び弾性率を良好に維持する点、さらに、凹凸構造の突起同士が寄り添う現象による白濁を防止し、光透過性を向上する点で、（メタ）アクリルモノマー（Ｂ３）のアルキレングリコールの分子構造の単位（−Ｒ−Ｏ−）は繰り返し構造を形成しないこと、すなわち繰り返し数は１であることが好ましい。一方、ポリアルキレングリコール構造の柔軟性を付与する点で、（メタ）アクリルモノマー（Ｂ３）のアルキレングリコール構造の平均繰り返し数は５以上が好ましい。（メタ）アクリルモノマー（Ｂ３）は、１種を単独で用いても良いし、２種以上を併用しても良い。
【０２４８】
３官能の（メタ）アクリルモノマー（Ｂ３）の具体例としては、トリメチロールプロパントリ（メタ）アクリレート、ペンタエリスリトールトリ（メタ）アクリレート、イソシアヌル酸トリ（メタ）アクリレートが挙げられる。４官能の（メタ）アクリルモノマー（Ｂ３）の具体例としては、ペンタエリスリトールテトラ（メタ）アクリレート、ジトリメチロールプロパンテトラ（メタ）アクリレートが挙げられる。５官能以上の（メタ）アクリルモノマー（Ｂ３）の具体例としては、ジペンタエリスリトールヘキサ（メタ）アクリレートが挙げられる。また、ポリオール化合物とイソシアネート化合物と水酸基を有する（メタ）アクリレートを反応させて得たウレタン（メタ）アクリレートを用いても良い。また、トリメチロールエタンとコハク酸とアクリル酸を２／１／４のモル比で反応させて得た混合物を用いても良い。中でも、重合反応性の点から、トリメチロールプロパントリ（メタ）アクリレート、ペンタエリスリトールトリ（メタ）アクリレート、ジトリメチロールプロパン（メタ）アクリレート、ジペンタエリスリトールヘキサ（メタ）アクリレート及びそれらのＥＯ変性化合物が好ましい。
【０２４９】
活性エネルギー線硬化性樹脂組成物に含有される重合性化合物１００質量部のうち、（メタ）アクリルモノマー（Ａ３）の含有量は、５０質量部以上１００質量部以下が好ましく、５０質量部以上９５質量部以下がより好ましく、５５質量部以上８０質量部以下が特に好ましく、６０質量部以上７５質量部以下が最も好ましい。５０質量部以上であれば、光透過性物品の耐擦傷性及び透明性を良好にすることができる。
【０２５０】
（メタ）アクリルモノマー（Ｂ３）を併用する場合、活性エネルギー線硬化性樹脂組成物に含まれる重合性化合物１００質量部のうち、（メタ）アクリルモノマー（Ｂ３）の含有量は、５質量部以上５０質量部以下が好ましく、２０質量部以上４５質量部以下がより好ましく、２５質量部以上４０質量部以下が特に好ましい。５質量部以上であれば、（メタ）アクリルモノマー（Ｂ３）自体のハードコート性に起因する耐擦傷性の向上効果やポリアルキレングリコール構造の柔軟性を得ることができる。また５０質量部以下であれば、硬化物の靭性が維持され、硬度が高くなり過ぎることによるスタンパからの剥離不良や、凹凸部分の突起が折れて反射率が低下することを防止することができる。
【０２５１】
活性エネルギー線硬化性樹脂組成物に含有される重合性化合物は、上述した（メタ）アクリルモノマー（Ａ３）、又は（メタ）アクリルモノマー（Ａ３）及び（メタ）アクリルモノマー（Ｂ３）とから実質的に構成される。ここで、実質的に構成されるとは、（メタ）アクリルモノマー（Ａ３）及び／又は（メタ）アクリルモノマー（Ｂ３）以外の成分を全く含まないことを意味するのではなく、数質量部程度であれば他のモノマー成分を含有してもよい。好ましくは（メタ）アクリルモノマー（Ａ３）の単独使用又は（メタ）アクリルモノマー（Ａ３）及び（メタ）アクリルモノマー（Ｂ３）の２つのみの使用である。
【０２５２】
活性エネルギー線硬化性樹脂組成物には、通常、活性エネルギー線を照射することで開裂し重合反応を開始させるラジカルを発生する重合開始剤を添加する。活性エネルギー線としては、例えば、電子線、紫外線、可視光線が挙げられる。装置コストや生産性の点から紫外線を利用することが一般的である。
【０２５３】
この重合開始剤の種類に特に制限はない。その具体例としては、ベンゾフェノン、４，４−ビス（ジエチルアミノ）ベンゾフェノン、２，４，６−トリメチルベンゾフェノン、メチルオルソベンゾイルベンゾエート、４−フェニルベンゾフェノン、ｔ−ブチルアントラキノン、２−エチルアントラキノン、２，４−ジエチルチオキサントン、イソプロピルチオキサントン、２，４−ジクロロチオキサントン等のチオキサントン類、ジエトキシアセトフェノン、２−ヒドロキシ−２−メチル−１−フェニルプロパン−１−オン、ベンジルジメチルケタール、１−ヒドロキシシクロヘキシル−フェニルケトン、２−メチル−２−モルホリノ（４−チオメチルフェニル）プロパン−１−オン、２−ベンジル−２−ジメチルアミノ−１−（４−モルホリノフェニル）−ブタノン等のアセトフェノン類、ベンゾインメチルエーテル、ベンゾインエチルエーテル、ベンゾインイソプロピルエーテル、ベンゾインイソブチルエーテル等のベンゾインエーテル類、２，４，６−トリメチルベンゾイルジフェニルホスフィンオキサイド、ビス（２，６−ジメトキシベンゾイル）−２，４，４−トリメチルペンチルホスフィンオキサイド、ビス（２，４，６−トリメチルベンゾイル）−フェニルホスフィンオキサイド等のアシルホスフィンオキサイド類、メチルベンゾイルホルメート、１，７−ビスアクリジニルヘプタン、９−フェニルアクリジンが挙げられる。
【０２５４】
重合開始剤は１種を単独で用いても良いし、２種以上を併用しても良い。特に、吸収波長の異なる２種以上を併用することが好ましい。また、必要に応じて過硫酸カリウム、過硫酸アンモニウム等の過硫酸塩、ベンゾイルパーオキシドなどの過酸化物、アゾ系開始剤などの熱重合開始剤を併用しても良い。
【０２５５】
重合開始剤の割合は、重合性化合物１００質量部に対して、０．０１質量部以上１０質量部以下が好ましく、０．１質量部以上５質量部以下がより好ましく、０．２質量部以上３質量部以下が特に好ましい。０．０１質量部以上であれば、樹脂組成物の硬化性及びその硬化性に起因する硬化物の機械物性を良好にできる。１０質量部以下であれば、残存する未反応の開始剤による硬化物の弾性率及び耐擦傷性への影響や着色を防止することができる。
【０２５６】
活性エネルギー線硬化性樹脂組成物には、必要に応じて、離型剤、滑剤、可塑剤、酸化防止剤、帯電防止剤、光安定剤、紫外線吸収剤、難燃剤、難燃助剤、重合禁止剤、充填剤、シランカップリング剤、着色剤、強化剤、無機フィラー、耐衝撃性改質剤等の公知の添加剤を配合してもよい。
【０２５７】
重合性化合物と重合開始剤、及び必要に応じて添加剤を混合する際の混合条件は、特に限定されない。例えば、撹拌時間は１時間以上１０時間以下、撹拌温度は室温以上８０℃以下にすればよい。
【０２５８】
本発明の光透過性物品の微細凹凸構造層のマルテンス硬さは、１５Ｎ／ｍｍ２以上が好ましい。より好ましくは２０Ｎ／ｍｍ２以上、さらに好ましくは３０Ｎ／ｍｍ２以上である。１５Ｎ／ｍｍ２以上であれば、微細凹凸構造の突起同士が寄り添う現象が起こり難いため、光透過性物品表面に白化や白濁が見えない。
【０２５９】
本発明の光透過性物品は、温度２３℃、湿度５０％Ｒｈの環境下において２０ｍｍ角の圧子とスチールウール＃００００を用い、荷重２５ｇｆ／ｃｍ２の条件で、光透過性物品を１０往復擦る耐擦傷性試験を行った場合に生じる傷が０〜１０本以内であることが好ましい。この範囲であれば耐擦傷性を十分に備えることができる。
【０２６０】
本発明の光透過性物品は、以上説明した活性エネルギー線硬化性樹脂組成物の硬化物からなる微細凹凸構造層を、光透過性基材の少なくとも一方の表面に形成したものである。
【０２６１】
光透過性基材は光を透過するものであればよく、その材質は特に限定されない。光透過性基材の材質としては、例えば、メチルメタクリレート（共）重合体、ポリカーボネート、スチレン（共）重合体、メチルメタクリレート−スチレン共重合体、セルロースジアセテート、セルローストリアセテート、セルロースアセテートブチレート、ポリエステル、ポリアミド、ポリイミド、ポリエーテルスルフォン、ポリスルフォン、ポリプロピレン、ポリメチルペンテン、ポリ塩化ビニル、ポリビニルアセタール、ポリエーテルケトン、ポリウレタン、ガラスが挙げられる。活性エネルギー線硬化性樹脂組成物は、単独で硬化させることもできるが、光透過性基材の上で硬化させ、光透過性基材と一体化させて用いることが一般的である。
【０２６２】
基材の形状や製造方法は、特に限定されない。例えば、射出成形体、押し出し成形体、キャスト成形体を使用できる。また形状は、シート状、フィルム状、その他の立体形状でもよい。さらに、密着性、帯電防止性、耐擦傷性、耐候性等の特性の改良を目的として、基材の表面にコーティングやコロナ処理が施されていてもよい。特に、活性エネルギー線硬化性樹脂組成物と光透過性基材の密着性を良くする為に、表面に易接着層が設けられた光透過性基材を用いることが好ましい。
【０２６３】
図４は、本発明の光透過性物品の一例を示す模式的断面図である。この図に示す光透過性物品は、光透過性基材５０と、その光透過性基材５０の上側の表面に形成された活性エネルギー線硬化性樹脂組成物の硬化物からなる微細凹凸構造層５１とを有する。微細凹凸構造層５１には可視光の波長以下のサイズの微細な凸部５２と凹部５３が交互に繰り返されたナノ凹凸構造が形成されている。可視光とは、一般的に波長が３８０〜７８０ｎｍの光を指し、可視光波長以下のサイズとは、隣り合う凸部５２又は凹部５３の間隔（図中の突起幅５５）が３８０ｎｍ以下であることを意味する。凹凸の高さ５４は特に限定されないが、反射防止特性の点から６０ｎｍ以上が好ましく、９０ｎｍ以上がより好ましい。この微細凹凸構造層５１は、光透過性基材５０の片面又は両面の全体又は一部に形成すればよい。
【０２６４】
微細凹凸構造層の凹凸形状は特に限定されないが、例えば空気から材料表面まで連続的に屈折率を増大させて低反射率と低波長依存性を両立させた反射防止機能を得るためには、円錐状、角錐状、釣鐘状など、膜面で切断した時の断面積の占有率が連続的に増大するような構造が好ましい。また、より微細な突起が合一して上記の微細凹凸構造層を形成していてもよい。
【０２６５】
微細凹凸構造層を形成する方法としては、例えば、微細凹凸構造を有するスタンパと光透過性基材の間に活性エネルギー線硬化性樹脂組成物を配し、活性エネルギー線照射によって硬化させ、その硬化物層からスタンパを剥離することにより、微細凹凸構造が転写された硬化物層（微細凹凸構造層）を得る方法が好ましい。
【０２６６】
以上の方法に使用するスタンパの製造方法は、特に限定されないが、例えば、電子ビームリソグラフィー法、レーザー光干渉法、陽極酸化法などを用いることができる。例えば適当な支持基板上にフォトレジスト膜を塗布し、紫外線レーザー、電子線、Ｘ線等の光を用いて露光し、現像することによって微細凹凸構造層を有する型を作製できる。この型をそのままスタンパとして使用することもできる。また、フォトレジスト層を介して支持基板をドライエッチングにより選択的にエッチングし、レジスト層を除去することで支持基板表面に直接微細凹凸構造を形成して使用することも可能である。
【０２６７】
陽極酸化ポーラスアルミナをスタンパとして利用することも可能である。例えば、アルミニウムをシュウ酸、硫酸、リン酸等を電解液として所定の電圧にて陽極酸化して２０〜２００ｎｍの細孔構造を形成し、これをスタンパとして使用しても良い。この方法では、高純度アルミニウムを定電圧で長時間陽極酸化し、その後一旦酸化皮膜を除去し、再び陽極酸化することで、非常に高規則性の細孔が自己組織化的に形成されることが知られている。更に二回目に陽極酸化する工程で、陽極酸化処理と孔径拡大処理を組み合わせることで、断面が矩形でなく三角形や釣鐘型である微細凹凸構造も形成可能である。
【０２６８】
また、微細凹凸構造を有する原型から電鋳法等で複製型を作製し、これをスタンパとして使用してもよい。
【０２６９】
スタンパの形状は特に限定されず、平板状でもロール形状でも良い。特に、ロール形状のスタンパは、連続的に微細凹凸構造層を転写できるので生産性の点から好ましい。
【０２７０】
重合・硬化に用いる活性エネルギー線としては、例えば、電子線、紫外線、可視光線が挙げられる。特に紫外線が好ましい。紫外線を照射するランプとしては、例えば、高圧水銀灯、メタルハライドランプ、フュージョン社製の無電極ＵＶランプ（各種バルブ）が挙げられる。紫外線照射量は、活性エネルギー線硬化性樹脂組成物中の重合開始剤の吸収波長や添加量に応じて適宜決定すれば良い。硬化が不十分だと微細凹凸構造層の耐擦傷性が損なわれる場合がある。また照射量が多過ぎると硬化物の着色や光透過性基材の劣化を引き起こす場合がある。特に、４００〜４０００ｍＪ／ｃｍ２の積算光量で硬化させることが好ましく、４００〜２０００ｍＪ／ｃｍ２の積算光量で硬化させることがより好ましい。照射強度についても特に制限されないが、光透過性基材の劣化等を招かない程度の出力に抑えることが好ましい。
【０２７１】
本発明の光透過性成形品は、例えば、反射防止物品（反射防止フィルム、反射防止膜、反射防止シート、及び、その他の反射防止部材）、光導波路、レリーフホログラム、レンズ、偏光分離素子などの光学物品や、細胞培養シートの用途に使用可能である。特に、反射防止物品の用途に適している。反射防止物品としては、例えば、液晶表示装置、プラズマディスプレイパネル、エレクトロルミネッセンスディスプレイ、冷陰極管表示装置などの画像表示装置、レンズ、ショーウィンドー、眼鏡レンズ等の表面で使用される反射防止膜、反射防止フィルム、反射防止シートが挙げられる。画像表示装置に用いる場合は、最表面上に反射防止フィルムを貼り付けても良いし、最表面となる部材として成形しても良いし、前面板として成形しても良い。
【０２７２】
［第四の実施形態］
本発明によれば、微細凹凸構造が隣り合う凸部同士の間隔が可視光の波長以下であり、物品が活性エネルギー線硬化性樹脂組成物の硬化物からなるフィルム状の形状であり、且つ支持体を有さないことを特徴とする、微細凹凸構造を表面に有する物品が提供される。
【０２７３】
本発明の他の好ましい態様によれば、前記物品の厚さが４０μｍ以上５００μｍ以下であることを特徴とする、前記微細凹凸構造を表面に有する物品が提供される。
【０２７４】
本発明の他の好ましい態様によれば、前記活性エネルギー線硬化性樹脂組成物のアクリル当量が２００以上であることを特徴とする、微細凹凸構造を表面に有する物品が提供される。
【０２７５】
本発明の他の好ましい態様によれば、反射防止物品である、微細凹凸構造を表面に有する物品が提供される。
【０２７６】
本発明の他の好ましい態様によれば、下記（工程１）〜（工程３）を含むことを特徴とする、微細凹凸構造を表面に有する物品の製造方法が提供される。
（工程１）前記微細凹凸構造の反転構造を少なくとも一方の表面に有するスタンパ上に活性エネルギー線硬化性樹脂組成物を配置する工程
（工程２）活性エネルギー線を照射して前記活性エネルギー線硬化性樹脂組成物を硬化させる工程
（工程３）前記活性エネルギー線硬化性樹脂組成物の硬化物を前記スタンパから剥離する工程。
【０２７７】
本発明の他の好ましい態様によれば、前記（工程１）におけるスタンパが、ロール状であることを特徴とする、微細凹凸構造を表面に有する物品の製造方法が提供される。
【０２７８】
本発明の微細凹凸構造を表面に有する物品は表面硬度が高く、且つ低コストで製造可能である。
【０２７９】
＜微細凹凸を表面に有する物品の構成＞
本発明の微細凹凸構造を表面に有する物品はフィルム状であり、支持体を有さず、単独で取り出し可能である。
【０２８０】
単独で取り出し可能というのは、活性エネルギー線硬化性樹脂組成物の硬化物によって形成される表面に微細凹凸構造を有する物品が、他の支持体無しで取り扱い可能な状態である。具体的には、例えば、断面が直径１０ｍｍ程度の円である円柱状の棒に本発明の微細凹凸構造を表面に有する物品を巻きつけた際に割れなどが生じないことを確認すること等で単独で取り扱い可能であることが判断可能である。
【０２８１】
本発明おいては、微細凹凸構造を表面に有する物品が単独で取り出し可能であるため、光透過性基体などで構成される支持体は不要である。そのため、微細凹凸構造を有する活性エネルギー線硬化性樹脂組成物の硬化物と支持体との界面反射に起因する問題が無い。また、より安価に微細凹凸構造を表面に有する物品が得られる。さらに、活性エネルギー線硬化性樹脂組成物の硬化物が光学的な等方性に優れ、高い光透過性を有するため、映像表示装置等に適した物品が得られる。
【０２８２】
本発明の物品は単層であっても良いし、複数層であっても良い。単層であれば物品内部において材料間の屈折率差に起因する反射防止性能の低下が起こらないため高い光透過性を有する物品となる。
【０２８３】
複数層である場合、複数の層はいずれも活性エネルギー線硬化性樹脂組成物の硬化物からなる。複数層は、例えば、複数の未硬化状態の活性エネルギー線硬化性樹脂組成物を積層した後に硬化させることによって得ることができる。未硬化の状態で積層させることで各層間の接触部を相溶させ、密着性を確保すると共に、界面反射を最小限に抑えることが可能になる。
【０２８４】
活性エネルギー線硬化性樹脂組成物の硬化物によって形成された微細凹凸構造を表面に有す物品は、粘着剤等を介して対象物に貼り付けることができる。
【０２８５】
また、本発明の微細凹凸を表面に有する物品の厚さは、４０μｍ以上５００μｍ以下が好ましく、６０μｍ以上２５０μｍ以下であることがより好ましい。厚みが４０μｍ以上５００μｍ以下であれば、フィルムとしての取り扱い性が良好である。厚みが４０μｍより厚ければ物品は破損され難く、厚みが５００μｍより薄ければ物品に割れが生じ難い。また、膜厚は厚くなりすぎると材料コストの面からも好ましくない。
【０２８６】
＜活性エネルギー線硬化性樹脂組成物＞
本明細書において、ラジカル重合性の官能基とは、（メタ）アクリロイル基、ビニル基等を意味する。また、（メタ）アクリロイル基は、アクリロイル基および／またはメタクリロイル基を意味する。また、（メタ）アクリレートは、アクリレートおよび／またはメタクリレートを意味する。また、活性エネルギー線は、可視光線、紫外線、電子線、プラズマ、熱線（赤外線等）等を意味する。
【０２８７】
活性エネルギー線硬化性樹脂組成物とは、活性エネルギー線を照射することで、重合反応が進行し、硬化する樹脂組成物である。
【０２８８】
本発明に好ましく用いる活性エネルギー線硬化性樹脂組成物は、重合性成分（Ｚ）と、光重合開始剤（Ｄ）とを必須成分とし、必要に応じて、紫外線吸収剤および／または酸化防止剤（Ｅ）等の他の成分等を含むものである。
【０２８９】
（重合性成分（Ｚ））
活性エネルギー線硬化性樹脂組成物における重合性成分（Ｚ）としては、ラジカル重合性基を有するモノマーやカチオン重合性基を有するモノマーが挙げられる。なかでも、重合速度の点でラジカル重合性基を有するモノマーが好ましい。ラジカル重合性基としては、（メタ）アクリロイル基、ビニルエーテル基、ビニル基、などが挙げられるが、反応性が高い点や材料の選択肢広い点で（メタ）アクリロイル基が好ましい。
【０２９０】
ここで、アクリル当量とは、活性エネルギー線硬化性樹脂組成物１ｇあたりに含まれる（メタ）アクリロイル基数で表される数値である。アクリル当量が小さいほど（メタ）アクリロイル基の濃度が大きくなり、架橋密度が高い硬化物が得られる。逆に、アクリル当量が大きいほど（メタ）アクリロイル基の濃度は小さくなり、架橋密度の低い硬化物が得られる。
【０２９１】
活性エネルギー線硬化性樹脂組成物のアクリル当量は、２００以上が好ましい。２００以上４００以下がさらに好ましく、２２０以上３００以下が特に好ましい。
【０２９２】
微細凹凸構造を形成する活性エネルギー線硬化性樹脂組成物のアクリル当量が小さすぎると硬化収縮率が大きくなり、硬化物がカールしたり、生じた歪みによって割れが発生したり原因となる。そのため、硬化物の厚膜化が困難になる。また、架橋密度が高いため表面の微細凹凸構造の突起が脆くなって折れやすくなり、耐擦傷性が低下する。
【０２９３】
一方、アクリル当量が大きすぎると架橋密度が低いために硬化物自体が軟らかくなりすぎ、フィルムの硬度が低くなる。また、耐擦傷性の面では、表面に有する微細凹凸構造が無い部分まで硬化物が大きく削れたりえぐれたりしやすくなる。
【０２９４】
ただし、活性エネルギー線硬化性樹脂組成物に重合性成分（Ｚ）以外のバインダーポリマーや可塑剤などを使用する場合は、それらの成分の特性に応じてアクリル当量を最適化する必要があり、アクリル当量の最適範囲が上記の好ましい範囲外になることもある。
【０２９５】
重合性成分（Ｚ）は、上記のアクリル当量を満たすものであれば特に限定されるものではないが、例えば下記の特定の多官能モノマー（Ａ）、特定の多官能モノマー（Ｂ）、特定の２官能モノマー（Ｃ）、および単官能モノマー（Ｆ）の組み合わせが挙げられる。
【０２９６】
（多官能モノマー（Ａ））
多官能モノマー（Ａ）は、分子内に３個以上のラジカル重合性の官能基を有し、かつ該官能基１個あたりの分子量が１１０未満の化合物である。
【０２９７】
官能基１個あたりの分子量とは、多官能モノマー（Ａ）の分子量を１分子中のラジカル重合性の官能基の数で除した値である。
【０２９８】
例えば、代表的な３官能モノマーであるトリメチロールプロパントリアクリレートの場合、その分子量は２９６であり、ラジカル重合性の官能基の数は３であるため、官能基１個あたりの分子量が１１０未満である９８．６７となる。
【０２９９】
分子内に３個以上のラジカル重合性の官能基を有し、かつ該官能基１個あたりの分子量が１１０未満である多官能モノマーを用いることで、重合性成分（Ｚ）全体としての架橋密度を確保し、降下物の弾性率や硬度を高くする役割を果たす。多官能モノマー（Ａ）の官能基１個あたりの分子量は１１０未満が好ましく、１００未満がより好ましい。
【０３００】
多官能モノマー（Ａ）としては、官能基１個あたりの分子量が１１０未満である３官能以上の（メタ）アクリレートが挙げられる。活性エネルギー線で硬化させた時の硬化速度の点でメタクリレートよりもアクリレートが優れるため、アクリレートを用いることが好ましい。
【０３０１】
多官能モノマー（Ａ）として用いることができるアクリレートとしては、例えば、ペンタエリスリトールトリアクリレート、ペンタエリスリトールテトラアクリレート、ジペンタエリスリトールペンタアクリレート、ジペンタエリスリトールヘキサアクリレート、トリメチロールプロパントリアクリレート、ジトリメチロールプロパンテトラアクリレート等が挙げられる。
【０３０２】
多官能モノマー（Ａ）は、１種を単独で用いてもよく、２種以上を併用してもよい。
【０３０３】
多官能モノマー（Ａ）の割合は、重合性成分（Ｚ）１００質量％のうち、０〜３０質量％であり、０〜２０質量％が好ましく、用いなくても良い。多官能モノマー（Ａ）の割合が３０質量％以下であることで、活性エネルギー線硬化性樹脂組成物のアクリル当量を適した範囲に調整することができる。
【０３０４】
（多官能モノマー（Ｂ））
多官能モノマー（Ｂ）は、分子内に３個以上のラジカル重合性の官能基を有し、かつ該官能基１個あたりの分子量が１１０以上である化合物である。
【０３０５】
この多官能モノマー（Ｂ）は、その他のバランスで活性エネルギー線硬化物のアクリル当量を適正な範囲に調整する。
【０３０６】
多官能モノマー（Ｂ）の官能基１個あたりの分子量は１１０以上が好ましく、１５０以上がより好ましい。また、分子内のラジカル重合性の官能基数は、３官能以上が好ましく、４官能以上がより好ましく、５官能以上がさらに好ましい。
【０３０７】
多官能モノマー（Ｂ）が分子内にオキシエチレン基を有するほうが活性エネルギー線硬化性樹脂組成物に含まれるオキシエチレン基の量を適正な範囲に調整しやすい。
【０３０８】
多官能モノマー（Ｂ）として用いることができるアクリレートとしては、例えば、アルコキシ化ペンタエリスリトールトリアクリレート、アルコキシ化イソシアヌル酸トリアクリレート、アルコキシ化グリセリントリアクリレート、アルコキシ化ペンタエリスリトールテトラアクリレート、アルコキシ化ジペンタエリスリトールペンタアクリレート、アルコキシ化ジペンタエリスリトールヘキサアクリレート、カプロラクトン変性ペンタエリスリトールトリアクリレート、カプロラクトン変性イソシアヌル酸トリアクリレート、カプロラクトン変性グリセリントリアクリレート、カプロラクトン変性ペンタエリスリトールテトラアクリレート、カプロラクトン変性ジペンタエリスリトールペンタアクリレート、カプロラクトン変性ジペンタエリスリトールヘキサアクリレート等が挙げられる。
【０３０９】
ここで、アルコキシ化としては、エトキシ化、ブトキシ化等が挙げられる。中でも、オキシエチレン基を付与できる点でエトキシ化が好ましい。
【０３１０】
多官能モノマー（Ｂ）は、１種を単独で用いてもよく、２種以上を併用してもよい。
【０３１１】
多官能モノマー（Ｂ）の割合は、重合性成分（Ｚ）１００質量％のうち、１５〜９０質量％であり、２５〜６５質量％がより好ましい。多官能モノマー（Ｂ）の割合が１５〜９０質量％であることで、活性エネルギー線硬化性樹脂組成物のアクリル当量とオキシエチレン基の割合を適した範囲に調整することができる。
【０３１２】
（２官能モノマー（Ｃ））
特定の２官能モノマー（Ｃ）としては、ポリエチレングリコールジアクリレートが好適に用いられる。ポリエチレングリコールジアクリレートは分子内に２個のアクリロイル基を有し、かつ分子内にオキシエチレン基が連なったポリエチレングリコールを有する化合物である。
【０３１３】
ポリエチレングリコール構造部分の分子量は３００以上が好ましく、４００以上がより好ましい。また、ポリエチレングリコール構造部分の分子量が大きいと結晶化して取り扱い性が低下するため、ポリエチレングリコール部分の分子量は１０００以下が好ましい。
【０３１４】
２官能モノマー（Ｃ）の割合は、重合性成分（Ｚ）１００質量％のうち、０〜８５質量％であり、３５〜７５質量％がより好ましい。２官能モノマー（Ｃ）としてポリエチレングリコールジアクリレートを用いる場合、その割合が０〜８５質量％であることで、活性エネルギー線硬化性樹脂組成物のアクリル当量とオキシエチレン基の割合を適した範囲に調整することができる。
【０３１５】
また、ポリエチレングリコールジアクリレートを上記の割合で使用することで微細凹凸表面を十分に親水化でき、指紋等の油汚れを水拭きで除去できる。
【０３１６】
（単官能モノマー（Ｆ））
単官能モノマー（Ｆ）としては、前記第一の実施形態における単官能モノマー（Ｆ）と同様の化合物を同様の配合量で用いることができる。
【０３１７】
（他の重合性成分）
重合性成分（Ｚ）は、本発明の効果を損なわない範囲で、多官能モノマー（Ａ）、多官能モノマー（Ｂ）、２官能モノマー（Ｃ）および単官能モノマー（Ｆ）以外の他の重合性成分を含んでいてもよい。他の重合性成分としては、多官能モノマー（Ａ）、多官能モノマー（Ｂ）、２官能モノマー（Ｃ）、および単官能モノマー（Ｆ）以外のモノマー、ラジカル重合性の官能基を有するオリゴマーやポリマー等が挙げられる。
【０３１８】
他の重合性成分の割合は、重合性成分（Ｚ）１００質量％のうち、３０質量％以下が好ましく、２０質量％以下がさらに好ましく、１０質量％以下が特に好ましい。すなわち、多官能モノマー（Ａ）、多官能モノマー（Ｂ）、２官能モノマー（Ｃ）、および単官能モノマー（Ｆ）の合計は、重合性成分（Ｚ）１００質量％のうち、７０質量％以上が好ましい。
【０３１９】
（光重合開始剤（Ｄ））
光重合開始剤（Ｄ）としては、前記第一の実施形態における光重合開始剤（Ｄ）と同様の化合物を同様の配合量で用いることができる。
【０３２０】
（紫外線吸収剤および／または酸化防止剤（Ｅ））
紫外線吸収剤および／または酸化防止剤（Ｅ）としては、前記第一の実施形態における紫外線吸収剤および／または酸化防止剤（Ｅ）と同様の化合物を同様の配合量で用いることができる。
【０３２１】
（他の成分）
本発明の活性エネルギー線硬化性樹脂組成物は、必要に応じて、界面活性剤、離型剤、滑剤、可塑剤、帯電防止剤、光安定剤、難燃剤、難燃助剤、重合禁止剤、充填剤、シランカップリング剤、着色剤、強化剤、無機フィラー、耐衝撃性改質剤等の公知の添加剤を含んでいてもよい。
【０３２２】
また、本発明の活性エネルギー線硬化性樹脂組成物は、必要に応じて、ラジカル重合性の官能基を有さないオリゴマーやポリマー、微量の有機溶媒等を含んでいてもよい。
【０３２３】
活性エネルギー線硬化性樹脂組成物の粘度は、スタンパの表面の微細凹凸構造への流れ込みやすさの点から、高すぎないことが好ましい。よって、活性エネルギー線硬化性樹脂組成物の、２５℃におけるＥ型粘度計での粘度は、１００００ｍＰａ・ｓ以下が好ましく、５０００ｍＰａ・ｓ以下がより好ましく、２０００ｍＰａ・ｓ以下がさらに好ましい。
【０３２４】
ただし、活性エネルギー線硬化性樹脂組成物の粘度が１００００ｍＰａ・ｓを超えても、スタンパとの接触の際にあらかじめ加温して粘度を下げることが可能であるならば特に問題はない。この場合、活性エネルギー線硬化性樹脂組成物の、７０℃における回転式Ｂ型粘度計での粘度は、５０００ｍＰａ・ｓ以下が好ましく、２０００ｍＰａ・ｓ以下がより好ましい。
【０３２５】
粘度があまりに低すぎると、濡れ広がってしまい、製造に支障を来たす場合もある。１０ｍＰａ・ｓ以上であれば好ましい。
【０３２６】
以上説明した、本発明の物品の表面に用いるのに好適な活性エネルギー線硬化性樹脂組成物にあっては、アクリル当量が特定の範囲内にあるため、その硬化物は支持体を有さないフィルム状の形態であってもカールや割れが無く厚膜化が可能であり、且つ高い表面硬度を有する。
【０３２７】
また、特定の多官能モノマー（Ａ）、特定の多官能モノマー（Ｂ）と特定の２官能モノマー（Ｃ）とを特定の割合で含んでいるため、微細凹凸構造の耐擦傷性が高い。また、特定の２官能モノマー（Ｃ）を特定の割合で含んでいるため、微細凹凸構造の指紋拭き取り性も良好な硬化物を形成できる。
【０３２８】
＜微細凹凸構造を表面に有する物品＞
本発明の物品は、活性エネルギー線硬化性樹脂組成物を、微細凹凸構造の反転構造を表面に有するスタンパと接触、硬化させることによって形成される微細凹凸構造を表面に有する物品である。
【０３２９】
図１は、本発明の物品の一例を示す断面図である。物品４０は、必要に応じて加えられるカバーフィルム４２と、微細凹凸構造層４４とを有する。物品４０は微細凹凸構造層４４のみで構成されても良い。
【０３３０】
微細凹凸構造層４４は、表面に微細凹凸構造を有する。
【０３３１】
後述する陽極酸化アルミナのスタンパを用いた場合の物品４０の表面の微細凹凸構造は、陽極酸化アルミナの表面の微細凹凸構造を転写して形成されたものであり、活性エネルギー線硬化性樹脂組成物の硬化物からなる複数の凸部４６を有する。
【０３３２】
微細凹凸構造としては、略円錐形状、角錐形状等の突起（凸部）が複数並んだ、いわゆるモスアイ構造が好ましい。突起間の間隔が可視光の波長以下であるモスアイ構造は、空気の屈折率から材料の屈折率へと連続的に屈折率が増大していくことで有効な反射防止の手段となることが知られている。
【０３３３】
このモスアイ構造と呼ばれる微細凹凸構造において、反射防止性能と耐擦傷性を両立するためには、凸部間の平均間隔と凸部の高さのバランスである凹凸のアスペクト比（凸部の高さ／凸部間の平均間隔）を特定の範囲にすることが重要である。
【０３３４】
凸部間の平均間隔は、可視光の波長以下、すなわち４００ｎｍ以下が好ましい。平均間隔が４００ｎｍを超えると、可視光の散乱が起こるため、反射防止物品等の光学用途に適さない。凸部間の平均間隔は１４０〜２６０ｎｍがより好ましく、１６０ｎｍ〜２００ｎｍが特に好ましい。
【０３３５】
凸部間の平均間隔は、電子顕微鏡観察によって隣接する凸部間の間隔（凸部の中心から隣接する凸部の中心までの距離）を５０点測定し、これらの値を平均したものである。
【０３３６】
凸部間の平均間隔が上記の好ましい範囲にある場合、反射防止性能は概ね突起の高さによって決まる。良好な反射防止性能を得るためには、凸部の高さは、１２０〜２５０ｎｍが好ましく、１５０〜２２０ｎｍがより好ましく、１８０〜１９０ｎｍが特に好ましい。凸部の高さが１２０ｎｍ以上であれば、反射率が十分低くなり、かつ反射率の波長依存性が少ない。凸部の高さが２５０ｎｍ以下であれば、凸部先端同士が密着する現象を抑えやすくなる。
【０３３７】
凸部の高さは、電子顕微鏡によって倍率３００００倍で観察したときにおける、凸部の最頂部と、凸部間に存在する凹部の最底部との間の距離を測定した値である。
【０３３８】
凸さらに部のアスペクト比（凸部の高さ／凸部間の平均間隔）は、０．７〜１．４が好ましく、０．８〜１．２がより好ましい。凸部のアスペクト比が０．７以上であれば、反射率が十分に低くなる。凸部のアスペクト比が１．４以下であれば、凸部の耐擦傷性が良好となる。
【０３３９】
凸部の形状は、高さ方向と直交する方向の凸部断面積が最表面から深さ方向に連続的に増加する形状、すなわち、凸部の高さ方向の断面形状が、三角形、台形、釣鐘型等の形状が好ましい。
【０３４０】
（スタンパ）
スタンパ及びその作製方法は、前記第一の実施形態と同様であることができる。
【０３４１】
（物品の製造方法）
微細凹凸構造を表面に有する物品は、下記（工程１）〜（工程３）を含む工程で製造される。
（工程１）前記微細凹凸構造の反転構造を少なくとも一方の表面に有するスタンパ上に活性エネルギー線硬化性樹脂組成物を配置する工程、
（工程２）活性エネルギー線を照射して前記活性エネルギー線硬化性樹脂組成物を硬化させる工程、
（工程３）前記活性エネルギー線硬化性樹脂組成物の硬化物を前記スタンパから剥離する工程。
【０３４２】
さらに、前記（工程１）におけるスタンパが、ロール状であることが好ましい。
【０３４３】
例えば、図３に示す製造装置を用いて、下記のようにして製造される。
【０３４４】
表面に微細凹凸構造の反転構造（図示略）を有するロール状スタンパ２０と、ロール状スタンパ２０の表面に沿って移動する帯状フィルムのカバーフィルム４２との間に、タンク２２から活性エネルギー線硬化性樹脂組成物を供給する。
【０３４５】
ロール状スタンパ２０と、空気圧シリンダ２４によってニップ圧が調整されたニップロール２６との間で、カバーフィルム４２および活性エネルギー線硬化性樹脂組成物をニップし、活性エネルギー線硬化性樹脂組成物を、カバーフィルム４２とロール状スタンパ２０との間に均一に行き渡らせると同時に、ロール状スタンパ２０の微細凹凸構造の凹部内に充填する。
【０３４６】
ロール状スタンパ２０の下方に設置された活性エネルギー線照射装置２８から、カバーフィルム４２を通して活性エネルギー線硬化性樹脂組成物に活性エネルギー線を照射し、活性エネルギー線硬化性樹脂組成物を硬化させることによって、ロール状スタンパ２０の表面の微細凹凸構造が転写された微細凹凸構造層４４を形成する。
【０３４７】
剥離ロール３０により、微細凹凸構造層４４とカバーフィルム４２をロール状スタンパ２０から剥離することによって、図１に示すような物品４０を得る。物品４０のカバーフィルム４２は、微細凹凸構造層４４から剥離可能であり、微細凹凸構造層４４は単独で取り扱い可能である。
【０３４８】
活性エネルギー線照射装置２８としては、高圧水銀ランプ、メタルハライドランプ等が好ましく、この場合の光照射エネルギー量は、１００〜１００００ｍＪ／ｃｍ２が好ましい。
【０３４９】
カバーフィルム４２は、光透過性フィルムが好ましい。フィルムの材料としては、アクリル系樹脂、ポリカーボネート、スチレン系樹脂、ポリエステル、セルロース系樹脂（トリアセチルセルロース等）、ポリオレフィン、脂環式ポリオレフィン等が挙げられる。また、このカバーフィルム４２は、微細凹凸構造層４４と積層された状態では保護フィルムとして機能する。
【０３５０】
また、カバーフィルム４２は必須の構成部材ではない。例えば、塗工装置を使用してロール状スタンパ２０に活性エネルギー線硬化性樹脂組成物を直接塗工し、次いで活性エネルギー線を照射して硬化させた後、微細凹凸構造層４４をロール状スタンパ２０から剥離することで、フィルム状の微細凹凸構造層４４を得ることが可能である。この場合、活性エネルギー線硬化性樹脂組成物は、活性エネルギー線を照射される際に周辺から酸素が追い出された状態であることが好ましい。その方法としては、例えば、窒素や二酸化炭素などの不活性ガスを充填、あるいはフローして使用することが挙げられる。
【０３５１】
ロール状スタンバ２０に活性エネルギー線硬化性樹脂組成物を塗工する装置としては、ダイコーター、グラビアコーター、リバースコーターなどが挙げられる。
【０３５２】
その他の製造方法としては、例えば、金属ベルト上に活性エネルギー線硬化性樹脂組成物を塗工し、ロール状スタンパ２０で形状を転写した後に、活性エネルギー線を照射して微細凹凸構造層４４を得る方法などが挙げられる。
【０３５３】
（用途）
本発明の用途は、前記第一の実施形態と同様であることができる。
【実施例】
【０３５４】
以下、実施例Ａにより本発明をさらに詳細に説明する。【０３５５】
（耐擦傷性）
耐擦傷性の評価には、磨耗試験機（商品名：ＨＥｉＤＯＮ  ＴＲＩＢＯＧＥＡＲ  ＴＹＰＥ−３０Ｓ、新東科学（株）製）を用いた。光透過性物品の表面に置かれた２ｃｍ四方のスチールウール（商品名：ボンスター＃００００、日本スチールウール社製）に４００ｇの荷重をかけ、往復距離：３０ｍｍ、ヘッドスピード：３０ｍｍ／秒にて１０回往復磨耗を行った。その後、光透過性物品の表面の外観を評価した。外観評価に際しては、透明な２．０ｍｍ厚の黒色アクリル板（商品名：アクリライト、三菱レイヨン（株）製）の片面に該光透過性物品を貼り付け、屋内で蛍光灯にかざして目視で評価した。評価は以下の基準で行った。
Ａ：傷が確認されない。
Ｂ：確認できる傷が５本未満であり、擦傷部位が白く曇らない。
Ｃ：確認できる傷が５本以上、２０本未満であり、擦傷部位がやや白く曇る。
Ｄ：確認できる傷が２０本以上であり、擦傷部位がはっきり白く曇って見える。【０３５６】
（指紋拭き取り性）
水道水を１．０ｃｃ染込ませたワイパー（商品名：エリエール  プロワイプ、大王製紙（株）製）を用い、表面に指紋が付着した光透過性物品の表面を一方向に拭き取った。その後、該光透過性物品の表面の外観を評価した。評価は以下の基準で行った。
Ａ：２回以下のふき取りで指紋が完全に除去できる。
Ｂ：３回以上、１０回未満のふき取りで指紋が完全に除去できる。
Ｃ：１０回ふき取り後でも、指紋が残る。【０３５７】
（耐水性）
前記指紋拭き取り性と同様の試験を行い、以下の基準で評価した。
Ａ：良好な反射防止性能と透明性を維持している。
Ｂ：斜め方向から白色ＬＥＤ光源を照射した際、わずかにフィルムが白く靄がかかる。
Ｃ：明らかにフィルムが白濁する。【０３５８】
（隣り合う凸部同士の間隔および凸部の高さの測定）
隣り合う凸部同士の間隔は、電子顕微鏡（商品名：ＪＳＭ７４００Ｆ、日本電子製）によって隣り合う凸部同士の間隔（凸部の中心から隣接する凸部の中心までの距離）を５０点測定し、これらの値を平均した値とした。また、凸部の高さは、前記電子顕微鏡によって倍率３００００倍で観察したときにおける、凸部の最頂部と、凸部間に存在する凹部の最底部との間の距離を５０点測定し、これらの値を平均した値とした。【０３５９】
（押し込み弾性率（Ｘ）、クリープ変形率（Ｙ）の測定）
大型スライドガラス（商品名：Ｓ９２１３、松浪硝子工業（株）製）を基材として用いた。該基材に塗膜の厚みが約５００μｍになるように、活性エネルギー線硬化性樹脂組成物を塗布し、高圧水銀灯を用いて約３０００ｍＪ／ｃｍ２で該活性エネルギー線硬化性樹脂組成物に紫外線を照射した。これを押し込み弾性率（Ｘ）およびクリープ変形率（Ｙ）の評価用サンプルとして用いた。【０３６０】
ビッカース圧子（四面ダイアモンド錐体）と、微小硬度計（商品名：フィッシャースコープＨＭ２０００ＸＹｐ、フィッシャーインスツルメンツ製）とを用いて塗膜の物性評価を行った。評価は恒温室（温度２３℃、湿度５０％）内で行った。評価プログラムは、［押し込み（５０ｍＮ／１０秒）］→［クリープ（５０ｍＮ、６０秒）］→［徐荷（５０ｍＮ／１０秒）］とした。【０３６１】
このような方法で測定した結果から、活性エネルギー線硬化性樹脂組成物の硬化物の押し込み弾性率（Ｘ）を解析ソフト（商品名：ＷＩＮ−ＨＣＵ、フィッシャーインスツルメンツ社製）により算出した。【０３６２】
また、前記評価プログラムにおいて、クリープ開始時における押し込み深さをｈ０、クリープ終了時の押し込み深さをｈ１とし、これらｈ０およびｈ１をもとにクリープ変形率（Ｙ）を次の式で求めた。【０３６３】
クリープ変形率（％）＝（ｈ０＋ｈ１）／ｈ０×１００。【０３６４】
（スタンパの製造）
純度９９．９９質量％、電解研磨された厚さ２ｍｍのφ６５ｍｍアルミニウム円盤をアルミニウム基材として用いた。０．３Ｍシュウ酸水溶液を１５℃に調整し、該アルミニウム基材を浸漬した。直流安定化装置の電源のＯＮ／ＯＦＦを繰り返すことでアルミニウム基材に間欠的に電流を流して陽極酸化した。３０秒おきに８０Ｖの定電圧を５秒間印加する操作を６０回繰り返した。これにより、該アルミニウム基材に細孔を有する酸化皮膜を形成した。【０３６５】
続いて、酸化皮膜の形成されたアルミニウム基材を、６質量％のリン酸と１．８質量％クロム酸とを混合した７０℃の水溶液中に６時間浸漬した。これにより、酸化皮膜を溶解除去した。【０３６６】
酸化皮膜が溶解除去されたアルミニウム基材を、１６℃に調整した０．０５Ｍのシュウ酸水溶液に浸漬して８０Ｖで７秒間陽極酸化を施した。続いて、３２℃に調整した５質量％リン酸水溶液中に２０分間浸漬して酸化皮膜の細孔を拡大する細孔径拡大処理を施した。このように陽極酸化と細孔径拡大処理とを交互に繰り返し、合計５回ずつ施した。【０３６７】
得られたモールドを、ＴＤＰ−８（商品名、日光ケミカルズ（株）製）の０．１質量％水溶液に１０分間浸漬した。これを引き上げて一晩風乾することにより、モールドに離型処理を施した。以上により、スタンパを製造した。【０３６８】
（重合性成分（Ｚ））
重合性成分（Ｚ）として、表１に示す化合物を用いた。【０３６９】
【表１】
2013187528.tif 000007
【０３７０】
（光重合開始剤（Ｄ））
光重合開始剤（Ｄ）として、重合性成分（Ｚ）１００質量％に対して、ＩＲＧＡＣＵＲＥ１８４（ＢＡＳＦ社製）を１．０質量％、およびＩＲＧＡＣＵＲＥ８１９（ＢＡＳＦ社製）を０．５質量％用いた。【０３７１】
［実施例Ａ１］
ＤＰＨＡ−１２Ｅを７０質量％、１４ＥＧＤＡを３０質量％混合して、重合性成分（Ｚ）を調製した。該重合性成分（Ｚ）１００質量％に対し、光重合開始剤（Ｄ）として、ＩＲＧＡＣＵＲＥ１８４を１．０質量％、ＩＲＧＡＣＵＲＥ８１９を０．５質量％混合して活性エネルギー線硬化性樹脂組成物を調製した。【０３７２】
前記活性エネルギー線硬化性樹脂組成物を前記スタンパの表面に数滴垂らした。厚さ：８０μｍのトリアセチルセルロースフィルム（商品名：ＴＤ８０ＵＬＭ、富士フィルム（株）製、以下フィルムとも示す）で前記活性エネルギー線硬化性樹脂組成物を押し広げながら、前記活性エネルギー線硬化性樹脂組成物をフィルムに被覆した。その後、フィルム側から高圧水銀灯を用いて２０００ｍＪ／ｃｍ２のエネルギーで紫外線を照射して、前記活性エネルギー線硬化性樹脂組成物を硬化させた。活性エネルギー線硬化性樹脂組成物の硬化物からスタンパを離型して、隣り合う凸部同士の間隔：１８０ｎｍ、凸部の高さ：１８０ｎｍ（アスペクト比：１．０）の微細凹凸構造層を備える光透過性物品を得た。耐擦傷性、指紋拭き取り性および耐水性の評価結果を表２に示す。【０３７３】
［実施例Ａ２〜Ａ１２、比較例Ａ１〜Ａ１２］
活性エネルギー線硬化性樹脂組成物の組成を表２と表３に示す組成に変更した以外は、実施例Ａ１と同様にして微細凹凸構造層を備える光透過性物品を得た。評価結果を表２と表３に示す。【０３７４】
なお、表２及び表３において、実施例１〜１２及び比較例１〜１２はそれぞれ実施例Ａ１〜Ａ１２及び比較例Ｂ１〜Ｂ１２を示す。【０３７５】
【表２】
2013187528.tif 000008
【０３７６】
【表３】
2013187528.tif 000009
【０３７７】
表２と図５のグラフの結果から明らかなように、実施例Ａ１〜Ａ１２で得られた光透過性物品は押し込み弾性率（Ｘ）とクリープ変形率（Ｙ）の値が前記式（１）および前記式（２）を満たすため、良好な耐擦傷性、指紋拭取り性、耐水性を示した。また、アクリル当量が２１５〜３００［ｇ／ｅｑ］の範囲内であり、オキシエチレン基の占める割合も５５．０〜７４．０質量％の範囲内であった。【０３７８】
一方、表３と図５のグラフの結果から明らかなように、比較例Ａ１〜Ａ１２で得られた光透過性物品は押し込み弾性率（Ｘ）とクリープ変形率（Ｙ）の値が前記式（１）および／または前記式（２）の範囲外であった。そのため、良好な耐擦傷性が得られなかった。【０３７９】
具体的には、押し込み弾性率（Ｘ）が１００［ＭＰａ］未満である比較例Ａ２、Ａ６およびＡ９では、硬化物が軟らかすぎたため、耐擦傷性評価において、スチールウールによって樹脂自体がえぐり取られるように傷が付いた。また、微細凹凸構造層の突起が軟らかすぎたため、耐水性評価において、水拭き後に突起同士が合一する現象が確認され、全体的に霞がかかったような外観となり、耐水性が低かった。【０３８０】
一方、押し込み弾性率（Ｘ）が５６０［ＭＰａ］より大きい比較例Ａ１、Ａ３、Ａ７、Ａ８およびＡ１２では、硬化物が硬すぎたため、耐擦傷性評価において微細凹凸構造層の突起が途中から折れたり、削り取られたりする現象が確認された。【０３８１】
また、比較例Ａ４、Ａ５、Ａ１０およびＡ１１では、押し込み弾性率（Ｘ）が８０≦Ｘ≦５６０［ＭＰａ］の範囲内ではあるものの、クリープ変形率（Ｙ）が前記式（２）の範囲外であるため、耐擦傷性評価において微細凹凸構造層の突起が途中から折れたり、削り取られたりする現象が確認された。【０３８２】
また、以下、実施例Ｂにより本発明をさらに詳細に説明する。以下の記載において「部」は質量部を示す。【０３８３】
（耐擦傷性：耐スチールウール）
磨耗試験機（新東科学社製、製品名ＨＥｉＤＯＮ  ＴＲＩＢＯＧＥＡＲ  ＴＹＰＥ−３０Ｓ）を用い、物品の表面に置かれた２ｃｍ２にカットしたスチールウール（日本スチールウール社製、製品名ボンスター＃００００）に４００ｇ（１００ｇｆ／ｃｍ２）及び１ｋｇ（２５０ｇｆ／ｃｍ２）の荷重をかけ、往復距離：３０ｍｍ、ヘッドスピード：平均１００ｍｍ／秒にて１０回往復させ、物品の表面の外観を評価した。外観評価に際しては、２．０ｍｍ厚の黒色アクリル板（三菱レイヨン社製、製品名アクリライト）の片面に物品を貼り付け、屋内で蛍光灯にかざして目視で評価した。
・「ＡＡ」：傷が確認できない。
・「Ａ」：確認できる傷が１０本未満。
・「Ｂ」：確認できる傷が１０本以上３０本未満。
・「Ｃ」：確認できる傷が３０本以上。
・「Ｄ」：擦傷部分の５０％以上の面積で反射防止性能が失われる。【０３８４】
（指紋拭き取り性）
水道水を１．０ｃｃ染込ませたワイパー（大王製紙社製、製品名エリエール  プロワイプ）を用い、表面に指紋が付着した物品の表面を一方向に拭いた後、物品の表面の外観を評価した。
・「Ａ」：２回以下のふき取りで指紋が完全に除去できる。
・「Ｂ」：３回以上、１０回以下のふき取りで指紋が完全に除去できる。
・「Ｃ」：１０回ふき取り後でも、指紋が残る。【０３８５】
（耐水性）
水道水を１．０ｃｃ染込ませたワイパー（大王製紙社製、製品名エリエール  プロワイプ）を用い、表面に指紋が付着した物品の表面を一方向に拭いた後、物品の表面の外観を評価した。拭いた部分が白濁したサンプルを電子顕微鏡で観察したところ、いずれのサンプルでも微細凹凸構造の突起同士が合一していることが確認された。
・「Ａ」：良好な反射防止性能と透明性を維持している。
・「Ｂ」：拭き取った部分が白濁する。【０３８６】
（押し込み弾性率（Ｘ）、クリープ変形率（Ｙ）の測定）
前記と同様の方法により、押し込み弾性率（Ｘ）、クリープ変形率（Ｙ）の測定を行った。【０３８７】
（スタンパの製造）
純度９９．９９質量％、電解研磨した厚さ２ｍｍのφ６５ｍｍアルミニウム円盤をアルミニウム基材として用いた。【０３８８】
０．３Ｍシュウ酸水溶液を１５℃に調整し、アルミニウム基材を浸漬して、直流安定化装置の電源のＯＮ／ＯＦＦを繰り返すことでアルミニウム基材に間欠的に電流を流して陽極酸化した。３０秒おきに８０Ｖの定電圧を５秒間印加する操作を６０回繰り返し、細孔を有する酸化皮膜を形成した。【０３８９】
続いて、酸化皮膜を形成したアルミニウム基材を、６質量％のリン酸と１．８質量％クロム酸を混合した７０℃の水溶液中に６時間浸漬して、酸化皮膜を溶解除去した。【０３９０】
酸化皮膜を溶解除去したアルミニウム基材を、１６℃に調整した０．０５Ｍのシュウ酸水溶液に浸漬して８０Ｖで７秒間陽極酸化を施した。続いて、３２℃に調整した５質量％リン酸水溶液中に２０分間浸漬して酸化皮膜の細孔を拡大する孔径拡大処理を施した。このように陽極酸化と孔径拡大処理を交互に繰り返し、合計５回ずつ施した。【０３９１】
得られたモールドを、ＴＤＰ−８（日光ケミカルズ社製）の０．１質量％水溶液に１０分間浸漬し、引き上げて一晩風乾することにより離型処理を施した。【０３９２】
［実施例Ｂ１］
重合成分（Ｚ）のうち、成分（Ａ２）としてグリセリンＥＯ変性トリアクリレート（オキシエチレン基＝約２０モル、新中村化学工業社製、製品名ＮＫエステルＡ−ＧＬＹ−２０Ｅ）８０部、成分（Ｂ２）としてペンタエリスリトール（トリ）テトラアクリレート（第一工業製薬社製、製品名ニューフロンティアＰＥＴ−３）２０部を使用し、重合成分（Ｚ）１００部に対して、光重合開始剤（Ｄ）としてＢＡＳＦ社製のＩＲＧＡＣＵＲＥ１８４（製品名）１．０部、ＩＲＧＡＣＵＲＥ８１９（製品名）０．５部、離型剤として日光ケミカルズ社製のＮＩＫＫＯＬ  ＴＤＰ−２（製品名）０．１部を混合して、活性エネルギー線硬化性樹脂組成物を得た。【０３９３】
この活性エネルギー線硬化性樹脂組成物をスタンパの表面に数滴垂らし、厚さ８０μｍのトリアセチルセルロースフィルム（富士フィルム社製、製品名ＴＤ８０ＵＬＭ）で押し広げながら被覆し、次いでフィルム側から高圧水銀灯を用いて１０００ｍＪ／ｃｍ２のエネルギーで紫外線を照射して硬化させた。フィルムからスタンパを離型して、凸部の平均間隔１８０ｎｍ、高さ１８０ｎｍの微細凹凸構造を表面に有する光透過性物品を得た。評価結果を表４に示す。【０３９４】
［実施例Ｂ２〜Ｂ１９、比較例Ｂ１〜Ｂ６］
活性エネルギー線硬化性樹脂組成物の組成と金型を表４〜６に示すように変更したこと以外は、実施例Ｂ１と同様にして微細凹凸構造を表面に有する光透過性物品を得た。評価結果を表４〜６に示す。【０３９５】
なお、表４〜６において、実施例１〜１９及び比較例１〜６はそれぞれ実施例Ｂ１〜Ｂ１９及び比較例Ｂ１〜Ｂ６を示す。【０３９６】
また、各成分のオキシエチレン基のモル数、（メタ）アクリロイル基１個当たりのオキシエチレン基数の平均値、アクリル当量を表７に示す。【０３９７】
【表４】
2013187528.tif 000010
【０３９８】
【表５】
2013187528.tif 000011
【０３９９】
【表６】
2013187528.tif 000012
【０４００】
【表７】
2013187528.tif 000013
【０４０１】
［評価］
実施例Ｂ１〜Ｂ１９では、多官能（メタ）アクリレート（Ａ２）を含むので良好な耐スチールウール擦傷性が得られた。特に、実施例Ｂ６、Ｂ８、Ｂ９、Ｂ１６、Ｂ１７、Ｂ１８、Ｂ１９では、耐スチールウール擦傷性の試験結果が１００ｇｆ／ｃｍ２でＡＡ（傷無し）、２５０ｇｆ／ｃｍ２でＡ（確認できる傷が１０本未満）であり、特に高い耐擦傷性を有していた。【０４０２】
ただし、実施例Ｂ９では金型のピッチが１００ｎｍなので、アスペクト比が大きくなり突起同士が合一する現象が確認されたため、耐水性が劣る結果となった。【０４０３】
比較例Ｂ１〜Ｂ６では、多官能（メタ）アクリレート（Ａ２）を含まないので、実施例よりも耐スチールウール擦傷性が劣っていた。比較例Ｂ２では、アクリル当量が大きいので硬化物が軟らかく、耐水性が劣っていた。比較例Ｂ３では、（メタ）アクリロイル基１個当たりのオキシエチレン基数の平均が小さいので、十分な耐擦傷性が得られず、親水性も不十分で指紋拭取り性も良くなかった。【０４０４】
また、以下、実施例Ｃにより本発明をさらに詳細に説明する。以下の記載において「部」は「質量部」を意味する。また、各物性の評価は以下の方法に従い実施した。【０４０５】
＜耐擦傷性：スチールウール試験＞
往復磨耗試験機（新東科学社製、型名ＨＥＩＤＯＮ  Ｔｙｐｅ：３０Ｓ）を使用し、２０ｍｍ角の圧子にスチールウール（＃００００）を取り付け、温度２３℃、湿度５０％Ｒｈの環境下において、荷重２５ｇｆ／ｃｍ２の条件で光透過性物品を１０往復擦った。その後、光透過性物品の裏面に黒い紙を置き、光透過性物品に生じた傷の数を確認して、以下の基準に従って目視で評価した。評価がＡの場合に耐擦傷性が十分あり、Ｂの場合に耐擦傷性良好、と判断した。
「Ａ」：傷が０〜１０本以内。
「Ｂ」：傷が１０を超え２０本以内。
「Ｃ」：圧子の当たった全面に傷有り、又は全面が白く曇っている（傷以外の光透過性低下などの外観変化も含む）。【０４０６】
＜反射防止性：反射率＞
透明アクリル樹脂板に貼り付けた光透過性物品を、日立社製分光光度計Ｕ−３３００を用いて、入射角５°の条件で波長３８０ｎｍ〜７８０ｎｍの間の相対反射率を測定し、波長５５０ｎｍの反射率を以下の基準に従って評価した。
「Ａ」：４．９％以下。
「Ｂ」：４．９％を超える。【０４０７】
＜指紋拭き取り性：水拭き＞
微細凹凸構造層の微細凹凸構造面（表面）の反対側の面を、光学粘着層を介して黒色アクリル樹脂板（三菱レイヨン株式会社製、アクリライトＥＸ＃５０２、５０ｍｍ×６０ｍｍ）に貼り付け、微細凹凸構造面に人口指紋液（特許第３７９９０２５号に記載の評価用分散液）を付着させた物品を作成した。【０４０８】
指先で約１ｋｇｆ／ｃｍ２の力を加えながら、水道水を１．０ｃｃ染込ませたワイパー（日本製紙クレシア株式会社、ケイドライワイパー１３２−Ｓ）で微細凹凸構造面を１０往復させた後、物品表面の外観を評価した。
Ａ：指紋が完全に除去された。
Ｂ：ほぼ指紋は目立たないが、蛍光灯を映り込ませたときの色味が僅かに異なる（指紋が完全には除去できていない）。
Ｃ：はっきりと指紋が残る。【０４０９】
＜指紋拭き取り性：乾拭き＞
微細凹凸構造層の微細凹凸構造面（表面）の反対側の面を、光学粘着層を介して黒色アクリル樹脂板（三菱レイヨン株式会社製、アクリライトＥＸ＃５０２、５０ｍｍ×６０ｍｍ）に貼り付け、微細凹凸構造面に人口指紋液（特許第３７９９０２５号に記載の評価用分散液）を付着させた物品を作成した。【０４１０】
指先で力を加えながら（約３ｋｇｆ／ｃｍ２）、乾燥したワイパー（日本製紙クレシア株式会社、ケイドライワイパー１３２−Ｓ）で微細凹凸構造面を４０往復させた後、物品表面の外観を評価した。
Ａ：指紋が完全に除去された。
Ｂ：ほぼ指紋は目立たないが、蛍光灯を映り込ませたときの色味が僅かに異なる（指紋が完全には除去できていない）。
Ｃ：はっきりと指紋が残る。【０４１１】
＜外観：透明性（白濁）＞
微細凹凸構造層の微細凹凸構造面（表面）の反対側の面を、光学粘着層を介して黒色アクリル樹脂板（三菱レイヨン株式会社製、アクリライトＥＸ＃５０２、５０ｍｍ×６０ｍｍ）に貼り付け、次に記載のように物品の外観を評価した。
Ａ：斜め方向から白色ＬＥＤ光源を照射した場合に、表面が均一であり、僅かな白化や白濁などが認められない。
Ｂ：室内の蛍光灯下では表面が均一で白濁は認められないが、斜め方向から白色ＬＥＤ光源を照射した場合には、白化や白濁が認められる。
Ｃ：室内の蛍光灯下であっても白化や白濁が認められる。【０４１２】
＜樹脂物性：マルテンス硬さ及び弾性率＞
実施例Ｃ及び比較例Ｃに用いた樹脂組成物を、厚さ約２００μｍのスペーサーを挿入した２枚のスライドガラス（７６×５２ｍｍ、厚さ約１ｍｍ）ではさみ、高圧水銀灯を用いて積算光量１２００ｍＪ／ｃｍ２のエネルギーで紫外線を照射して硬化させた。片面のスライドガラスを剥がして、硬化した樹脂表面のマルテンス硬さ及び弾性率を、超微小硬さ試験装置（フィッシャー・インストルメンツ社、商品名：フィッシャー・スコープ・ＨＭ２０００）を用い、ＩＳＯ−１４５７７−１に準拠した方法により、次に記載の測定条件で測定した。【０４１３】
圧子形状：ビッカース圧子（ａ＝１３６°）、
測定環境：温度２３℃・相対湿度５０％、
最大試験荷重：１００ｍＮ、
荷重速度：１００ｍＮ／１０秒、
最大荷重クリープ時間：１０秒、
除荷速度：１００ｍＮ／１０秒。【０４１４】
＜樹脂組成物のＰＡＧ含有率＞
ＰＡＧ含有率［％］＝［Ｐ（モノマー１）×ＰＡＧ（モノマー１）＋Ｐ（モノマー２）×ＰＡＧ（モノマー２）＋・・・＋Ｐ（モノマーｎ）×ＰＡＧ（モノマーｎ）］／１００、
ＰＡＧ含有率：ポリアルキレングリコール含有率（％）、
ＰＡＧ（モノマー１）：モノマー１のＰＡＧ（％）、
Ｐ（モノマー１）：組成中におけるモノマー１の質量分率（％）。
（但し、モノマー１、モノマー２・・・モノマーｎは、（メタ）アクリルモノマー（Ａ３）及び（メタ）アクリルモノマー（Ｂ３）、その他のモノマーを含む樹脂組成物を構成する全てのモノマーである。）。【０４１５】
＜押し込み弾性率（Ｘ）、クリープ変形率（Ｙ）の測定＞
前記と同様の方法により、押し込み弾性率（Ｘ）、クリープ変形率（Ｙ）の測定を行った。【０４１６】
（スタンパの作製）
純度９９．９９％のアルミニウムを、羽布研磨及び過塩素酸／エタノール混合溶液（１／４体積比）中で電解研磨し鏡面化した。【０４１７】
（ａ）工程：
このアルミニウム板を、０．３Ｍシュウ酸水溶液中で、直流４０Ｖ、温度１６℃の条件で３０分間陽極酸化を行った。【０４１８】
（ｂ）工程：
上記工程で酸化皮膜が形成されたアルミニウム板を、６質量％リン酸／１．８質量％クロム酸混合水溶液に６時間浸漬して、酸化皮膜を除去した。【０４１９】
（ｃ）工程：
このアルミニウム板を、０．３Ｍシュウ酸水溶液中、直流４０Ｖ、温度１６℃の条件で３０秒陽極酸化を行った。【０４２０】
（ｄ）工程：
上記工程で酸化皮膜が形成されたアルミニウム板を、３２℃の５質量％リン酸に８分間浸漬して、細孔径拡大処理を行った。【０４２１】
（ｅ）工程：
前記（ｃ）工程及び（ｄ）工程を合計で５回繰り返し、周期１００ｎｍ、深さ１８０ｎｍの略円錐形状の細孔を有する陽極酸化ポーラスアルミナを得た。【０４２２】
得られた陽極酸化ポーラスアルミナは脱イオン水で洗浄し、次いで表面の水分をエアーブローで除去し、フッ素系剥離材（ダイキン工業社製、商品名オプツールＤＳＸ）を固形分０．１質量％になるように希釈剤（ハーベス社製、商品名ＨＤ−ＺＶ）で希釈した溶液に１０分間浸漬し、２０時間風乾して、表面上に細孔が形成されたスタンパを得た。【０４２３】
＜参考例１＞
（Ａ３）成分として、ジペンタエリスリトールヘキサアクリレートのＥＯ変性化合物［第一工業製薬（株）製、商品名ＤＰＨＡ−１２ＥＯ］７０部、（Ｂ３）成分として、エトキシ化ペンタエリスリトールテトラアクリレート（新中村化学工業（株）製、商品名ＮＫエステルＡＴＭ−４Ｅ）３０部、重合開始剤として、１−ヒドロキシ−シクロヘキシル−フェニル−ケトン（チバ・ジャパン（株）製、商品名ＩＲＧＡＣＵＲＥ１８４）１．０部及びビス（２，４，６−トリメチルベンゾイル）−フェニルホスフィンオキサイド（チバ・ジャパン（株）製、商品名ＩＲＧＡＣＵＲＥ８１９）０．５部、離型剤（巴工業（株）製、商品名モールドウイズＩＮＴ−１８５６）０．１部からなる活性エネルギー線硬化性樹脂組成物を調製した。【０４２４】
ここで使用した（Ａ３）成分中のポリアルキレングリコール構造（−Ｃ２Ｈ４Ｏ−）ｎ部分の合計化学式量（Ｍ（ＰＡＧ））は、４４×１２＝５２８であり、アクリロイル構造（ＣＨ２＝ＣＨＣＯ−）部分の合計化学式量（Ｍ（ＡＣＲ））は、５５×６＝３３０であり、そのポリアルキレングリコール含有率（ＰＡＧ）は、５２８／（３３０＋５２８）×１００≒６１．５（％）である。【０４２５】
以上の活性エネルギー線硬化性樹脂組成物をスタンパ上に数滴垂らし、厚さ１８８μｍのポリエチレンテレフタレートフィルム（東洋紡績（株）製、商品名Ａ−４３００）で押し広げながら表面を被覆した。次いで、フィルム側から高圧水銀灯を用いて１２００ｍＪ／ｃｍ２のエネルギーで紫外線を照射して硬化させた。次いで、フィルムとスタンパを剥離して、隣り合う凸部又は凹部の間隔が１００ｎｍ、高さ１８０ｎｍの微細凹凸構造層を有する光透過性物品を得た。【０４２６】
＜実施例Ｃ１〜Ｃ１０、比較例Ｃ１〜Ｃ４、参考例２〜１０＞
重合性化合物として表８及び表９に示す化合物を用いたこと以外は、実施例Ｃ１と同様にして光透過性物品を製造した。【０４２７】
以上の各実施例、比較例及び参考例の評価結果を表８及び表９に示す。【０４２８】
なお、表８及び表９において、実施例１〜１０及び比較例１〜４はそれぞれ実施例Ｃ１〜Ｃ１０及び比較例Ｃ１〜Ｃ４を示す。【０４２９】
【表８】
2013187528.tif 000014
【０４３０】
【表９】
2013187528.tif 000015
【０４３１】
表中の略号は、下記の通りである。
・「ａ」：アクリロイル基の数、
・「ｎ」：アルキレングリコールに由来する構造の平均繰り返し数、
・「ＰＡＧ」：ポリアルキレングリコール含有率（％）、
・「ＤＰＨＡ−１２ＥＯ」：ジペンタエリスリトールヘキサアクリレートのＥＯ変性化合物［第一工業製薬（株）製、商品名ＤＰＨＡ−１２ＥＯ変性、一般式（１）のＲ１〜Ｒ６は全てＨ、かつエチレングリコールの分子構造の繰返し単位の総数（ｌ＋ｍ＋ｎ＋ｏ＋ｐ＋ｑ）が１２の化合物であり、ポリエチレングリコール構造の平均繰り返し数は２（＝１２／６）］、
・「ＤＰＨＡ−１８ＥＯ」：ジペンタエリスリトールヘキサアクリレートのＥＯ変性化合物［第一工業製薬（株）製、商品名ＤＰＨＡ−１８ＥＯ変性、一般式（１）のＲ１〜Ｒ６は全てＨ、かつエチレングリコールの分子構造の繰返し単位の総数（ｌ＋ｍ＋ｎ＋ｏ＋ｐ＋ｑ）が１８の化合物、ポリエチレングリコール構造の平均繰り返し数は３（＝１８／６）］、
・「ＤＰＨＡ−２４ＥＯ」：ジペンタエリスリトールヘキサアクリレートのＥＯ変性化合物［第一工業製薬（株）製、商品名ＤＰＨＡ−２４ＥＯ変性、一般式（１）のＲ１〜Ｒ６は全てＨ、かつエチレングリコールの分子構造の繰返し単位の総数（ｌ＋ｍ＋ｎ＋ｏ＋ｐ＋ｑ）が２４の化合物であり、ポリエチレングリコール構造の平均繰り返し数は４（＝２４／６）］、
・「ＤＰＨＡ−３０ＥＯ」：ジペンタエリスリトールヘキサアクリレートのＥＯ変性化合物［第一工業製薬（株）製、商品名ＤＰＨＡ−３０ＥＯ変性、一般式（１）のＲ１〜Ｒ６は全てＨ、かつエチレングリコールの分子構造の繰返し単位の総数（ｌ＋ｍ＋ｎ＋ｏ＋ｐ＋ｑ）が３０の化合物であり、ポリエチレングリコール構造の平均繰り返し数は５（＝３０／６）］、
・「ＡＴＭ−４Ｅ」：エトキシ化ペンタエリスリトールテトラアクリレート（新中村化学工業（株）製、商品名ＡＴＭ−４Ｅ）、
・「ＤＰＨＡ」：ジペンタエリスリトールヘキサアクリレート（東亞合成（株）製）、
・「Ａ−ＴＭＰＴ−６ＥＯ」：トリメチロールプロパントリアクリレートのＥＯ変性化合物（新中村化学工業（株）製、ポリエチレングリコール構造の平均繰り返し数＝２）、
・「ＰＥ−４Ａ」：ペンタエリスリトールテトラアクリレート（共栄社化学（株）製、商品名：ライトアクリレートＰＥ−４Ａ）、
・「ＡＴＭ−３５Ｅ」：エトキシ化ペンタエリスリトールテトラアクリレート（新中村化学工業（株）製、エチレングリコールの分子構造の繰返し単位の総数が３５の化合物であり、ポリエチレングリコール構造の平均繰り返し数＝８．７５（＝３５／４））、
・「Ａ−ＧＬＹ−２０Ｅ」：エトキシ化グリセリントリアクリレート（新中村化学工業（株）製、エチレングリコールの分子構造の繰返し単位の総数が２０の化合物であり、ポリエチレングリコール構造の平均繰り返し数＝６．６７（２０／３））、
・「Ｍ２６０」：ポリエチレングリコール（ｎ＝約１３）ジアクリレート（東亞合成（株）製）、
・「Ａ−１０００」：ポリエチレングリコール（ｎ＝２３）ジアクリレート（新中村化学工業（株）製、商品名：ＮＫ−エステルＡ−１０００）、
・「９ＥＧ−Ａ」：ポリエチレングリコール（ｎ＝９）ジアクリレート（共栄社化学（株）製、商品名：ライトアクリレート９ＥＧ−Ａ）、
・「ＨＥＡ」：ヒドロキシエチルアクリレート、
・「Ａ−ＳＡ」：２−アクリロイルオキシエチルサクシネート（新中村化学工業（株）製）。【０４３２】
＜評価＞
表８の結果から明らかなように、参考例１〜７、実施例Ｃ１〜Ｃ３、Ｃ５、Ｃ８〜Ｃ１０の光透過性物品は良好な耐擦傷性と低反射率を有していた。また、マルテンス硬さが１５Ｎ／ｍｍ２未満である実施例Ｃ４、Ｃ７、Ｃ８の光透過性物品は、耐擦傷性試験により試験部分の一部に目視では目立たない程度の、２０本以内の細かなキズが生じた。一方、（メタ）アクリルモノマー（Ａ３）を含まない参考例８の光透過性物品は耐擦傷性試験により２０を超える傷が生じ、耐擦傷性試験部分の全面が白く曇っていた。同様に（メタ）アクリルモノマー（Ａ３）を含まない比較例Ｃ１、Ｃ３、Ｃ４及び参考例９、１０、（メタ）アクリルモノマー（Ａ３）成分及び（メタ）アクリルモノマー（Ｂ３）以外の成分を含む比較例Ｃ２、ＰＡＧ含有率が５０％未満である比較例Ｃ３、及び、（メタ）アクリルモノマー（Ｂ３）の官能基数が３である比較例Ｃ４の光透過性物品は圧子の当たった全面に多数の傷が生じた。【０４３３】
また、アルキレングリコールに由来する構造の平均繰り返し数が少ない（メタ）アクリルモノマー（Ｂ３）のみを含む比較例Ｃ３及びＣ４の光透過性物品は指紋を水拭きで除去できなかった。【０４３４】
また、マルテンス硬さが比較的柔らかい実施例Ｃ４〜Ｃ７では、耐擦傷性は良好なものの、微細凹凸構造の突起同士が寄り添う現象による白濁が観察された。【０４３５】
また、実施例Ｃ１〜Ｃ１０及び参考例１〜７の光透過性物品は、水拭き及び乾拭きで、傷が付くことなく、指紋を目立たないレベルで除去できた。参考例８、１０及び比較例Ｃ１〜Ｃ４の光透過性物品は、耐擦傷性に劣るものの、乾拭き又は水拭きにて指紋を目立たないレベルで除去できた。【０４３６】
また、以下、実施例Ｄにより本発明をさらに詳細に説明する。【０４３７】
（耐擦傷性）
磨耗試験機（新東科学社製、「ＨＥＩＤＯＮ  ＴＲＩＢＯＧＥＡＲ  ＴＹＰＥ−３０Ｓ」）を用い、物品の表面に置かれた２ｃｍ四方のスチールウール（日本スチールウール社製、ボンスター＃００００）に４００ｇの荷重をかけ、往復距離：３０ｍｍ、ヘッドスピード：３０ｍｍ／秒にて１０回往復させ、物品の表面の外観を評価した。外観評価に際しては、透明な２．０ｍｍ厚の黒色アクリル板（三菱レイヨン社製、アクリライト）の片面に粘着剤を介して物品を貼り付け、屋内で蛍光灯にかざして目視で評価した。
Ａ：傷が確認できない。
Ｂ：確認できる傷が５本未満で擦傷部位が白く曇らない。
Ｃ：確認できる傷が５本以上２０本未満で擦傷部位がやや白く曇る。
Ｄ：確認できる傷が２０本以上で擦傷部位がはっきり白く曇って見える。【０４３８】
（指紋拭き取り性）
水道水を１．０ｃｃ染込ませたワイパー（大王製紙株式会社製、エリエール  プロワイプ）を用い、表面に指紋が付着した物品の表面を一方向に拭き取った後、物品の表面の外観を評価した。
Ａ：２回以下のふき取りで指紋が完全に除去できる。
Ｂ：３回以上、１０回未満のふき取りで指紋が完全に除去できる。
Ｃ：１０回ふき取り後でも、指紋が残る。【０４３９】
（耐水性）
水道水を１．０ｃｃ染込ませたワイパー（大王製紙株式会社製、エリエール  プロワイプ）を用い、表面に指紋が付着した物品の表面を一方向に拭き取った後、物品の表面の外観を評価した。
Ａ：良好な反射防止性能と透明性を維持している。
Ｂ：斜め方向から白色ＬＥＤ光源を照射した際、わずかにフィルムが白く靄がかかる。
Ｃ：明らかにフィルムが白濁する。【０４４０】
（鉛筆硬度）
鉛筆硬度試験をＪＩＳ  Ｋ５６００−５−４（１９９９）に基づいて実施した。鉛筆は三菱鉛筆（株）製のユニシリーズを使用し、荷重は５００ｇとした。判定は、圧痕を含む傷を肉眼で認めない限界とした。【０４４１】
（スタンパの製造）
純度９９．９９質量％、電解研磨した厚さ２ｍｍのφ６５ｍｍアルミニウム円盤をアルミニウム基材として用いた。【０４４２】
０．３Ｍシュウ酸水溶液を１５℃に調整し、アルミニウム基材を浸漬して、直流安定化装置の電源のＯＮ／ＯＦＦを繰り返すことでアルミニウム基材に間欠的に電流を流して陽極酸化した。３０秒おきに８０Ｖの定電圧を５秒間印加する操作を６０回繰り返し、細孔を有する酸化皮膜を形成した。【０４４３】
続いて、酸化皮膜を形成したアルミニウム基材を、６質量％のリン酸と１．８質量％クロム酸を混合した７０℃の水溶液中に６時間浸漬して、酸化皮膜を溶解除去した。【０４４４】
酸化皮膜を溶解除去したアルミニウム基材を、１６℃に調整した０．０５Ｍのシュウ酸水溶液に浸漬して８０Ｖで７秒間陽極酸化を施した。続いて、３２℃に調整した５質量％リン酸水溶液中に２０分間浸漬して酸化皮膜の細孔を拡大する孔径拡大処理を施した。このように陽極酸化と孔径拡大処理を交互に繰り返し、合計５回ずつ施した。【０４４５】
得られたモールドを、ＴＤＰ−８（日光ケミカルズ株式会社製）の０．１質量％水溶液に１０分間浸漬し、引き上げて一晩風乾することにより離型処理を施した。【０４４６】
（重合性成分（Ｚ））
実施例Ｄで用いた重合性成分（Ｚ）は、下記の通りである。【０４４７】
ＤＰＨＡ−１２ＥＯ：エトキシ化ジペンタエリスリトールヘキサアクリレート（オキシエチレン基：１２モル）、１４ＥＧＤＡ：ポリエチレングリコールジアクリレート（ポリエチレングリコールの分子量＝６００、オキシエチレン基：約１４モル）。【０４４８】
（光重合開始剤（Ｄ））
実施例Ｄおよび比較例Ｄで用いた光重合開始剤（Ｄ）は、重合性成分（Ｚ）１００質量％に対して、ＩＲＧＡＣＵＲＥ１８４（ＢＡＳＦ社製）を１．０質量％と、ＩＲＧＡＣＵＲＥ８１９（ＢＡＳＦ社製）を０．５質量％添加した。【０４４９】
［実施例Ｄ１］
ＤＰＨＡ−１２ＥＯを５０質量％、１４ＥＧＤＡを５０質量％、ＩＲＧＡＣＵＲＥ１８４を１．０質量％、ＩＲＧＡＣＵＲＥ８１９を０．５質量％混合して活性エネルギー線硬化性樹脂組成物を調製した。この活性エネルギー線硬化性樹脂組成物の硬化物は、弾性率（Ｘ）が２２０ＭＰａであり、クリープ変形率（Ｙ）が２．９％であった。【０４５０】
活性エネルギー線硬化性樹脂組成物をスタンパの表面に１．０ｃｃ程度垂らし、厚さ１００μｍのシムテープをスペーサーとして挟み、カバーフィルムとして厚さ３８μｍのＰＥＴフィルム（三菱樹脂（株）製：Ｔ６００）で押し広げながら被覆した後、カバーフィルム側から高圧水銀灯を用いて１０００ｍＪ／ｃｍ２のエネルギーで紫外線を照射して硬化させた。カバーフィルムを剥離し、続いてスタンパから硬化物層を離型して、凸部の平均間隔：１８０ｎｍ、高さ：１８０ｎｍの微細凹凸構造を表面に有し、硬化物の厚みが１００μｍであるフィルム状の物品を得た。また、断面が直径１０ｍｍの円である円柱状の棒に得られた物品を巻きつけ、割れが生じないことを確認した。単独で取り出し可能なフィルム状の物品を得た。評価結果は、耐擦傷性がＡ、指紋拭取り性がＡ、耐水性がＡ、鉛筆硬度が２Ｈであった。【０４５１】
［実施例Ｄ２］
スペーサーの厚みを２００μｍとした以外は実施例Ｄ１と同様にして微細凹凸構造を有する物品を得た。得られた物品は、凸部の平均間隔：１８０ｎｍ、高さ：１８０ｎｍの微細凹凸構造を表面に有し、硬化物の厚みが２００μｍのフィルム状であった。また、断面が直径１０ｍｍの円である円柱状の棒に得られた物品を巻きつけ、割れが生じないことを確認した。評価結果は、耐擦傷性がＡ、指紋拭取り性がＡ、耐水性がＡ、鉛筆硬度が２Ｈであった。
【産業上の利用可能性】
【０４５２】
本発明に係る光透過性物品は、優れた光学性能を維持しながら、高い耐擦傷性を有し、且つ良好な指紋拭取り性も有することから、テレビ、携帯電話、携帯ゲ−ム機等の各種ディスプレイに利用可能であり、工業的に有用である。【０４５３】
また、本発明の光透過性物品は、ナノ凹凸構造体として優れた反射防止性能と高い耐擦傷性能を両立することから屋外で使用される可能性のある各種ディスプレイパネル、レンズ、ショーウィンドー、自動車メーターカバー、ロッドレンズアレイ、ＦＡＸ、複写機、スキャナなどのイメージセンサーのカバーガラス、複写機の原稿を置くコンタクトガラス、眼鏡レンズや太陽電池の光取り出し率向上部材などの光学用途に利用可能であり、工業的に極めて有用である。また、水滴が付着することで視認性が悪くなる鏡や窓材などにも利用可能である。
【符号の説明】
【０４５４】
１０  アルミニウム基材
１２  細孔（微細凹凸構造の反転構造）
１４  酸化皮膜
１６  細孔発生点
１８  スタンパ
２０  ロール状スタンパ
２２  タンク
２４  空気圧シリンダ
２６  ニップロール
２８  活性エネルギー線照射装置
３０  剥離ロール
４０  光透過性物品（物品）
４２  光透過性基材（カバーフィルム）
４４  微細凹凸構造層
４６  凸部
５０  光透過性基材
５１  微細凹凸構造層
５２  凸部
５３  凹部
５４  凹凸の高さ
５５  突起幅
【図１】
2013187528.tif 000017
【図２】
2013187528.tif 000018
【図３】
2013187528.tif 000019
【図４】
2013187528.tif 000020
【図５】
2013187528.tif 000021
【手続補正書】
【提出日】平成26年5月30日(2014.5.30)
【手続補正１】
【補正対象書類名】特許請求の範囲
【補正対象項目名】全文
【補正方法】変更
【補正の内容】
【特許請求の範囲】
【請求項１】
樹脂組成物の硬化物を含む微細凹凸構造を表面に有する物品であって、
前記硬化物の押し込み弾性率（Ｘ）［ＭＰａ］および下記の方法により求められるクリープ変形率（Ｙ）［％］が下記式（１）および（２）を満たし、
前記硬化物におけるオキシエチレン基が占める割合が５５．０質量％以上、７４．０質量％以下である物品。
８０≦Ｘ≦５６０    （１）
Ｙ≦（０．０００２２Ｘ−０．０１）×１００    （２）
＜クリープ変形率（Ｙ）＞
温度２３℃、湿度５０％の条件下において、微細凹凸構造層について、ビッカース圧子と微小硬度計とを用いて、［押し込み（５０ｍＮ／１０秒）］→［クリープ（５０ｍＮ、６０秒）］→［徐荷（５０ｍＮ／１０秒）］の測定プログラムで測定を行う。前記測定プログラムにおいて、クリープ開始時における押し込み深さをｈ０、クリープ終了時の押し込み深さをｈ１とし、クリープ変形率（Ｙ）を次の式で求める。
クリープ変形率（％）＝（ｈ１−ｈ０）／ｈ０×１００
【請求項２】
前記硬化物の押し込み弾性率（Ｘ）［ＭＰａ］およびクリープ変形率（Ｙ）［％］が下記式（１'）を満たす請求項１に記載の物品。
１２０≦Ｘ≦３６０    （１'）
【請求項３】
前記微細凹凸構造の隣り合う凸部同士の平均間隔が１２０〜３８０ｎｍであり、該微細凹凸構造の凸部の平均高さが１００〜３００ｎｍである請求項１に記載の物品。
【請求項４】
前記物品が、更に基材を備え、該基材の少なくとも一方の表面に活性エネルギー線硬化性樹脂組成物の硬化物を含む微細凹凸構造層を備える請求項１に記載の物品。
【請求項５】
前記活性エネルギー線硬化性樹脂組成物のアクリル当量が２００以上、３２０以下である請求項４に記載の物品。
【請求項６】
前記活性エネルギー線硬化性樹脂組成物のアクリル当量が２３０以上、３１０以下である請求項４に記載の物品。
【請求項７】
前記活性エネルギー線硬化性樹脂組成物が、
分子内に３個以上のアクリロイル基を有し、かつ該アクリロイル基１個当たりの分子量が１１０未満である多官能アクリレート（Ａ１）０〜２０質量％と、
分子内に３個以上のアクリロイル基を有し、かつ該アクリロイル基１個当たりの分子量が１１０以上である多官能アクリレート（Ｂ１）１５〜７５質量％と、
分子内に２個のアクリロイル基を有し、かつ分子量が３００以上であるポリエチレングリコール構造を含む２官能アクリレート（Ｃ１）２０〜８５質量％と、
を含む重合性成分（Ｚ）と、
光重合開始剤（Ｄ）と、を含む請求項４に記載の物品。
【請求項８】
前記活性エネルギー線硬化性樹脂組成物が、分子内に３個以上の（メタ）アクリロイル基を有し且つ該（メタ）アクリロイル基１個当たりのオキシエチレン基数の平均値が５以上である多官能（メタ）アクリレート（Ａ２）を含む重合性成分（Ｚ）、及び、光重合開始剤（Ｄ）を含む請求項４に記載の物品。
【請求項９】
前記多官能（メタ）アクリレート（Ａ２）が、下記式（１）：
【化１】
2013187528.tif 000022
（式中、Ｘは有機残基であり、Ｒは水素原子又はメチル基であり、ｍ≧５、ｎ≧３である。）
で表される化合物である請求項８に記載の物品。
【請求項１０】
前記多官能（メタ）アクリレート（Ａ２）が、（ポリ）ペンタエリスリトール、（ポリ）グリセリン及び（ジ）トリメチロールプロパンのエチレンオキサイド変性（ポリ）（メタ）アクリレートからなる群より選ばれる１種類以上の化合物である請求項８に記載の物品。
【請求項１１】
前記活性エネルギー線硬化性樹脂組成物が、多官能（メタ）アクリレート（Ａ２）２５〜１００質量％と、分子内に３個以上の（メタ）アクリロイル基を有し且つ該（メタ）アクリロイル基１個当たりのオキシエチレン基数の平均値が５未満である多官能（メタ）アクリレート（Ｂ２）０〜７５質量％と、を含む重合性成分（Ｚ）、及び、光重合開始剤（Ｄ）を含む請求項４に記載の物品。
【請求項１２】
前記活性エネルギー線硬化性樹脂組成物に含有される重合性化合物が、下記式（ａ）で表される（メタ）アクリルモノマー（Ａ３）中のポリアルキレングリコール含有率（ＰＡＧ）が５０％以上８７％以下である４官能以上の（メタ）アクリルモノマー（Ａ３）である請求項４に記載の物品。
ＰＡＧ＝Ｍ（ＰＡＧ）／［Ｍ（ＡＣＲ）＋Ｍ（ＰＡＧ）］×１００    （ａ）
Ｍ（ＰＡＧ）：ポリアルキレングリコール構造部分の合計化学式量
Ｍ（ＡＣＲ）：（メタ）アクリロイル構造部分の合計化学式量
【請求項１３】
分子内に３個以上のアクリロイル基を有し、かつ該アクリロイル基１個当たりの分子量が１１０未満である多官能アクリレート（Ａ１）０〜２０質量％と、
分子内に３個以上のアクリロイル基を有し、該アクリロイル基１個当たりの分子量が１１０以上であり、かつ分子内にオキシエチレン基を有する多官能アクリレート（Ｂ１）４０〜６０質量％と、
分子内に２個のアクリロイル基を有し、かつ分子量が３００以上であるポリエチレングリコール構造を含む２官能アクリレート（Ｃ１）２０〜６０質量％と、
を含む重合性成分（Ｚ）と、
光重合開始剤（Ｄ）と、を含む活性エネルギー線硬化性樹脂組成物。
【請求項１４】
分子内に３個以上の（メタ）アクリロイル基を有し且つ該（メタ）アクリロイル基１個当たりのオキシエチレン基数の平均値が５以上である多官能（メタ）アクリレート（Ａ２）を含む重合性成分（Ｚ）、及び、光重合開始剤（Ｄ）を含む活性エネルギー線硬化性樹脂組成物。
【請求項１５】
多官能（メタ）アクリレート（Ａ２）２５〜１００質量％と、
分子内に３個以上の（メタ）アクリロイル基を有し且つ該（メタ）アクリロイル基１個当たりのオキシエチレン基数の平均値が５未満である多官能（メタ）アクリレート（Ｂ２）０〜７５質量％と、
を含む重合性成分（Ｚ）、及び、
光重合開始剤（Ｄ）を含む光透過性物品活性エネルギー線硬化性樹脂組成物。
【請求項１６】
下記式（ａ）で表される（メタ）アクリルモノマー（Ａ３）中のポリアルキレングリコール含有率（ＰＡＧ）が５０％以上８７％以下である４官能以上の（メタ）アクリルモノマー（Ａ３）と、（メタ）アクリルモノマー（Ａ３）以外の３官能以上の（メタ）アクリルモノマー（Ｂ３）とを含む重合性化合物を含有し、
且つ前記重合性化合物の、（メタ）アクリルモノマー（Ａ３）及び／又は（メタ）アクリルモノマー（Ｂ３）が、アルキレングリコールに由来する構造の平均繰り返し数が５以上のポリアルキレングリコール構造を分子中に１つ以上有する活性エネルギー線硬化性樹脂組成物。
ＰＡＧ＝Ｍ（ＰＡＧ）／［Ｍ（ＡＣＲ）＋Ｍ（ＰＡＧ）］×１００    （ａ）
Ｍ（ＰＡＧ）：ポリアルキレングリコール構造部分の合計化学式量
Ｍ（ＡＣＲ）：（メタ）アクリロイル構造部分の合計化学式量
【請求項１７】
請求項１に記載の物品を備える反射防止物品。
【請求項１８】
請求項４に記載の物品を備える反射防止物品。
【手続補正２】
【補正対象書類名】明細書
【補正対象項目名】００２０
【補正方法】変更
【補正の内容】
【００２０】
本発明は、以下の［１］から［１７］に係る発明である。
【手続補正３】
【補正対象書類名】明細書
【補正対象項目名】００２１
【補正方法】変更
【補正の内容】
【００２１】
［１］樹脂組成物の硬化物を含む微細凹凸構造を表面に有する物品であって、
前記硬化物の押し込み弾性率（Ｘ）［ＭＰａ］および下記の方法により求められるクリープ変形率（Ｙ）［％］が下記式（１）および（２）を満たし、
前記硬化物におけるオキシエチレン基が占める割合が５５．０質量％以上、７４．０質量％以下である物品。
８０≦Ｘ≦５６０    （１）
Ｙ≦（０．０００２２Ｘ−０．０１）×１００    （２）。
＜クリープ変形率（Ｙ）＞
温度２３℃、湿度５０％の条件下において、微細凹凸構造層について、ビッカース圧子と微小硬度計とを用いて、［押し込み（５０ｍＮ／１０秒）］→［クリープ（５０ｍＮ、６０秒）］→［徐荷（５０ｍＮ／１０秒）］の測定プログラムで測定を行う。前記測定プログラムにおいて、クリープ開始時における押し込み深さをｈ０、クリープ終了時の押し込み深さをｈ１とし、クリープ変形率（Ｙ）を次の式で求める。
クリープ変形率（％）＝（ｈ１−ｈ０）／ｈ０×１００
【手続補正４】
【補正対象書類名】明細書
【補正対象項目名】００２７
【補正方法】削除
【補正の内容】
【手続補正５】
【補正対象書類名】明細書
【補正対象項目名】００２８
【補正方法】変更
【補正の内容】
【００２８】
［７］前記活性エネルギー線硬化性樹脂組成物が、
分子内に３個以上のアクリロイル基を有し、かつ該アクリロイル基１個当たりの分子量が１１０未満である多官能アクリレート（Ａ１）０〜２０質量％と、
分子内に３個以上のアクリロイル基を有し、かつ該アクリロイル基１個当たりの分子量が１１０以上である多官能アクリレート（Ｂ１）１５〜７５質量％と、
分子内に２個のアクリロイル基を有し、かつ分子量が３００以上であるポリエチレングリコール構造を含む２官能アクリレート（Ｃ１）２０〜８５質量％と、
を含む重合性成分（Ｚ）と、
光重合開始剤（Ｄ）と、を含む［４］から［６］のいずれかに記載の物品。
【手続補正６】
【補正対象書類名】明細書
【補正対象項目名】００２９
【補正方法】変更
【補正の内容】
【００２９】
［８］前記活性エネルギー線硬化性樹脂組成物が、分子内に３個以上の（メタ）アクリロイル基を有し且つ該（メタ）アクリロイル基１個当たりのオキシエチレン基数の平均値が５以上である多官能（メタ）アクリレート（Ａ２）を含む重合性成分（Ｚ）、及び、光重合開始剤（Ｄ）を含む［４］から［６］のいずれかに記載の物品。
【手続補正７】
【補正対象書類名】明細書
【補正対象項目名】００３０
【補正方法】変更
【補正の内容】
【００３０】
［９］前記多官能（メタ）アクリレート（Ａ２）が、下記式（１）：
【手続補正８】
【補正対象書類名】明細書
【補正対象項目名】００３２
【補正方法】変更
【補正の内容】
【００３２】
（式中、Ｘは有機残基であり、Ｒは水素原子又はメチル基であり、ｍ≧５、ｎ≧３である。）
で表される化合物である［８］に記載の物品。
【手続補正９】
【補正対象書類名】明細書
【補正対象項目名】００３３
【補正方法】変更
【補正の内容】
【００３３】
［１０］前記多官能（メタ）アクリレート（Ａ２）が、（ポリ）ペンタエリスリトール、（ポリ）グリセリン及び（ジ）トリメチロールプロパンのエチレンオキサイド変性（ポリ）（メタ）アクリレートからなる群より選ばれる１種類以上の化合物である［８］に記載の物品。
【手続補正１０】
【補正対象書類名】明細書
【補正対象項目名】００３４
【補正方法】変更
【補正の内容】
【００３４】
［１１］前記活性エネルギー線硬化性樹脂組成物が、多官能（メタ）アクリレート（Ａ２）２５〜１００質量％と、分子内に３個以上の（メタ）アクリロイル基を有し且つ該（メタ）アクリロイル基１個当たりのオキシエチレン基数の平均値が５未満である多官能（メタ）アクリレート（Ｂ２）０〜７５質量％と、を含む重合性成分（Ｚ）、及び、光重合開始剤（Ｄ）を含む［４］から［６］のいずれかに記載の物品。
【手続補正１１】
【補正対象書類名】明細書
【補正対象項目名】００３５
【補正方法】変更
【補正の内容】
【００３５】
［１２］前記活性エネルギー線硬化性樹脂組成物に含有される重合性化合物が、下記式（ａ）で表される（メタ）アクリルモノマー（Ａ３）中のポリアルキレングリコール含有率（ＰＡＧ）が５０％以上８７％以下である４官能以上の（メタ）アクリルモノマー（Ａ３）である［４］から［６］のいずれかに記載の物品。
ＰＡＧ＝Ｍ（ＰＡＧ）／［Ｍ（ＡＣＲ）＋Ｍ（ＰＡＧ）］×１００    （ａ）
Ｍ（ＰＡＧ）：ポリアルキレングリコール構造部分の合計化学式量
Ｍ（ＡＣＲ）：（メタ）アクリロイル構造部分の合計化学式量
【手続補正１２】
【補正対象書類名】明細書
【補正対象項目名】００３６
【補正方法】変更
【補正の内容】
【００３６】
［１３］分子内に３個以上のアクリロイル基を有し、かつ該アクリロイル基１個当たりの分子量が１１０未満である多官能アクリレート（Ａ１）０〜２０質量％と、
分子内に３個以上のアクリロイル基を有し、該アクリロイル基１個当たりの分子量が１１０以上であり、かつ分子内にオキシエチレン基を有する多官能アクリレート（Ｂ１）４０〜６０質量％と、
分子内に２個のアクリロイル基を有し、かつ分子量が３００以上であるポリエチレングリコール構造を含む２官能アクリレート（Ｃ１）２０〜６０質量％と、
を含む重合性成分（Ｚ）と、
光重合開始剤（Ｄ）と、を含む活性エネルギー線硬化性樹脂組成物。
【手続補正１３】
【補正対象書類名】明細書
【補正対象項目名】００３７
【補正方法】変更
【補正の内容】
【００３７】
［１４］分子内に３個以上の（メタ）アクリロイル基を有し且つ該（メタ）アクリロイル基１個当たりのオキシエチレン基数の平均値が５以上である多官能（メタ）アクリレート（Ａ２）を含む重合性成分（Ｚ）、及び、光重合開始剤（Ｄ）を含む活性エネルギー線硬化性樹脂組成物。
【手続補正１４】
【補正対象書類名】明細書
【補正対象項目名】００３８
【補正方法】変更
【補正の内容】
【００３８】
［１５］多官能（メタ）アクリレート（Ａ２）２５〜１００質量％と、
分子内に３個以上の（メタ）アクリロイル基を有し且つ該（メタ）アクリロイル基１個当たりのオキシエチレン基数の平均値が５未満である多官能（メタ）アクリレート（Ｂ２）０〜７５質量％と、
を含む重合性成分（Ｚ）、及び、
光重合開始剤（Ｄ）を含む光透過性物品活性エネルギー線硬化性樹脂組成物。
【手続補正１５】
【補正対象書類名】明細書
【補正対象項目名】００３９
【補正方法】変更
【補正の内容】
【００３９】
［１６］下記式（ａ）で表される（メタ）アクリルモノマー（Ａ３）中のポリアルキレングリコール含有率（ＰＡＧ）が５０％以上８７％以下である４官能以上の（メタ）アクリルモノマー（Ａ３）と、（メタ）アクリルモノマー（Ａ３）以外の３官能以上の（メタ）アクリルモノマー（Ｂ３）とを含む重合性化合物を含有し、
且つ前記重合性化合物の、（メタ）アクリルモノマー（Ａ３）及び／又は（メタ）アクリルモノマー（Ｂ３）が、アルキレングリコールに由来する構造の平均繰り返し数が５以上のポリアルキレングリコール構造を分子中に１つ以上有する活性エネルギー線硬化性樹脂組成物。
ＰＡＧ＝Ｍ（ＰＡＧ）／［Ｍ（ＡＣＲ）＋Ｍ（ＰＡＧ）］×１００    （ａ）
Ｍ（ＰＡＧ）：ポリアルキレングリコール構造部分の合計化学式量
Ｍ（ＡＣＲ）：（メタ）アクリロイル構造部分の合計化学式量
【手続補正１６】
【補正対象書類名】明細書
【補正対象項目名】００４０
【補正方法】変更
【補正の内容】
【００４０】
［１７］［１］から［１２］のいずれかに記載の物品を備える反射防止物品。
【手続補正１７】
【補正対象書類名】明細書
【補正対象項目名】００６４
【補正方法】変更
【補正の内容】
【００６４】
クリープ変形率（％）＝（ｈ１−ｈ０）／ｈ０×１００。
【手続補正１８】
【補正対象書類名】明細書
【補正対象項目名】０３６３
【補正方法】変更
【補正の内容】
【０３６３】
クリープ変形率（％）＝（ｈ１−ｈ０）／ｈ０×１００。
【手続補正書】
【提出日】平成27年1月29日(2015.1.29)
【手続補正１】
【補正対象書類名】特許請求の範囲
【補正対象項目名】全文
【補正方法】変更
【補正の内容】
【特許請求の範囲】
【請求項１】
樹脂組成物の硬化物を含む微細凹凸構造を表面に有する物品であって、
前記硬化物の押し込み弾性率（Ｘ）［ＭＰａ］および下記の方法により求められるクリープ変形率（Ｙ）［％］が下記式（１）および（２）を満たし、
前記硬化物におけるオキシエチレン基が占める割合が５５．０質量％以上、７４．０質量％以下である物品。
８０≦Ｘ≦５６０    （１）
Ｙ≦（０．０００２２Ｘ−０．０１）×１００    （２）
＜クリープ変形率（Ｙ）＞
温度２３℃、湿度５０％の条件下において、微細凹凸構造層について、ビッカース圧子と微小硬度計とを用いて、［押し込み（５０ｍＮ／１０秒）］→［クリープ（５０ｍＮ、６０秒）］→［徐荷（５０ｍＮ／１０秒）］の測定プログラムで測定を行う。前記測定プログラムにおいて、クリープ開始時における押し込み深さをｈ０、クリープ終了時の押し込み深さをｈ１とし、クリープ変形率（Ｙ）を次の式で求める。
クリープ変形率（％）＝（ｈ１−ｈ０）／ｈ０×１００
【請求項２】
前記硬化物の押し込み弾性率（Ｘ）［ＭＰａ］およびクリープ変形率（Ｙ）［％］が下記式（１'）を満たす請求項１に記載の物品。
１２０≦Ｘ≦３６０    （１'）
【請求項３】
前記微細凹凸構造の隣り合う凸部同士の平均間隔が１２０〜３８０ｎｍであり、該微細凹凸構造の凸部の平均高さが１００〜３００ｎｍである請求項１に記載の物品。
【請求項４】
前記物品が、更に基材を備え、該基材の少なくとも一方の表面に活性エネルギー線硬化性樹脂組成物の硬化物を含む微細凹凸構造層を備える請求項１に記載の物品。
【請求項５】
前記活性エネルギー線硬化性樹脂組成物のアクリル当量が２００以上、３２０以下である請求項４に記載の物品。
【請求項６】
前記活性エネルギー線硬化性樹脂組成物のアクリル当量が２３０以上、３１０以下である請求項４に記載の物品。
【請求項７】
前記活性エネルギー線硬化性樹脂組成物が、
分子内に３個以上のアクリロイル基を有し、かつ該アクリロイル基１個当たりの分子量が１１０未満である多官能アクリレート（Ａ１）０〜２０質量％と、
分子内に３個以上のアクリロイル基を有し、かつ該アクリロイル基１個当たりの分子量が１１０以上である多官能アクリレート（Ｂ１）１５〜７５質量％と、
分子内に２個のアクリロイル基を有し、かつ分子量が３００以上であるポリエチレングリコール構造を含む２官能アクリレート（Ｃ１）２０〜８５質量％と、
を含む重合性成分（Ｚ）と、
光重合開始剤（Ｄ）と、を含む請求項４に記載の物品。
【請求項８】
請求項１に記載の物品を備える反射防止物品。
【請求項９】
請求項４に記載の物品を備える反射防止物品。
【手続補正２】
【補正対象書類名】明細書
【補正対象項目名】００２０
【補正方法】変更
【補正の内容】
【００２０】
本発明は、以下の［１］から［８］に係る発明である。
【手続補正３】
【補正対象書類名】明細書
【補正対象項目名】００２９
【補正方法】削除
【補正の内容】
【手続補正４】
【補正対象書類名】明細書
【補正対象項目名】００３０
【補正方法】削除
【補正の内容】
【手続補正５】
【補正対象書類名】明細書
【補正対象項目名】００３１
【補正方法】削除
【補正の内容】
【手続補正６】
【補正対象書類名】明細書
【補正対象項目名】００３２
【補正方法】削除
【補正の内容】
【手続補正７】
【補正対象書類名】明細書
【補正対象項目名】００３３
【補正方法】削除
【補正の内容】
【手続補正８】
【補正対象書類名】明細書
【補正対象項目名】００３４
【補正方法】削除
【補正の内容】
【手続補正９】
【補正対象書類名】明細書
【補正対象項目名】００３５
【補正方法】削除
【補正の内容】
【手続補正１０】
【補正対象書類名】明細書
【補正対象項目名】００３６
【補正方法】削除
【補正の内容】
【手続補正１１】
【補正対象書類名】明細書
【補正対象項目名】００３７
【補正方法】削除
【補正の内容】
【手続補正１２】
【補正対象書類名】明細書
【補正対象項目名】００３８
【補正方法】削除
【補正の内容】
【手続補正１３】
【補正対象書類名】明細書
【補正対象項目名】００３９
【補正方法】削除
【補正の内容】
【手続補正１４】
【補正対象書類名】明細書
【補正対象項目名】００４０
【補正方法】変更
【補正の内容】
【００４０】
［８］［１］から［７］のいずれかに記載の物品を備える反射防止物品。
【手続補正書】
【提出日】平成27年8月18日(2015.8.18)
【手続補正１】
【補正対象書類名】特許請求の範囲
【補正対象項目名】全文
【補正方法】変更
【補正の内容】
【特許請求の範囲】
【請求項１】
活性エネルギー線硬化性樹脂組成物の硬化物を含む微細凹凸構造を表面に有する物品であって、
前記硬化物の押し込み弾性率（Ｘ）［ＭＰａ］および下記の方法により求められるクリープ変形率（Ｙ）［％］が下記式（１）および（２）を満たし、
前記硬化物におけるオキシエチレン基が占める割合が５５．０質量％以上、７４．０質量％以下であり、
前記活性エネルギー線硬化性樹脂組成物のアクリル当量が２００以上、３２０以下であり、
前記微細凹凸構造の隣り合う凸部同士の平均間隔が４００ｎｍ以下である物品。
８０≦Ｘ≦５６０    （１）
Ｙ≦（０．０００２２Ｘ−０．０１）×１００    （２）
＜クリープ変形率（Ｙ）＞
温度２３℃、湿度５０％の条件下において、微細凹凸構造層について、ビッカース圧子と微小硬度計とを用いて、［押し込み（５０ｍＮ／１０秒）］→［クリープ（５０ｍＮ、６０秒）］→［徐荷（５０ｍＮ／１０秒）］の測定プログラムで測定を行う。前記測定プログラムにおいて、クリープ開始時における押し込み深さをｈ０、クリープ終了時の押し込み深さをｈ１とし、クリープ変形率（Ｙ）を次の式で求める。
クリープ変形率（％）＝（ｈ１−ｈ０）／ｈ０×１００
【請求項２】
前記硬化物の押し込み弾性率（Ｘ）［ＭＰａ］およびクリープ変形率（Ｙ）［％］が下記式（１'）を満たす請求項１に記載の物品。
１２０≦Ｘ≦３６０    （１'）
【請求項３】
前記微細凹凸構造の隣り合う凸部同士の平均間隔が１２０〜３８０ｎｍであり、該微細凹凸構造の凸部の平均高さが１００〜３００ｎｍである請求項１又は２に記載の物品。
【請求項４】
前記物品が、更に基材を備え、該基材の少なくとも一方の表面に前記活性エネルギー線硬化性樹脂組成物の硬化物を含む微細凹凸構造層を備える請求項１から３のいずれか１項に記載の物品。
【請求項５】
前記活性エネルギー線硬化性樹脂組成物のアクリル当量が２３０以上、３１０以下である請求項４に記載の物品。
【請求項６】
前記活性エネルギー線硬化性樹脂組成物が、
分子内に３個以上のアクリロイル基を有し、かつ該アクリロイル基１個当たりの分子量が１１０未満である多官能アクリレート（Ａ１）０〜２０質量％と、
分子内に３個以上のアクリロイル基を有し、かつ該アクリロイル基１個当たりの分子量が１１０以上である多官能アクリレート（Ｂ１）１５〜７５質量％と、
分子内に２個のアクリロイル基を有し、かつ分子量が３００以上であるポリエチレングリコール構造を含む２官能アクリレート（Ｃ１）２０〜８５質量％と、
を含む重合性成分（Ｚ）と、
光重合開始剤（Ｄ）と、を含む請求項４又は５に記載の物品。
【請求項７】
請求項１から６のいずれか１項に記載の物品を備える反射防止物品。
【手続補正２】
【補正対象書類名】明細書
【補正対象項目名】００２０
【補正方法】変更
【補正の内容】
【００２０】
本発明は、以下の［１］から［７］に係る発明である。
【手続補正３】
【補正対象書類名】明細書
【補正対象項目名】００２１
【補正方法】変更
【補正の内容】
【００２１】
［１］活性エネルギー線硬化性樹脂組成物の硬化物を含む微細凹凸構造を表面に有する物品であって、
前記硬化物の押し込み弾性率（Ｘ）［ＭＰａ］および下記の方法により求められるクリープ変形率（Ｙ）［％］が下記式（１）および（２）を満たし、
前記硬化物におけるオキシエチレン基が占める割合が５５．０質量％以上、７４．０質量％以下であり、
前記活性エネルギー線硬化性樹脂組成物のアクリル当量が２００以上、３２０以下であり、
前記微細凹凸構造の隣り合う凸部同士の平均間隔が４００ｎｍ以下である物品。
８０≦Ｘ≦５６０    （１）
Ｙ≦（０．０００２２Ｘ−０．０１）×１００    （２）。
＜クリープ変形率（Ｙ）＞
温度２３℃、湿度５０％の条件下において、微細凹凸構造層について、ビッカース圧子と微小硬度計とを用いて、［押し込み（５０ｍＮ／１０秒）］→［クリープ（５０ｍＮ、６０秒）］→［徐荷（５０ｍＮ／１０秒）］の測定プログラムで測定を行う。前記測定プログラムにおいて、クリープ開始時における押し込み深さをｈ０、クリープ終了時の押し込み深さをｈ１とし、クリープ変形率（Ｙ）を次の式で求める。
クリープ変形率（％）＝（ｈ１−ｈ０）／ｈ０×１００
【手続補正４】
【補正対象書類名】明細書
【補正対象項目名】００２５
【補正方法】削除
【補正の内容】
【手続補正５】
【補正対象書類名】明細書
【補正対象項目名】００２６
【補正方法】変更
【補正の内容】
【００２６】
［５］前記活性エネルギー線硬化性樹脂組成物のアクリル当量が２３０以上、３１０以下である［４］に記載の物品。
【手続補正６】
【補正対象書類名】明細書
【補正対象項目名】００２８
【補正方法】変更
【補正の内容】
【００２８】
［６］前記活性エネルギー線硬化性樹脂組成物が、
分子内に３個以上のアクリロイル基を有し、かつ該アクリロイル基１個当たりの分子量が１１０未満である多官能アクリレート（Ａ１）０〜２０質量％と、
分子内に３個以上のアクリロイル基を有し、かつ該アクリロイル基１個当たりの分子量が１１０以上である多官能アクリレート（Ｂ１）１５〜７５質量％と、
分子内に２個のアクリロイル基を有し、かつ分子量が３００以上であるポリエチレングリコール構造を含む２官能アクリレート（Ｃ１）２０〜８５質量％と、
を含む重合性成分（Ｚ）と、
光重合開始剤（Ｄ）と、を含む［４］又は［５］に記載の物品。
【手続補正７】
【補正対象書類名】明細書
【補正対象項目名】００４０
【補正方法】変更
【補正の内容】
【００４０】
［７］［１］から［６］のいずれかに記載の物品を備える反射防止物品。
【国際調査報告】
2013187528.tif 000023
2013187528.tif 000024
2013187528.tif 000025